(57)【要約】本出願は、安定なカルベンにより官能化された複合材料、ならびにその方法および使用を提供する。これらのカルベンにより官能化された複合材料は、金属表面を有する材料と、均一であり混入物（金属酸化物など）を含まずかつチオール官能化単分子層より安定であるカルベン単分子層とを含む。このようなカルベンにより官能化された複合材料の使用には、半導体材料、マイクロエレクトロニクスデバイス、薬物送達またはセンシング用途が含まれる。【選択図】なし【特許請求の範囲】
【請求項１】
カルベン単分子層と、
少なくとも１つの金属表面を有する材料と
を含み、
前記カルベン単分子層が前記金属表面と相互作用し、かつ、均一であり、安定であり、および／または混入物を実質的に含まない、
カルベンにより官能化された複合材料。
【請求項２】
前記カルベン単分子層が、５％以下、または２％以下の混入物を含む、請求項１に記載の複合材料。
【請求項３】
前記カルベン単分子層が、１種または複数種の式Ｉ
【化１】
2016536170.tif 000054
［式中、
ｎは、１〜８、または１〜４の整数であり、
ｍは、０〜４の整数であり、
Ａは、非存在、脂肪族環、複素環、芳香環、縮合芳香族環系、芳香族複素環、および／または縮合芳香族複素環系であり、これらのそれぞれは置換されていてもよく、
Ｘ−Ｌ−Ｚは、非存在であるか、または、
Ｘは、Ｃまたはヘテロ原子であり、
Ｌは、Ｃ１−Ｃ１０アルキレン、Ｃ１０−Ｃ２０アルキレン、Ｃ１−Ｃ１０アルケニレン、Ｃ１０−Ｃ２０アルケニレン、Ｃ１−Ｃ１０アルキニレン、Ｃ１０−Ｃ２０アルキニレン、またはデキストラン、単糖、複合糖、炭水化物、エーテル、チオエーテル、アミン、ポリアミン、ポリエーテル、および／またはポリチオエーテルなどの二価の部分であり、これらのそれぞれは置換されていてもよく、
Ｚは、Ｈ、脂肪族環、複素環、芳香環、縮合芳香族環系、芳香族複素環、縮合芳香族複素環系、有機金属錯体、遷移金属触媒、金属酸化物触媒、単糖、複合糖、炭水化物、または−ＯＨ、アジド、カルボン酸、塩化カルボニル、無水物、エステル、アルデヒド、アルコール、アミン、ハロゲン、エポキシド、チイラン、アジリジン、アミノ酸、核酸、アルケン、アルキン、共役ジエン、チオール、もしくはチオエステルなどの化学的に誘導体化可能な基であり、これらのそれぞれは置換されていてもよく、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、もしくはＣ１０−Ｃ２０アルキニル、Ｃ１−Ｃ１０アルコキシル、Ｃ１０−Ｃ２０アルコキシル、Ｃ３−Ｃ２０環状脂肪族部分、アリール、ヘテロアリール、エーテル、チオエーテル、アミン、ポリアミン、ポリエーテル、もしくはポリチオエーテルであり、これらのそれぞれは置換されていてもよく；または、Ｒ０の内の２個は、それらが結合している原子と一緒に、連結されて環もしくは複素環を形成し、これらのそれぞれは置換されていてもよく、および
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ３−Ｃ２０環状脂肪族部分、アリール、ヘテロアリール、エーテル、チオール、チオエーテル、アミン、ポリアミン、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環もしくは複素環を形成し、これらのそれぞれは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
のカルベンを含む、請求項１および２のいずれか１項に記載の複合材料。
【請求項４】
前記カルベン単分子層が、式Ｉａ
【化２】
2016536170.tif 000055
［式中、
ｍは、０〜４の整数であり、
各Ｙは、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ３−Ｃ２０環状脂肪族部分、アリール、ヘテロアリール、エーテル、チオール、チオエーテル、アミン、ポリアミン、ポリエーテル、ポリチオエーテル、またはポリチオールであり、これらのそれぞれは置換されていてもよく、
Ｒ３およびＲ４は、独立に、Ｈ、ハロゲン、式Ｉで定義される置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ３−Ｃ２０環状脂肪族部分、Ｃ１−Ｃ１０アルコキシル、Ｃ１０−Ｃ２０アルコキシル、Ｃ３−Ｃ２０環状脂肪族部分、アリール、ヘテロアリール、エーテル、チオール、チオエーテル、アミン、ポリアミン、ポリエーテル、ポリチオエーテル、もしくはポリチオールであり、これらのそれぞれは置換されていてもよく；または、Ｒ３もしくはＲ４のいずれか１個は、Ｒ１もしくはＲ２のいずれか１個と、それらが結合している原子と一緒に、連結されて環もしくは複素環を形成し、これらのそれぞれは置換されていてもよい］
のカルベンを含む、請求項１および２のいずれか１項に記載の複合材料。
【請求項５】
Ｒ１およびＲ２が独立に、メチル、エチル、プロピル、ブチル、イソプロピル、フェニル、メシチル、またはジイソプロピルフェニルであり、これらのそれぞれが置換されていてもよい、請求項１〜４のいずれか１項に記載の複合材料。
【請求項６】
前記少なくとも１つの金属表面を有する材料が、支持体上の金属膜である、請求項１〜５のいずれか１項に記載の複合材料。
【請求項７】
前記支持体が、雲母、アルミナ、シリカ、チタニア、シリコン、ガラス、酸化インジウムスズ、またはこれらの任意の組み合わせである、請求項６に記載の複合材料。
【請求項８】
前記少なくとも１つの金属表面を有する材料が、金属ナノ粒子である、請求項１〜５のいずれか１項に記載の複合材料。
【請求項９】
前記金属ナノ粒子が、Ａｕ、および／またはＰｄを含む、請求項８に記載の複合材料。
【請求項１０】
前記少なくとも１つの金属表面を有する材料が、金属チップである、請求項１〜５のいずれか１項に記載の複合材料。
【請求項１１】
前記金属チップが、表面プラズモン共鳴法（ＳＰＲ）検出器チップである、請求項１０に記載の複合材料。
【請求項１２】
前記ＳＰＲチップがＡｕを含む、請求項１１に記載の複合材料。
【請求項１３】
前記少なくとも１つの金属表面を有する材料が、金属シート、金属膜、金属ワイヤー、または単結晶金属などの固体金属である、請求項１〜５のいずれか１項に記載の複合材料。
【請求項１４】
前記金属表面が、鋼、真鍮、青銅、タングステンカーバイド、カルシウムカーバイド、またはこれらの任意の組み合わせなどの合金を含む、請求項１〜１３のいずれか１項に記載の複合材料。
【請求項１５】
前記金属表面が、Ｆｅ、Ｒｈ、Ｉｒ、Ｎｉ、Ｐｄ、Ｐｔ、Ｃｕ、Ｃｒ、Ａｇ、Ａｕ、Ｗ、またはそれらの任意の合金もしくはその他の組み合わせを含む、請求項１〜１３のいずれか１項に記載の複合材料。
【請求項１６】
金属表面とカルベンとを接触させることを含む、カルベン単分子層と、少なくとも１つの金属表面を有する材料とを含む複合材料を形成する方法であって、前記カルベン単分子層が、前記金属表面と相互作用し、かつ安定、均一であり、かつ／または混入物を実質的に含まず、任意で、前記カルベンが、請求項３に記載の式Ｉ、および／または請求項４に記載の式Ｉａのカルベンである、前記方法。
【請求項１７】
前記金属表面とカルベンとを接触させることが、前記複合材料をカルベン中に浸漬することを含む、請求項１６に記載の方法。
【請求項１８】
前記少なくとも１つの金属表面を有する材料が、支持体上の金属膜、金属チップ、固体金属、金属ワイヤー、単結晶金属、または金属ナノ粒子である、請求項１６または１７に記載の方法。
【請求項１９】
前記支持体が、雲母、アルミナ、シリカ、チタニア、シリコン、ガラス、酸化インジウムスズ、またはこれらの組み合わせである、請求項１８に記載の方法。
【請求項２０】
前記金属表面が、鋼、真鍮、青銅、タングステンカーバイド、カルシウムカーバイド、またはこれらの任意の組み合わせなどの合金を含む、請求項１６〜１９のいずれか１項に記載の方法。
【請求項２１】
前記金属表面が、Ｆｅ、Ｒｈ、Ｉｒ、Ｎｉ、Ｐｄ、Ｐｔ、Ｃｕ、Ｃｒ、Ａｇ、Ａｕ、Ｗ、またはそれらの任意の合金もしくはその他の組み合わせを含む、請求項１６〜１９のいずれか１項に記載の方法。
【請求項２２】
前記金属表面が、カルベンにより置換され得る化学種で官能化されている、請求項１６〜２１のいずれか１項に記載の方法。
【請求項２３】
前記官能化金属表面が、チオおよび／またはホスフィノ基で官能化されている、請求項２２に記載の方法。
【請求項２４】
前記チオ官能化金属表面が、硫化ドデシルなどの硫化ジアルキル化合物、またはドデカンチオールなどのアルキルチオール化合物を含む、請求項２３に記載の方法。
【請求項２５】
前記カルベンが、約０．１ｍＭ〜約２ｍＭ、約０．５ｍＭ〜約１ｍＭ、または約０．１ｍＭ〜約０．５ｍＭのカルベン濃度を有する溶液として提供される、請求項１６〜２４のいずれか１項に記載の方法。
【請求項２６】
前記浸漬の時間が、約０．１秒〜約７２時間、約０．１秒〜約４８時間、約０．１秒〜２４時間、約０．１秒〜１２時間、約０．１秒〜６時間、約０．１秒〜３時間、約０．１秒〜１時間、約０．１秒〜３０分、約０．１秒〜１５分、約０．１秒〜１分、約０．１秒〜３０秒である、請求項１６〜２５のいずれか１項に記載の方法。
【請求項２７】
カルベン前駆物質と金属表面とを接触させることを含む、カルベン単分子層と、少なくとも１つの金属表面を有する材料とを含む複合材料を形成する方法であって、前記カルベン単分子層が、前記金属表面と相互作用し、かつ安定、均一であり、かつ／または混入物を実質的に含まない、前記方法。
【請求項２８】
カルベン前駆物質と金属表面を接触させることが、前記金属表面の存在下で前記前駆物質を熱分解させることを含む、請求項２７に記載の方法。
【請求項２９】
前記カルベン前駆物質が、式ＩＩ
【化３】
2016536170.tif 000056
［式中、
ｎは、１〜８、または１〜４の整数であり、
ｍは、０〜４の整数であり、
Ｂは、塩基として作用してもよい対イオンであり、
Ａは、非存在、脂肪族環、複素環、芳香環、縮合芳香族環系、芳香族複素環、および／または縮合芳香族複素環系であり、これらのそれぞれは置換されていてもよく、 
Ｘ−Ｌ−Ｚは、非存在であるか、または、
Ｘは、Ｃまたはヘテロ原子であり、
Ｌは、Ｃ１−Ｃ１０アルキレン、Ｃ１０−Ｃ２０アルキレン、Ｃ１−Ｃ１０アルケニレン、Ｃ１０−Ｃ２０アルケニレン、Ｃ１−Ｃ１０アルキニレン、Ｃ１０−Ｃ２０アルキニレン、またはデキストラン、単糖、複合糖、炭水化物、エーテル、チオエーテル、アミン、ポリアミン、ポリエーテル、および／またはポリチオエーテルなどの二価の部分であり、これらのそれぞれは置換されていてもよく、
Ｚは、Ｈ、脂肪族環、複素環、芳香環、縮合芳香族環系、芳香族複素環、縮合芳香族複素環系、有機金属錯体、遷移金属触媒、金属酸化物触媒、単糖、複合糖、炭水化物、または−ＯＨ、アジド、カルボン酸、塩化カルボニル、無水物、エステル、アルデヒド、アルコール、アミン、ハロゲン、エポキシド、チイラン、アジリジン、アミノ酸、核酸、アルケン、アルキン、共役ジエン、チオール、もしくはチオエステルなどの化学的に誘導体化可能な基であり、これらのそれぞれは置換されていてもよく、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ１−Ｃ１０アルコキシル、Ｃ１０−Ｃ２０アルコキシル、Ｃ３−Ｃ２０環状脂肪族部分、アリール、ヘテロアリール、エーテル、チオエーテル、アミン、ポリアミン、ポリエーテル、もしくはポリチオエーテルであり、これらのそれぞれは置換されていてもよく；または、Ｒ０の内の２個は、それらが結合している原子と一緒に、連結されて環もしくは複素環を形成し、これらのそれぞれは置換されていてもよく、および
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ３−Ｃ２０環状脂肪族部分、アリール、ヘテロアリール、エーテル、チオール、チオエーテル、アミン、ポリアミン、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環もしくは複素環を形成し、これらのそれぞれは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
の化合物である、請求項２７または２８に記載の方法。
【請求項３０】
前記カルベン前駆物質が、式ＩＩａ
【化４】
2016536170.tif 000057
［式中、
ｍは、０〜４の整数であり、
Ｂは、塩基として作用してもよい対イオンであり、
各Ｙは、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、シクロアルキル、アリール、ヘテロアリール、エーテル、チオール、チオエーテル、アミン、ポリアミン、ポリエーテル、ポリチオエーテル、またはポリチオールであり、これらのそれぞれは置換されていてもよく、
Ｒ３およびＲ４は、独立に、Ｈ、ハロゲン、式ＩＩで定義される置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ１−Ｃ１０アルコキシル、Ｃ１０−Ｃ２０アルコキシル、Ｃ３−Ｃ２０環状脂肪族、アリール、ヘテロアリール、エーテル、チオール、チオエーテル、アミン、ポリアミン、ポリエーテル、ポリチオエーテル、もしくはポリチオールであり、これらのそれぞれは置換されていてもよく；または、Ｒ３もしくはＲ４のいずれか１個は、Ｒ１もしくはＲ２のいずれか１個と、それらが結合している原子と一緒に、連結されて環もしくは複素環を形成し、これらのそれぞれは置換されていてもよい］
の化合物である、請求項２７または２８に記載の方法。
【請求項３１】
Ｂが、［ＨＣＯ３］−または［ＲＣＯ２］−などの約４〜約６のｐＫａＨを有する塩基である、請求項２９または３０に記載の方法。
【請求項３２】
前記カルベン前駆物質が、式ＩＩＩ
【化５】
2016536170.tif 000058
［式中、
ｎは、１〜４、または１〜８の整数であり、
ｍは、０〜４の整数であり、
Ｇは、過ハロゲン化アルキル、過ハロゲン化アルケニル、過ハロゲン化アルキニル、過ハロゲン化アリールまたはＯＲ'であり、Ｒ'は、脂肪族基、例えば、アルキル基であり、
Ａは、非存在、脂肪族環、複素環、芳香環、縮合芳香族環系、芳香族複素環、および／または縮合芳香族複素環系であり、これらのそれぞれは置換されていてもよく、 
Ｘ−Ｌ−Ｚは、非存在であるか、または、
Ｘは、Ｃまたはヘテロ原子であり、
Ｌは、Ｃ１−Ｃ１０アルキレン、Ｃ１０−Ｃ２０アルキレン、Ｃ１−Ｃ１０アルケニレン、Ｃ１０−Ｃ２０アルケニレン、Ｃ１−Ｃ１０アルキニレン、Ｃ１０−Ｃ２０アルキニレン、またはデキストラン、単糖、複合糖、炭水化物、エーテル、チオエーテル、アミン、ポリアミン、ポリエーテル、および／またはポリチオエーテルなどの二価の部分であり、これらのそれぞれは置換されていてもよく、
Ｚは、Ｈ、脂肪族環、複素環、芳香環、縮合芳香族環系、芳香族複素環、縮合芳香族複素環系、有機金属錯体、遷移金属触媒、金属酸化物触媒、単糖、複合糖、炭水化物、または−ＯＨ、アジド、カルボン酸、塩化カルボニル、無水物、エステル、アルデヒド、アルコール、アミン、ハロゲン、エポキシド、チイラン、アジリジン、アミノ酸、核酸、アルケン、アルキン、共役ジエン、チオール、アルキルチオール、もしくはチオエステルなどの化学的に誘導体化可能な基であり、これらのそれぞれは置換されていてもよく、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、もしくはＣ１０−Ｃ２０アルキニル、Ｃ１−Ｃ１０アルコキシル、Ｃ１０−Ｃ２０アルコキシル、Ｃ３−Ｃ２０環状脂肪族部分、アリール、ヘテロアリール、エーテル、チオエーテル、アミン、ポリアミン、ポリエーテル、もしくはポリチオエーテルであり、これらのそれぞれは置換されていてもよく；または、Ｒ０の内の２個は、それらが結合している原子と一緒に、連結されて環もしくは複素環を形成し、これらのそれぞれは置換されていてもよく、および
Ｒ１およびＲ２は、独立に、非存在、少なくとも１つの孤立電子対、Ｈ、Ｃ１−Ｃ１０アルキル、Ｃ１０−Ｃ２０アルキル、分岐Ｃ１−Ｃ１０アルキル、Ｃ１０−Ｃ２０アルケニル、Ｃ１−Ｃ１０アルキニル、もしくはＣ１０−Ｃ２０アルキニル、Ｃ３−Ｃ２０環状脂肪族部分、アリール、ヘテロアリール、エーテル、チオール、チオエーテル、アミン、ポリアミン、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環もしくは複素環を形成し、これらのそれぞれは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
の化合物である、請求項２７または２８に記載の方法。
【請求項３３】
前記カルベン前駆物質が、式ＩＩＩａ
【化６】
2016536170.tif 000059
［式中、
ｍは、０〜４の整数であり、
Ｇは、過ハロゲン化アルキル、過ハロゲン化アルケニル、過ハロゲン化アルキニル、過ハロゲン化アリールまたはＯＲ'であり、Ｒ'は、脂肪族基、例えば、アルキル基であり、
各ＹまたはＹ'は、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、シクロアルキル、アリール、ヘテロアリール、エーテル、チオール、チオエーテル、アミン、ポリアミン、ポリエーテル、ポリチオエーテル、またはポリチオールであり、これらのそれぞれは置換されていてもよく、
Ｒ３およびＲ４は、独立に、Ｈ、ハロゲン、式ＩＩＩで定義される置換基Ｘ−Ｌ−Ｚ、Ｃ１−Ｃ１０アルキル、Ｃ１０−Ｃ２０アルキル、分岐Ｃ１−Ｃ１０アルキル、分岐Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ１−Ｃ１０アルコキシル、Ｃ１０−Ｃ２０アルコキシル、Ｃ３−Ｃ２０環状脂肪族、アリール、ヘテロアリール、エーテル、チオエーテル、アミン、ポリアミン、ポリエーテル、もしくはポリチオエーテルであり、これらのそれぞれは置換されていてもよく；または、Ｒ３もしくはＲ４のいずれか１個は、Ｒ１もしくはＲ２のいずれか１個と、それらが結合している原子と一緒に、連結されて環もしくは複素環を形成し、これらのそれぞれは置換されていてもよい］
の化合物である、請求項２７または２８に記載の方法。
【請求項３４】
前記少なくとも１つの金属表面を有する材料が、支持体上の金属膜、金属チップ、金属ワイヤー、単結晶金属、固体金属、または金属ナノ粒子である、請求項２７〜３３のいずれか１項に記載の方法。
【請求項３５】
前記支持体が、雲母、アルミナ、シリカ、チタニア、シリコン、ガラス、酸化インジウムスズ、またはこれらの任意の組み合わせである、請求項３４に記載の方法。
【請求項３６】
前記金属表面が、鋼、真鍮、青銅、タングステンカーバイド、カルシウムカーバイド、またはこれらの任意の組み合わせなどの合金を含む、請求項２７〜３５のいずれか１項に記載の方法。
【請求項３７】
前記金属表面が、Ｆｅ、Ｒｈ、Ｉｒ、Ｎｉ、Ｐｄ、Ｐｔ、Ｃｕ、Ｃｒ、Ａｇ、Ａｕ、Ｗ、またはそれらの任意の合金もしくはその他の組み合わせを含む、請求項２７〜３５のいずれか１項に記載の方法。
【請求項３８】
カルベンまたはカルベン前駆物質を金属表面上に蒸着することを含む、カルベン単分子層と、少なくとも１つの金属表面を有する材料とを含む複合材料を形成する方法であって、前記カルベン単分子層が、前記金属表面と相互作用し、かつ安定、均一であり、かつ／または混入物を実質的に含まない、前記方法。
【請求項３９】
前記カルベンが、請求項３に記載の式Ｉの化合物、および／または請求項４に記載の式Ｉａの化合物である、請求項３８に記載の方法。
【請求項４０】
前記カルベン前駆物質が、請求項２９に記載の式ＩＩの化合物、および／または請求項３０に記載の式ＩＩａの化合物である、請求項３８に記載の方法。
【請求項４１】
前記カルベン前駆物質が、請求項３２に記載の式ＩＩＩの化合物、および／または請求項３３に記載の式ＩＩＩａの化合物である、請求項３８に記載の方法。
【請求項４２】
前記少なくとも１つの金属表面を有する材料が、支持体上の金属膜、金属チップ、金属ワイヤー、単結晶金属、固体金属、または金属ナノ粒子である、請求項３８〜４１のいずれか１項に記載の方法。
【請求項４３】
前記支持体が、雲母、アルミナ、シリカ、チタニア、シリコン、ガラス、酸化インジウムスズ、またはこれらの任意の組み合わせである、請求項４２に記載の方法。
【請求項４４】
前記金属表面が、鋼、真鍮、青銅、タングステンカーバイド、カルシウムカーバイド、またはこれらの任意の組み合わせなどの合金を含む、請求項３８〜４３のいずれか１項に記載の方法。
【請求項４５】
前記金属表面が、Ｆｅ、Ｒｈ、Ｉｒ、Ｎｉ、Ｐｄ、Ｐｔ、Ｃｕ、Ｃｒ、Ａｇ、Ａｕ、Ｗ、またはそれらの任意の合金もしくはその他の組み合わせを含む、請求項３８〜４３のいずれか１項に記載の方法。
【請求項４６】
複合材料を１％超のＨ２Ｏ２溶液に少なくとも２４時間曝露すること、または複合材料を適切な溶媒中で１９０℃以上の温度に曝露することを含む、複合材料からカルベン単分子層を除去する方法であって、前記複合材料が、前記カルベン単分子層と、少なくとも１つの金属表面を有する材料とを含み、前記カルベン単分子層が、前記金属表面と相互作用し、かつ安定、均一であり、かつ／または混入物を実質的に含まない、前記方法。
【請求項４７】
前記適切な溶媒がデカリンなどの炭化水素溶媒である、請求項４６に記載の方法。
【請求項４８】
請求項１〜１５のいずれか１項に記載のカルベンにより官能化された複合材料または請求項１６〜４５のいずれか１項に記載の金属表面を改質するための方法により調製されたカルベンにより官能化された複合材料の使用。
【請求項４９】
前記金属表面を改質することが、
表面官能化、
前記金属表面の保護、
脂質単分子層の形成および／もしくは再生、
前記金属表面の化学的誘導体化のための活性化、
前記金属表面の触媒に対する活性化、
チオ含有基などの化学種を前記金属表面から除去すること、または
表面湿潤性または光の透過、屈折、および／もしくは反射などの、前記金属表面の表面特性を変えること、
を含む、請求項４８に記載の使用。
【請求項５０】
前記カルベンにより官能化された複合材料が、
−半導体表面上でのナノパターンの作製、
−電子またはマイクロエレクトロニクスデバイスの製造、
−薬物送達、
−電気化学的分子検出、
−分子検出のための表面プラズモン共鳴法、
−電気化学センサーの作製、
−センシング用途、
−非特異的吸着、
−触媒、
−酸化からの金属表面の保護、または
−生体分子などの分子の比色分析、
のためのものである、請求項４８または４９に記載の使用。
【請求項５１】
前記複合材料が、ＤＮＡ、タンパク質、脂質、またはグルコースなどの炭水化物などの生体分子の検出に使用される、請求項５０に記載の使用。
【請求項５２】
前記複合材料が、ＤＮＡ、ＲＮＡ、タンパク質、脂質、またはグルコースなどの炭水化物などの生体分子の比色分析または定量化のために使用される、請求項５０に記載の使用。
【請求項５３】
前記複合材料が、カルベン結合触媒を含み、かつ水の酸化、水からのＨ２生成、および／またはＣＯのＣＯ２への酸化などの反応を触媒するために使用される、請求項５０に記載の使用。
【請求項５４】
脂質層と、
均一であり、安定であり、かつ／または混入物を実質的に含まない疎水性カルベン単分子層と、
少なくとも１つの金属表面を有する材料と
を含み、
前記疎水性カルベン単分子層が前記少なくとも１つの金属表面と相互作用し、かつ前記疎水性カルベン単分子層が前記脂質層と前記金属表面との間に存在する、カルベンにより官能化された複合材料。
【請求項５５】
複合材料が金属チップであり、かつ前記複合材料が分析機器の少なくとも一部を形成する、請求項５４に記載の複合材料。
【請求項５６】
前記カルベン単分子層が、１種または複数種の式ＩＶ
【化７】
2016536170.tif 000060
［式中、
ｎは、１〜８、または１〜４の整数であり、
ｍは、０〜４の整数であり、
Ａは、非存在、脂肪族環、複素環、芳香環、縮合芳香族環系、芳香族複素環、および／または縮合芳香族複素環系であり、これらのそれぞれは置換されていてもよく、 
Ｘ−Ｌ−Ｚは、非存在であるか、または、
Ｘは、Ｃまたはヘテロ原子であり、
Ｌは、Ｃ１０−Ｃ２０アルキレン、Ｃ１０−Ｃ２０アルケニレン、Ｃ１０−Ｃ２０アルキニレン、デキストラン、単糖、複合糖、炭水化物、エーテル、チオエーテル、ポリエーテル、および／またはポリチオエーテルなどの二価の部分であり、これらのそれぞれは置換されていてもよく、
Ｚは、Ｈまたは上記で定義のＬであり、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１０−Ｃ２０アルキル、Ｃ１０−Ｃ２０アルケニル、Ｃ１０−Ｃ２０アルキニル、Ｃ１０−Ｃ２０アルコキシル、Ｃ６−Ｃ２０環状脂肪族部分、アリール、エーテル、チオエーテル、ポリエーテル、もしくはポリチオエーテルであり、これらのそれぞれは置換されていてもよく；または、Ｒ０の内の２個は、それらが結合している原子と一緒に、連結されて環を形成し、これは置換されていてもよく、および
Ｒ１およびＲ２は、独立に、非存在、少なくとも１つの孤立電子対、Ｈ、Ｃ１０−Ｃ２０アルキル、Ｃ１０−Ｃ２０アルケニル、Ｃ１０−Ｃ２０アルキニル、Ｃ６−Ｃ２０環状脂肪族部分、アリール、エーテル、チオール、チオエーテル、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環を形成し、これは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
のカルベンを含む、請求項５４または５５に記載の複合材料。
【請求項５７】
前記カルベン単分子層が、１種または複数種の式ＩＶａ
【化８】
2016536170.tif 000061
［式中、
ｍは、０〜４の整数であり、
各Ｙは、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１０−Ｃ２０アルキル、Ｃ１０−Ｃ２０アルケニル、Ｃ１０−Ｃ２０アルキニル、Ｃ６−Ｃ２０環状脂肪族部分、アリール、エーテル、チオール、チオエーテル、ポリエーテル、ポリチオエーテル、またはポリチオールであり、これらのそれぞれは置換されていてもよく、
Ｒ３およびＲ４は、独立に、Ｈ、式ＩＶで定義される置換基Ｘ−Ｌ−Ｚ、Ｃ１０−Ｃ２０アルキル、Ｃ１０−Ｃ２０アルケニル、Ｃ１０−Ｃ２０アルキニル、Ｃ６−Ｃ２０環状脂肪族部分、Ｃ１０−Ｃ２０アルコキシル、アリール、エーテル、チオエーテル、ポリエーテル、もしくはポリチオエーテルであり、これらのそれぞれは置換されていてもよく；または、Ｒ３もしくはＲ４のいずれか１個は、Ｒ１もしくはＲ２のいずれか１個と、それらが結合している原子と一緒に、連結されて環を形成し、これは置換されていてもよい］
のカルベンを含む、請求項５４または５５に記載の複合材料。
【請求項５８】
前記金属チップが、金属膜と、検出器として分析機器に組み込むために必要な全ての結線とを含む、請求項５４〜５７に記載の複合材料。
【請求項５９】
前記金属膜がＡｕを含む、請求項５８に記載の複合材料。
【請求項６０】
前記分析機器が表面プラズモン共鳴（ＳＰＲ）システムである、請求項５４〜５９に記載の複合材料。
【請求項６１】
材料とカルベンまたはカルベン前駆物質とを接触させること、および
前記カルベンでコーティングした材料を脂質小胞に曝露すること
を含む、請求項５４〜６０に記載の複合材料を形成する方法。
【請求項６２】
前記カルベンが、請求項５６に記載の式ＩＶのカルベン、および／または請求項５７に記載の式ＩＶａのカルベンである、請求項６１に記載の方法。
【請求項６３】
前記カルベン前駆物質が、式Ｖ
【化９】
2016536170.tif 000062
［式中、
ｎは、１〜８、または１〜４の整数であり、
ｍは、０〜４の整数であり、
Ｂは、塩基として作用してもよい対イオンであり、
Ａは、非存在、脂肪族環、複素環、芳香環、縮合芳香族環系、芳香族複素環、および／または縮合芳香族複素環系であり、これらのそれぞれは置換されていてもよく、 
Ｘ−Ｌ−Ｚは、非存在であるか、または、
Ｘは、Ｃまたはヘテロ原子であり、
Ｌは、Ｃ１０−Ｃ２０アルキレン、Ｃ１０−Ｃ２０アルケニレン、Ｃ１０−Ｃ２０アルキニレン、デキストラン、単糖、複合糖、炭水化物、エーテル、チオエーテル、ポリエーテル、および／またはポリチオエーテルなどの二価の部分であり、これらのそれぞれは置換されていてもよく、
Ｚは、Ｈまたは上記で定義のＬであり、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１０−Ｃ２０アルキル、Ｃ１０−Ｃ２０アルケニル、Ｃ１０−Ｃ２０アルキニル、Ｃ１０−Ｃ２０アルコキシル、Ｃ６−Ｃ２０環状脂肪族部分、アリール、エーテル、チオエーテル、ポリエーテル、もしくはポリチオエーテルであり、これらのそれぞれは置換されていてもよく；または、Ｒ０の内の２個は、それらが結合している原子と一緒に、連結されて環を形成し、これは置換されていてもよく、および
Ｒ１およびＲ２は、独立に、非存在、少なくとも１つの孤立電子対、Ｈ、Ｃ１０−Ｃ２０アルキル、Ｃ１０−Ｃ２０アルケニル、Ｃ１０−Ｃ２０アルキニル、Ｃ６−Ｃ２０環状脂肪族部分、アリール、エーテル、チオール、チオエーテル、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環を形成し、これは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
の化合物である、請求項６１に記載の方法。
【請求項６４】
前記カルベン前駆物質が、式Ｖａ
【化１０】
2016536170.tif 000063
［式中、
ｍは、０〜４の整数であり、
Ｂは、塩基として作用してもよい対イオンであり、
各Ｙは、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１０−Ｃ２０アルキル、Ｃ１０−Ｃ２０アルケニル、Ｃ１０−Ｃ２０アルキニル、Ｃ６−Ｃ２０環状脂肪族部分、アリール、エーテル、チオール、チオエーテル、ポリエーテル、ポリチオエーテル、またはポリチオールであり、これらのそれぞれは置換されていてもよく、
Ｒ３およびＲ４は、独立に、Ｈ、式Ｖで定義される置換基Ｘ−Ｌ−Ｚ、Ｃ１０−Ｃ２０アルキル、Ｃ１０−Ｃ２０アルケニル、Ｃ１０−Ｃ２０アルキニル、Ｃ６−Ｃ２０環状脂肪族部分、Ｃ１０−Ｃ２０アルコキシル、アリール、エーテル、チオエーテル、ポリエーテル、もしくはポリチオエーテルであり、これらのそれぞれは置換されていてもよく；または、Ｒ３もしくはＲ４のいずれか１個は、Ｒ１もしくはＲ２のいずれか１個と、それらが結合している原子と一緒に、連結されて環を形成し、これは置換されていてもよい］
の化合物である、請求項６１に記載の方法。
【請求項６５】
Ｂが、［ＨＣＯ３］−または［ＲＣＯ２］−などの約４〜約６のｐＫａＨを有する塩基である、請求項６３または６４に記載の方法。
【請求項６６】
前記カルベン前駆物質が、式ＶＩ
【化１１】
2016536170.tif 000064
［式中、
ｎは、１〜４、または１〜８の整数であり、
ｍは、０〜４の整数であり、
Ｇは、過ハロゲン化アルキル、過ハロゲン化アルケニル、過ハロゲン化アルキニル、過ハロゲン化アリールまたはＯＲ'であり、Ｒ'は、脂肪族基、例えば、アルキル基であり、
Ａは、非存在、脂肪族環、複素環、芳香環、縮合芳香族環系、芳香族複素環、および／または縮合芳香族複素環系であり、これらのそれぞれは置換されていてもよく、 
Ｘ−Ｌ−Ｚは、非存在であるか、または、
Ｘは、Ｃまたはヘテロ原子であり、
Ｌは、Ｃ１０−Ｃ２０アルキレン、Ｃ１０−Ｃ２０アルケニレン、Ｃ１０−Ｃ２０アルキニレン、デキストラン、単糖、複合糖、炭水化物、エーテル、チオエーテル、ポリエーテル、および／またはポリチオエーテルなどの二価の部分であり、これらのそれぞれは置換されていてもよく、
Ｚは、Ｈまたは上記で定義のＬであり、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１０−Ｃ２０アルキル、Ｃ１０−Ｃ２０アルケニル、Ｃ１０−Ｃ２０アルキニル、Ｃ１０−Ｃ２０アルコキシル、Ｃ６−Ｃ２０環状脂肪族部分、アリール、エーテル、チオエーテル、ポリエーテル、もしくはポリチオエーテルであり、これらのそれぞれは置換されていてもよく；または、Ｒ０の内の２個は、それらが結合している原子と一緒に、連結されて環を形成し、これは置換されていてもよく、および
Ｒ１およびＲ２は、独立に、非存在、少なくとも１つの孤立電子対、Ｈ、Ｃ１０−Ｃ２０アルキル、Ｃ１０−Ｃ２０アルケニル、Ｃ１０−Ｃ２０アルキニル、Ｃ６−Ｃ２０環状脂肪族部分、アリール、エーテル、チオール、チオエーテル、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環を形成し、これは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
の化合物である、請求項６１に記載の方法。
【請求項６７】
前記カルベン前駆物質が、式ＶＩａ
【化１２】
2016536170.tif 000065
［式中、
ｍは、０〜４の整数であり、
Ｇは、過ハロゲン化アルキル、過ハロゲン化アルケニル、過ハロゲン化アルキニル、過ハロゲン化アリールまたはＯＲ'であり、Ｒ'は、脂肪族基、例えば、アルキル基であり、
各ＹまたはＹ'は、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１０−Ｃ２０アルキル、Ｃ１０−Ｃ２０アルケニル、Ｃ１０−Ｃ２０アルキニル、Ｃ６−Ｃ２０環状脂肪族部分、アリール、エーテル、チオール、チオエーテル、ポリエーテル、ポリチオエーテル、またはポリチオールであり、これらのそれぞれは置換されていてもよく、
Ｒ３およびＲ４は、独立に、Ｈ、式ＶＩａで定義される置換基Ｘ−Ｌ−Ｚ、Ｃ１０−Ｃ２０アルキル、Ｃ１０−Ｃ２０アルケニル、Ｃ１０−Ｃ２０アルキニル、Ｃ６−Ｃ２０環状脂肪族部分、Ｃ１０−Ｃ２０アルコキシル、アリール、エーテル、チオエーテル、ポリエーテル、もしくはポリチオエーテルであり、これらのそれぞれは置換されていてもよく；または、Ｒ３もしくはＲ４のいずれか１個は、Ｒ１もしくはＲ２のいずれか１個と、それらが結合している原子と一緒に、連結されて環を形成し、これは置換されていてもよい］
の化合物である、請求項６１に記載の方法。
【請求項６８】
前記金属チップとカルベンまたはカルベン前駆物質とを接触させることが、前記金属チップをカルベンおよび／もしくはカルベン前駆物質中に浸漬すること、前記金属チップの存在下でカルベン前駆物質を熱分解すること、ならびに／またはこれらの組み合わせを含む、請求項６１〜６７に記載の方法。
【請求項６９】
請求項５４〜６０に記載のカルベンにより官能化された複合材料、または請求項６１〜６８に記載の方法により調製されたカルベンにより官能化された複合材料の、検出またはセンシング用途での使用。
【請求項７０】
前記用途が、生体分子などの分子の検出を含む、請求項６９に記載の使用。
【請求項７１】
前記分子が、表面プラズモン共鳴法により検出される、請求項７０に記載の使用。
【発明の詳細な説明】
【技術分野】
【０００１】
関連出願
本出願は２０１３年８月１９日に出願された米国特許仮出願第６１／８６７，４６６号、および２０１４年６月３０日に出願された米国特許仮出願第６２／０１８，７８２号の出願日の利益を主張する。これらの特許仮出願の内容は、参照によりその全体が本明細書に組み込まれる。
【０００２】
発明の分野
本出願は、材料科学の分野に関する。より具体的には、本出願は、カルベンにより官能化された複合材料に関する。
【背景技術】
【０００３】
背景
金などの金属上の自己組織化単分子層（ＳＡＭ）は、特に、センシング、電気化学、薬物送達、表面保護、マイクロエレクトロニクス、および微小電気機械システムの分野において有望な用途がある［Ｒ．Ｇ．Ｎｕｚｚｏ，ｅｔ  ａｌ．Ｊ．Ａｍ．Ｃｈｅｍ．Ｓｏｃ．１０５，４４８１（１９８３）；Ｂ．Ｄ．Ｇａｔｅｓ，ｅｔ  ａｌ．Ｃｈｅｍ．Ｒｅｖ．１０５，１１７１（２００５）；Ｊ．Ｃ．Ｌｏｖｅ，ｅｔ  ａｌ．Ｃｈｅｍ．Ｒｅｖ．１０５，１１０３（２００５）；Ｕ．Ｄｒｅｃｈｓｌｅｒ，ｅｔ  ａｌ．Ｃｈｅｍ．−Ｅｕｒ．Ｊ．１０，５５７０（２００４）］。金上の硫黄系ＳＡＭの発見［Ｃ．Ｄ．Ｂａｉｎ，ｅｔ  ａｌ．Ｊ．Ａｍ．Ｃｈｅｍ．Ｓｏｃ．１１１，３２１（１９８９）］以来、金上でのチオール系ＳＡＭの酸化的および熱的不安定性が広範囲にわたる使用に対する大きな障害になっているにもかかわらず、これらのリガンド用の適切な代替物は見つかっていない［Ｃ．Ｖｅｒｉｃａｔ，ｅｔ  ａｌ．Ｃｈｅｍ．Ｓｏｃ．Ｒｅｖ．３９，１８０５（２０１０）］。チオール系ＳＡＭは、光のない超高真空中で貯蔵される場合は安定であるが［Ｊ．Ｎｏｈ，ｅｔ  ａｌ．Ｊ．Ｐｈｙｓ．Ｃｈｅｍ．Ｂ  １１０，２７９３  （２００６）］、しかし、室温の空気中で、早ければ１から２週間後に、分解が観察されている［Ｃ．Ｖｅｒｉｃａｔ，ｅｔ  ａｌ．Ｊ．Ｐｈｙｓ．Ｃｏｎｄｅｎｓ．Ｍａｔｔｅｒ  ２０，１８４００４（２００８）；Ｙ．Ｌｉ，ｅｔ  ａｌ．Ｊ．Ａｍ．Ｃｈｅｍ．Ｓｏｃ．１１４，２４２８（１９９２）；Ｍ．Ｈ．Ｓｃｈｏｅｎｆｉｓｃｈ，ｅｔ  ａｌ．Ｊ．Ａｍ．Ｃｈｅｍ．Ｓｏｃ．１２０，４５０１（１９９８）；Ｊ．Ｂ．Ｓｃｈｌｅｎｏｆｆ，ｅｔ  ａｌ．Ｊ．Ａｍ．Ｃｈｅｍ．Ｓｏｃ．１１７，１２５２８（１９９５）］。安定性の改善は、金表面の性質を変えることにより［Ｃ．Ｖｅｒｉｃａｔ，ｅｔ  ａｌ．Ｊ．Ｐｈｙｓ．Ｃｏｎｄｅｎｓ．Ｍａｔｔｅｒ  ２０，１８４００４（２００８）］、添加物を加えることにより［Ｇ．Ｙａｎｇ，ｅｔ  ａｌ．Ｌａｎｇｍｕｉｒ  ２０，３９９５（２００４）］、または多座配位チオ吸着物質の使用により［Ｐ．Ｃｈｉｎｗａｎｇｓｏ，Ａ．Ｃ．Ｊａｍｉｓｏｎ，Ｔ．Ｒ．Ｌｅｅ，Ａｃｃｏｕｎｔｓ  ｏｆ  Ｃｈｅｍｉｃａｌ  Ｒｅｓｅａｒｃｈ，４４，５１１（２０１１）］、実現することができる。また、ホスフィン系リガンドも調査されてきたが、表面に対する結合が相対的に弱い［Ａ．Ｄ．Ｊｅｗｅｌｌ，ｅｔ  ａｌ．Ｐｈｙｓ．Ｒｅｖ．Ｂ  ８２，２０５４０１（２０１０）］。
【０００４】
Ｎ−複素環式カルベン（ＮＨＣ）として知られる炭素系リガンドは、遷移金属錯体の分野では一定の役割を果たした［Ｗ．Ａ．Ｈｅｒｒｍａｎｎ，Ａｎｇｅｗ．Ｃｈｅｍ．Ｉｎｔ．Ｅｄ．４１，１２９０（２００２）；Ｅ．Ｐｅｒｉｓ，ｅｔ  ａｌ．Ｃｏｏｒｄ．Ｃｈｅｍ．Ｒｅｖ．２４８，２２３９（２００４）］。これらのリガンドは、グラブス第二世代メタセシス触媒［Ｒ．Ｍ．Ｔｈｏｍａｓ，ｅｔ  ａｌ．Ｏｒｇａｎｏｍｅｔａｌｌｉｃｓ  ３０，６７１３（２０１１）］、およびＮＨＣ系クロスカップリング触媒［Ｅ．Ａ．Ｂ  Ｋａｎｔｃｈｅｖ，ｅｔ  ａｌ．Ａｎｇｅｗ．Ｃｈｅｍ．Ｉｎｔ．Ｅｄ．４６，２７６８（２００７）］などの触媒の一部である。反応性が高く、低い安定性であるほとんどのカルベンとは異なり、ＮＨＣは通常、カルベン炭素に隣接する１個または２個のヘテロ原子を有する［Ａ．Ｉｇａｕ，ｅｔ  ａｌ．Ｊ．Ａｍ．Ｃｈｅｍ．Ｓｏｃ．１１０，６４６３（１９８８）；Ａ．Ｊ．Ａｒｄｕｅｎｇｏ，ｅｔ  ａｌ．Ｊ．Ａｍ．Ｃｈｅｍ．Ｓｏｃ．１１３，３６１（１９９１）］。これらのヘテロ原子がＮＨＣの安定性を高めるため、通常、グラム規模で調製が可能であり［Ｍ．Ｎｉｅｈｕｅｓ，ｅｔ  ａｌ．Ｏｒｇａｎｏｍｅｔａｌｌｉｃｓ  ２１，２９０５（２００２）］、結晶化可能であり［Ａ．Ｊ．Ａｒｄｕｅｎｇｏ，Ｒ．Ｌ．Ｈａｒｌｏｗ，Ｍ．Ｋｌｉｎｅ，Ｊ．Ａｍ．Ｃｈｅｍ．Ｓｏｃ．１１３，３６１（１９９１）］、蒸留可能であり［Ｍ．Ｎｉｅｈｕｅｓ，ｅｔ  ａｌ．Ｏｒｇａｎｏｍｅｔａｌｌｉｃｓ  ２１，２９０５（２００２）］、また、より長期間の貯蔵が可能となる［Ｎ２下のフリーザー中で貯蔵した場合、４年間］。Ａｕ−ＮＨＣ結合は９０ｋＪ／ｍｏｌのオーダーであると推定され、この値は対応するＡｕ−ホスフィン結合より強く、分子錯体の金属硫化物の結合の２倍の強さである［Ｐ．Ｐｙｙｋｋo，ｅｔ  ａｌ．Ｃｈｅｍ．Ａｓｉａｎ  Ｊ．１，６２３（２００６）］。従って、ＮＨＣは、金およびその他の金属表面を保護し、官能化するための価値のあるリガンドとなる可能性を有する。材料科学、および均一系触媒以外の他の分野におけるこれらのカルベンの応用は、わずかなものであった［Ｌ．Ｍｅｒｃｓ，ｅｔ  ａｌ．Ｃｈｅｍ．Ｓｏｃ．Ｒｅｖ．３９，１９０３（２０１０）］。
【０００５】
上記情報は、出願者が考えている既知の情報を本発明に関連づけるために提供されている。前述のいずれかの情報が本発明に対する先行技術となることを承認することを必然的に意図するものではなく、そのように解釈されるべきものでもない。
【発明の概要】
【０００６】
本出願の態様は、カルベンにより官能化された複合材料およびその製造方法を提供することである。一態様では、カルベン単分子層と、少なくとも１つの金属表面を有する材料とを含む、カルベンにより官能化された複合材料が提供され、カルベン単分子層は、金属表面と相互作用し、かつ安定、均一であり、かつ／または混入物を実質的に含まない。一実施形態では、カルベン単分子層は、５％以下、または２％以下の混入物を含む。
【０００７】
別の実施形態では、カルベン単分子層は、１種または複数種の式Ｉ
【化１】
2016536170.tif 000002
［式中、
ｎは、１〜８、または１〜４の整数であり、
ｍは、０〜４の整数であり、
Ａは、非存在、脂肪族環、複素環、芳香環、縮合芳香族環系、芳香族複素環、および／または縮合芳香族複素環系であり、これらのそれぞれは置換されていてもよく、
Ｘ−Ｌ−Ｚは、非存在であるか、または、
Ｘは、Ｃまたはヘテロ原子であり、
Ｌは、Ｃ１−Ｃ１０アルキレン、Ｃ１０−Ｃ２０アルキレン、Ｃ１−Ｃ１０アルケニレン、Ｃ１０−Ｃ２０アルケニレン、Ｃ１−Ｃ１０アルキニレン、Ｃ１０−Ｃ２０アルキニレン、またはデキストラン、単糖、複合糖、炭水化物、エーテル、チオエーテル、アミン、ポリアミン、ポリエーテル、および／またはポリチオエーテルなどの二価の部分であり、これらのそれぞれは置換されていてもよく、
Ｚは、Ｈ、脂肪族環、複素環、芳香環、縮合芳香族環系、芳香族複素環、縮合芳香族複素環系、有機金属錯体、遷移金属触媒、金属酸化物触媒、単糖、複合糖、炭水化物、または−ＯＨ、アジド、カルボン酸、塩化カルボニル、無水物、エステル、アルデヒド、アルコール、アミン、ハロゲン、エポキシド、チイラン、アジリジン、アミノ酸、核酸、アルケン、アルキン、共役ジエン、チオール、もしくはチオエステルなどの化学的に誘導体化可能な基であり、これらのそれぞれは置換されていてもよく、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、もしくはＣ１０−Ｃ２０アルキニル、Ｃ１−Ｃ１０アルコキシル、Ｃ１０−Ｃ２０アルコキシル、Ｃ３−Ｃ２０環状脂肪族部分、アリール、ヘテロアリール、エーテル、チオエーテル、アミン、ポリアミン、ポリエーテル、もしくはポリチオエーテルであり、これらのそれぞれは置換されていてもよく；または、Ｒ０の内の２個は、それらが結合している原子と一緒に、連結されて環もしくは複素環を形成し、これらのそれぞれは置換されていてもよく、および
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ３−Ｃ２０環状脂肪族部分、アリール、ヘテロアリール、エーテル、チオール、チオエーテル、アミン、ポリアミン、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環もしくは複素環を形成し、これらのそれぞれは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
のカルベンを含む。
【０００８】
別の実施形態では、カルベン単分子層は、１種または複数種の式Ｉａ
【化２】
2016536170.tif 000003
［式中、
ｍは、０〜４の整数であり、
各Ｙは、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ３−Ｃ２０環状脂肪族部分、アリール、ヘテロアリール、エーテル、チオール、チオエーテル、アミン、ポリアミン、ポリエーテル、ポリチオエーテル、またはポリチオールであり、これらのそれぞれは置換されていてもよく、
Ｒ３およびＲ４は、独立に、Ｈ、ハロゲン、式Ｉで定義される置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ３−Ｃ２０環状脂肪族部分、Ｃ１−Ｃ１０アルコキシル、Ｃ１０−Ｃ２０アルコキシル、Ｃ３−Ｃ２０環状脂肪族部分、アリール、ヘテロアリール、エーテル、チオエーテル、アミン、ポリアミン、ポリエーテル、もしくはポリチオエーテルであり、これらのそれぞれは置換されてもよく；または、Ｒ３もしくはＲ４のいずれか１個は、Ｒ１もしくはＲ２のいずれか１個と、それらが結合している原子と一緒に、連結されて環もしくは複素環を形成し、これらのそれぞれは置換されていてもよい］
のカルベンを含む。
【０００９】
別の態様では、カルベン単分子層と、少なくとも１つの金属表面を有する材料とを含む複合材料を形成する方法が提供され、カルベン単分子層は、金属表面と相互作用し、かつ安定、均一であり、かつ／または混入物を実質的に含まず、前記方法は、金属表面と少なくとも１種のカルベンまたはカルベン前駆物質とを接触させることを含む。
【００１０】
一実施形態では、金属表面と少なくとも１種のカルベンまたはカルベン前駆物質とを接触させることは、前記表面をカルベンまたはカルベン前駆物質中に浸漬すること、または前記表面の存在下でカルベン前駆物質を熱分解することを含む。
【００１１】
この方法の一実施形態では、カルベンは式Ｉまたは式Ｉａのカルベンである。別の実施形態では、カルベン前駆物質の１種は、式ＩＩ
【化３】
2016536170.tif 000004
［式中、
ｎは、１〜８、または１〜４の整数であり、
ｍは、０〜４の整数であり、
Ｂは、塩基として作用してもよい対イオンであり、
Ａは、非存在、脂肪族環、複素環、芳香環、縮合芳香族環系、芳香族複素環、および／または縮合芳香族複素環系であり、これらのそれぞれは置換されていてもよく、 
Ｘ−Ｌ−Ｚは、非存在であるか、または、
Ｘは、Ｃまたはヘテロ原子であり、
Ｌは、Ｃ１−Ｃ１０アルキレン、Ｃ１０−Ｃ２０アルキレン、Ｃ１−Ｃ１０アルケニレン、Ｃ１０−Ｃ２０アルケニレン、Ｃ１−Ｃ１０アルキニレン、Ｃ１０−Ｃ２０アルキニレン、またはデキストラン、単糖、複合糖、炭水化物、エーテル、チオエーテル、アミン、ポリアミン、ポリエーテル、および／またはポリチオエーテルなどの二価の部分であり、これらのそれぞれは置換されていてもよく、
Ｚは、Ｈ、脂肪族環、複素環、芳香環、縮合芳香族環系、芳香族複素環、縮合芳香族複素環系、有機金属錯体、遷移金属触媒、金属酸化物触媒、単糖、複合糖、炭水化物、または−ＯＨ、アジド、カルボン酸、塩化カルボニル、無水物、エステル、アルデヒド、アルコール、アミン、ハロゲン、エポキシド、チイラン、アジリジン、アミノ酸、核酸、アルケン、アルキン、共役ジエン、チオール、もしくはチオエステルなどの化学的に誘導体化可能な基であり、これらのそれぞれは置換されていてもよく、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ１−Ｃ１０アルコキシル、Ｃ１０−Ｃ２０アルコキシル、Ｃ３−Ｃ２０環状脂肪族部分、アリール、ヘテロアリール、エーテル、チオエーテル、アミン、ポリアミン、ポリエーテル、もしくはポリチオエーテルであり、これらのそれぞれは置換されていてもよく；または、Ｒ０の内の２個は、それらが結合している原子と一緒に、連結されて環もしくは複素環を形成し、これらのそれぞれは置換されていてもよく、および
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ３−Ｃ２０環状脂肪族部分、アリール、ヘテロアリール、エーテル、チオール、チオエーテル、アミン、ポリアミン、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環もしくは複素環を形成し、これらのそれぞれは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
の前駆物質である。
【００１２】
この方法の別の実施形態では、カルベン前駆物質は、式ＩＩａ
【化４】
2016536170.tif 000005
［式中、
ｍは、０〜４の整数であり、
Ｂは、塩基として作用してもよい対イオンであり、
各Ｙは、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、シクロアルキル、アリール、ヘテロアリール、エーテル、チオール、チオエーテル、アミン、ポリアミン、ポリエーテル、ポリチオエーテル、またはポリチオールであり、これらのそれぞれは置換されていてもよく、
Ｒ３およびＲ４は、独立に、Ｈ、ハロゲン、式ＩＩで定義される置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ１−Ｃ１０アルコキシル、Ｃ１０−Ｃ２０アルコキシル、Ｃ３−Ｃ２０環状脂肪族、アリール、ヘテロアリール、エーテル、チオエーテル、アミン、ポリアミン、ポリエーテル、もしくはポリチオエーテルであり、これらのそれぞれは置換されていてもよく；または、Ｒ３もしくはＲ４のいずれか１個は、Ｒ１もしくはＲ２のいずれか１個と、それらが結合している原子と一緒に、連結されて環もしくは複素環を形成し、これらのそれぞれは置換されていてもよい］
の前駆物質である。
【００１３】
この方法の代替的実施形態では、カルベン前駆物質は、式ＩＩＩ
【化５】
2016536170.tif 000006
［式中、
ｎは、１〜４、または１〜８の整数であり、
ｍは、０〜４の整数であり、
Ｇは、過ハロゲン化アルキル、過ハロゲン化アルケニル、過ハロゲン化アルキニル、過ハロゲン化アリールまたはＯＲ'であり、Ｒ'は、脂肪族基、例えば、アルキル基であり、
Ａは、非存在、脂肪族環、複素環、芳香環、縮合芳香族環系、芳香族複素環、および／または縮合芳香族複素環系であり、これらのそれぞれは置換されていてもよく、 
Ｘ−Ｌ−Ｚは、非存在であるか、または、
Ｘは、Ｃまたはヘテロ原子であり、
Ｌは、Ｃ１−Ｃ１０アルキレン、Ｃ１０−Ｃ２０アルキレン、Ｃ１−Ｃ１０アルケニレン、Ｃ１０−Ｃ２０アルケニレン、Ｃ１−Ｃ１０アルキニレン、Ｃ１０−Ｃ２０アルキニレン、またはデキストラン、単糖、複合糖、炭水化物、エーテル、チオエーテル、アミン、ポリアミン、ポリエーテル、および／またはポリチオエーテルなどの二価の部分であり、これらのそれぞれは置換されていてもよく、
Ｚは、Ｈ、脂肪族環、複素環、芳香環、縮合芳香族環系、芳香族複素環、縮合芳香族複素環系、有機金属錯体、遷移金属触媒、金属酸化物触媒、単糖、複合糖、炭水化物、または−ＯＨ、アジド、カルボン酸、塩化カルボニル、無水物、エステル、アルデヒド、アルコール、アミン、ハロゲン、エポキシド、チイラン、アジリジン、アミノ酸、核酸、アルケン、アルキン、共役ジエン、チオール、アルキルチオール、もしくはチオエステルなどの化学的に誘導体化可能な基であり、これらのそれぞれは置換されていてもよく、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、もしくはＣ１０−Ｃ２０アルキニル、Ｃ１−Ｃ１０アルコキシル、Ｃ１０−Ｃ２０アルコキシル、Ｃ３−Ｃ２０環状脂肪族部分、アリール、ヘテロアリール、エーテル、チオエーテル、アミン、ポリアミン、ポリエーテル、もしくはポリチオエーテルであり、これらのそれぞれは置換されていてもよく：または、Ｒ０の内の２個は、それらが結合している原子と一緒に、連結されて環もしくは複素環を形成し、これらのそれぞれは置換されていてもよく、および
Ｒ１およびＲ２は、独立に、非存在、少なくとも１つの孤立電子対、Ｈ、Ｃ１−Ｃ１０アルキル、Ｃ１０−Ｃ２０アルキル、分岐Ｃ１−Ｃ１０アルキル、Ｃ１０−Ｃ２０アルケニル、Ｃ１−Ｃ１０アルキニル、もしくはＣ１０−Ｃ２０アルキニル、Ｃ３−Ｃ２０環状脂肪族部分、アリール、ヘテロアリール、エーテル、チオール、チオエーテル、アミン、ポリアミン、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環もしくは複素環を形成し、これらのそれぞれは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
の前駆物質である。
【００１４】
この方法の別の実施形態では、カルベン前駆物質は、式ＩＩＩａ
【化６】
2016536170.tif 000007
［式中、
ｍは、０〜４の整数であり、
Ｇは、過ハロゲン化アルキル、過ハロゲン化アルケニル、過ハロゲン化アルキニル、過ハロゲン化アリールまたはＯＲ'であり、Ｒ'は、脂肪族基、例えば、アルキル基であり、
各ＹまたはＹ'は、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、シクロアルキル、アリール、ヘテロアリール、エーテル、チオール、チオエーテル、アミン、ポリアミン、ポリエーテル、ポリチオエーテル、またはポリチオールであり、これらのそれぞれは置換されていてもよく、 
Ｒ３およびＲ４は、独立に、Ｈ、ハロゲン、式ＩＩＩで定義される置換基Ｘ−Ｌ−Ｚ、Ｃ１−Ｃ１０アルキル、Ｃ１０−Ｃ２０アルキル、分岐Ｃ１−Ｃ１０アルキル、分岐Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ１−Ｃ１０アルコキシル、Ｃ１０−Ｃ２０アルコキシル、Ｃ３−Ｃ２０環状脂肪族、アリール、ヘテロアリール、エーテル、チオエーテル、アミン、ポリアミン、ポリエーテル、もしくはポリチオエーテルであり、これらのそれぞれは置換されていてもよく；または、Ｒ３もしくはＲ４のいずれか１個は、Ｒ１もしくはＲ２のいずれか１個と、それらが結合している原子と一緒に、連結されて環もしくは複素環を形成し、これらのそれぞれは置換されていてもよい］
の前駆物質である。
【００１５】
別の態様では、カルベン単分子層と、少なくとも１つの金属表面を有する材料とを含む複合材料を形成する方法が提供され、カルベン単分子層は、金属表面と相互作用し、かつ安定、均一であり、かつ／または混入物を実質的に含まず、前記方法は、カルベンまたはカルベン前駆物質を金属表面上に蒸着することを含む。
【００１６】
別の態様では、複合材料からカルベン単分子層を除去する方法が提供され、前記複合材料は、前記カルベン単分子層と、少なくとも１つの金属表面を有する材料とを含み、カルベン単分子層は、金属表面と相互作用し、かつ安定、均一であり、かつ／または混入物を実質的に含まず、前記方法は、複合材料を１％超のＨ２Ｏ２溶液に少なくとも２４時間曝露すること、または複合材料を適切な溶媒中で１９０℃以上の温度に曝露することを含む。一実施形態において、適切な溶媒はデカリンである。
【００１７】
本出願の別の態様では、金属表面の改質に関する、本明細書に記載のカルベンにより官能化された複合材料の使用が提供される。
【００１８】
別の態様では、脂質層と、均一であり、安定であり、および／または混入物を実質的に含まない疎水性カルベン単分子層と、少なくとも１つの金属表面を有する材料とを含む、カルベンにより官能化された複合材料が提供され、前記疎水性カルベン単分子層は、金属表面と相互作用し、かつ前記疎水性カルベン単分子層は、脂質層と金属表面との間に存在する。一実施形態では、材料は金属チップであり、複合材料は分析機器の少なくとも一部を形成する。別の実施形態では、金属チップは金属膜と、検出器として分析機器に組み込むために必要な全ての結線とを含む。
【００１９】
別の実施形態では、カルベン単分子層は、１種または複数種の式ＩＶ
【化７】
2016536170.tif 000008
［式中、
ｎは、１〜８、または１〜４の整数であり、
ｍは、０〜４の整数であり、
Ａは、非存在、脂肪族環、複素環、芳香環、縮合芳香族環系、芳香族複素環、および／または縮合芳香族複素環系であり、これらのそれぞれは置換されていてもよく、
Ｘ−Ｌ−Ｚは、非存在であるか、または、
Ｘは、Ｃまたはヘテロ原子であり、
Ｌは、Ｃ１０−Ｃ２０アルキレン、Ｃ１０−Ｃ２０アルケニレン、Ｃ１０−Ｃ２０アルキニレン、デキストラン、単糖、複合糖、炭水化物、エーテル、チオエーテル、ポリエーテル、および／またはポリチオエーテルなどの二価の部分であり、これらのそれぞれは置換されていてもよく、
Ｚは、Ｈまたは上記で定義のＬであり、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１０−Ｃ２０アルキル、Ｃ１０−Ｃ２０アルケニル、Ｃ１０−Ｃ２０アルキニル、Ｃ１０−Ｃ２０アルコキシル、Ｃ６−Ｃ２０環状脂肪族部分、アリール、エーテル、チオエーテル、ポリエーテル、もしくはポリチオエーテルであり、これらのそれぞれは置換されていてもよく；または、Ｒ０の内の２個は、それらが結合している原子と一緒に、連結されて環を形成し、これは置換されていてもよく、および
Ｒ１およびＲ２は、独立に、非存在、少なくとも１つの孤立電子対、Ｈ、Ｃ１０−Ｃ２０アルキル、Ｃ１０−Ｃ２０アルケニル、Ｃ１０−Ｃ２０アルキニル、Ｃ６−Ｃ２０環状脂肪族部分、アリール、エーテル、チオール、チオエーテル、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環を形成し、これは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
のカルベンを含む。
【００２０】
別の実施形態では、カルベン単分子層は、１種または複数種の式ＩＶａ
【化８】
2016536170.tif 000009
［式中、
ｍは、０〜４の整数であり、
各Ｙは、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１０−Ｃ２０アルキル、Ｃ１０−Ｃ２０アルケニル、Ｃ１０−Ｃ２０アルキニル、Ｃ６−Ｃ２０環状脂肪族部分、アリール、エーテル、チオール、チオエーテル、ポリエーテル、ポリチオエーテル、またはポリチオールであり、これらのそれぞれは置換されていてもよく、
Ｒ３およびＲ４は、独立に、Ｈ、式ＩＶで定義される置換基Ｘ−Ｌ−Ｚ、Ｃ１０−Ｃ２０アルキル、Ｃ１０−Ｃ２０アルケニル、Ｃ１０−Ｃ２０アルキニル、Ｃ６−Ｃ２０環状脂肪族部分、Ｃ１０−Ｃ２０アルコキシル、アリール、エーテル、チオエーテル、ポリエーテル、もしくはポリチオエーテルであり、これらのそれぞれは置換されていてもよく；または、Ｒ３もしくはＲ４のいずれか１個は、Ｒ１もしくはＲ２のいずれか１個と、それらが結合している原子と一緒に、連結されて環を形成し、これは置換されていてもよい］
のカルベンを含む。
【００２１】
別の態様では、脂質層と、均一であり、安定であり、および／または混入物を実質的に含まない疎水性カルベン単分子層と、少なくとも１つの金属表面を有する材料とを含む、カルベンにより官能化された複合材料を形成する方法が提供され、前記疎水性カルベン単分子層は、金属表面と相互作用し、かつ、前記疎水性カルベン単分子層は、脂質層と金属表面との間に存在し、前記方法は、材料とカルベンまたはカルベン前駆物質とを接触させること、およびカルベンでコーティングした材料を脂質小胞に曝露することを含む。
【００２２】
この方法に関する一実施形態では、カルベンは式ＩＶおよびＩＶａのカルベンである。この方法の別の実施形態では、カルベン前駆物質は、式Ｖ
【化９】
2016536170.tif 000010
［式中、
ｎは、１〜８、または１〜４の整数であり、
ｍは、０〜４の整数であり、
Ｂは、塩基として作用してもよい対イオンであり、
Ａは、非存在、脂肪族環、複素環、芳香環、縮合芳香族環系、芳香族複素環、および／または縮合芳香族複素環系であり、これらのそれぞれは置換されていてもよく、 
Ｘ−Ｌ−Ｚは、非存在であるか、または、
Ｘは、Ｃまたはヘテロ原子であり、
Ｌは、Ｃ１０−Ｃ２０アルキレン、Ｃ１０−Ｃ２０アルケニレン、Ｃ１０−Ｃ２０アルキニレン、デキストラン、単糖、複合糖、炭水化物、エーテル、チオエーテル、ポリエーテル、および／またはポリチオエーテルなどの二価の部分であり、これらのそれぞれは置換されていてもよく、
Ｚは、Ｈまたは上記で定義のＬであり、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１０−Ｃ２０アルキル、Ｃ１０−Ｃ２０アルケニル、Ｃ１０−Ｃ２０アルキニル、Ｃ１０−Ｃ２０アルコキシル、Ｃ６−Ｃ２０環状脂肪族部分、アリール、エーテル、チオエーテル、ポリエーテル、もしくはポリチオエーテルであり、これらのそれぞれは置換されていてもよく；または、Ｒ０の内の２個は、それらが結合している原子と一緒に、連結されて環を形成し、これは置換されていてもよく、および
Ｒ１およびＲ２は、独立に、非存在、少なくとも１つの孤立電子対、Ｈ、Ｃ１０−Ｃ２０アルキル、Ｃ１０−Ｃ２０アルケニル、Ｃ１０−Ｃ２０アルキニル、Ｃ６−Ｃ２０環状脂肪族部分、アリール、エーテル、チオール、チオエーテル、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環を形成し、これは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
の前駆物質である。
【００２３】
別の実施形態では、カルベン前駆物質は、式Ｖａ
【化１０】
2016536170.tif 000011
［式中、
ｍは、０〜４の整数であり、
Ｂは、塩基として作用してもよい対イオンであり、
各Ｙは、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１０−Ｃ２０アルキル、Ｃ１０−Ｃ２０アルケニル、Ｃ１０−Ｃ２０アルキニル、Ｃ６−Ｃ２０環状脂肪族部分、アリール、エーテル、チオール、チオエーテル、ポリエーテル、ポリチオエーテル、またはポリチオールであり、これらのそれぞれは置換されていてもよく、
Ｒ３およびＲ４は、独立に、Ｈ、式Ｖで定義される置換基Ｘ−Ｌ−Ｚ、Ｃ１０−Ｃ２０アルキル、Ｃ１０−Ｃ２０アルケニル、Ｃ１０−Ｃ２０アルキニル、Ｃ６−Ｃ２０環状脂肪族部分、Ｃ１０−Ｃ２０アルコキシル、アリール、エーテル、チオエーテル、ポリエーテル、もしくはポリチオエーテルであり、これらのそれぞれは置換されていてもよく；または、Ｒ３もしくはＲ４のいずれか１個は、Ｒ１もしくはＲ２のいずれか１個と、それらが結合している原子と一緒に、連結されて環を形成し、これは置換されていてもよい］
の前駆物質である。
【００２４】
この方法の代替的実施形態では、カルベン前駆物質は、式ＶＩ
【化１１】
2016536170.tif 000012
［式中、
ｎは、１〜４、または１〜８の整数であり、
ｍは、０〜４の整数であり、
Ｇは、過ハロゲン化アルキル、過ハロゲン化アルケニル、過ハロゲン化アルキニル、過ハロゲン化アリールまたはＯＲ'であり、Ｒ'は、脂肪族基、例えば、アルキル基であり、
Ａは、非存在、脂肪族環、複素環、芳香環、縮合芳香族環系、芳香族複素環、および／または縮合芳香族複素環系であり、これらのそれぞれは置換されていてもよく、
Ｘ−Ｌ−Ｚは、非存在であるか、または、
Ｘは、Ｃまたはヘテロ原子であり、
Ｌは、Ｃ１０−Ｃ２０アルキレン、Ｃ１０−Ｃ２０アルケニレン、Ｃ１０−Ｃ２０アルキニレン、デキストラン、単糖、複合糖、炭水化物、エーテル、チオエーテル、ポリエーテル、および／またはポリチオエーテルなどの二価の部分であり、これらのそれぞれは置換されていてもよく、
Ｚは、Ｈまたは上記で定義のＬであり、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１０−Ｃ２０アルキル、Ｃ１０−Ｃ２０アルケニル、Ｃ１０−Ｃ２０アルキニル、Ｃ１０−Ｃ２０アルコキシル、Ｃ６−Ｃ２０環状脂肪族部分、アリール、エーテル、チオエーテル、ポリエーテル、もしくはポリチオエーテルであり、これらのそれぞれは置換されていてもよく；または、Ｒ０の内の２個は、それらが結合している原子と一緒に、連結されて環を形成し、これは置換されていてもよく、および
Ｒ１およびＲ２は、独立に、非存在、少なくとも１つの孤立電子対、Ｈ、Ｃ１０−Ｃ２０アルキル、Ｃ１０−Ｃ２０アルケニル、Ｃ１０−Ｃ２０アルキニル、Ｃ６−Ｃ２０環状脂肪族部分、アリール、エーテル、チオール、チオエーテル、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環を形成し、これは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
の前駆物質である。
【００２５】
別の実施形態では、カルベン前駆物質は、式ＶＩａ
【化１２】
2016536170.tif 000013
［式中、
ｍは、０〜４の整数であり、
Ｇは、過ハロゲン化アルキル、過ハロゲン化アルケニル、過ハロゲン化アルキニル、過ハロゲン化アリールまたはＯＲ'であり、Ｒ'は、脂肪族基、例えば、アルキル基であり、
各ＹまたはＹ'は、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１０−Ｃ２０アルキル、Ｃ１０−Ｃ２０アルケニル、Ｃ１０−Ｃ２０アルキニル、Ｃ６−Ｃ２０環状脂肪族部分、アリール、エーテル、チオール、チオエーテル、ポリエーテル、ポリチオエーテル、またはポリチオールであり、これらのそれぞれは置換されていてもよく、
Ｒ３およびＲ４は、独立に、Ｈ、式ＶＩａで定義される置換基Ｘ−Ｌ−Ｚ、Ｃ１０−Ｃ２０アルキル、Ｃ１０−Ｃ２０アルケニル、Ｃ１０−Ｃ２０アルキニル、Ｃ６−Ｃ２０環状脂肪族部分、Ｃ１０−Ｃ２０アルコキシル、アリール、エーテル、チオエーテル、ポリエーテル、もしくはポリチオエーテルであり、これらのそれぞれは置換されていてもよく；または、Ｒ３もしくはＲ４のいずれか１個は、Ｒ１もしくはＲ２のいずれか１個と、それらが結合している原子と一緒に、連結されて環を形成し、これは置換されていてもよい］
の前駆物質である。
【００２６】
別の態様では、本明細書に記載のカルベンにより官能化された複合材料の、検出およびセンシング用途での使用が提供される。一実施形態では、本出願は生体分子の検出を含む。
【００２７】
図面および表の簡単な説明
本発明ならびにその他の態様およびさらなる特徴をよりよく理解するために、添付の表および図面と併せて使用される以下の説明を参照する。
【００２８】
表１は、本明細書に記載の金属上のＮＨＣに関する構造的情報を示す。
表２Ａは、カルベン終端金（Ａｕ（１１１）およびＡｕ（ＮＰ））のＮ：Ｃ比率の予測値と、ＣとＮのＸＰＳスペクトルによる実測値を示す。このカルベン終端金では、カルベン単分子層が種々のＮＨＣから自己組織化される。これらのデータは、Ａｕ（１１１）およびＡｕナノ粒子の両方で、表面へのＮＨＣの完全な移行がなされたことを示唆する。
表２Ｂは、カルベン終端金（Ａｕ（１１１））のＣとＮのＸＰＳスペクトルを示す。カルベン単分子層は、種々のＮＨＣの炭酸塩から自己組織化される。これらのデータは、表面へのＮＨＣの完全な移行を示唆する。
表３は、代表的なＡｕ（１１１）上のＮＨＣの安定性試験の結果を示す。ほとんどのこれらのＸＰＳスペクトルで、高度の重複が存在し、示した条件への曝露後に変化が生じないことを示唆する。最後の行のＣ（１ｓ）スペクトルでは、上側のスペクトルが開始条件時のものであり、下側のスペクトルが２４時間後のものである。
表４は、代表的なパラジウム（Ｐｄ）ナノ粒子上のＮＨＣのキャラクタリゼーションデータを示す。
表５Ａは、市販ＨＰＡセンサーチップおよび代表的ＮＨＣセンサーチップ上のレシチン小胞の含量比較を示す。これらのデータは、ＮＨＣセンサーチップが、市販センサーチップに比べて向上した性能を提供することを示唆する。
表５Ｂは、ＨＰＡセンサーチップと代表的ＮＨＣセンサーチップとの間の安定性の比較を示す。これらのデータは、ＮＨＣセンサーチップが、市販センサーチップを破壊または損傷する可能性のある条件下で安定であることを示唆する。
【図面の簡単な説明】
【００２９】
【図１Ａ】遊離カルベンＮＨＣ−１（表１参照）と硫化ドデシルで保護したＡｕ表面との反応を示す。この反応により硫化物の置換が生ずる。一旦形成されると、ＸＰＳ分析によると、ＮＨＣで保護した表面は、特定の条件下で、硫化ドデシルまたはドデカンチオールを使った処理で硫黄の組み込みを生じない。
【図１Ｂ】図１Ａ（ＡｕＮＰ（ＮＨＣ−１））で示される順方向反応の生成物のＮ（１ｓ）、Ｃ（１ｓ）およびＳ（２ｐ）のＸＰＳスペクトルを示す。硫化ドデシルの消失は、Ｓ（２ｐ）信号の消失により示される。
【図１Ｃ】図１Ａの逆反応に示すように、Ｓ（Ｃ１２Ｈ２５）２に曝露されたＡｕＮＰ（ＮＨＣ−１）の生成物のＸＰＳスペクトル（図１Ｃ）を示す。図１Ｃおよび図１Ｄの両方の場合に、Ｓ（２ｐ）信号の非存在により硫化ドデシルの組み込みのないことが示され、一方、予測Ｎ（１ｓ）／Ｃ（１ｓ）面積比によりＮＨＣが保持されていることが示される。
【図１Ｄ】図１Ａの逆反応に示すように、Ｓ（Ｃ１２Ｈ２５）２に曝露されたＡｕ（１１１）（ＮＨＣ−１）の生成物のＸＰＳスペクトル（図１Ｄ）を示す。図１Ｃおよび図１Ｄの両方の場合に、Ｓ（２ｐ）信号の非存在により硫化ドデシルの組み込みのないことが示され、一方、予測Ｎ（１ｓ）／Ｃ（１ｓ）面積比によりＮＨＣが保持されていることが示される。
【図２Ａ】Ａｕ（１１１）上のＮＨＣ−１のＳＴＭ像を示す。この像は、秩序化した自己組織化を示し、５〜１０楕円形状列が観察され、表面上の上のベンズイミダゾールＮＨＣの積層単位の存在と一致する（暗い領域は、チオール系単分子層で観察されるものに類似の表面の１原子深い侵食を示す）。
【図２Ｂ】Ａｕ（１１１）上のＮＨＣ−１の炭酸塩から調製された単分子層のＳＴＭ像であり、高度に秩序化した自己組織化を示す。下層のＡｕの格子の長さの２．６５倍の繰り返し格子単位が観察された。それぞれの繰り返し単位で、明るい領域はＮＨＣ分子に対応し、暗い領域は下層のＡｕ層を示す。
【図２Ｃ】Ａｕ（１１１）上のＮＨＣ−１の沸騰した非水溶液および水溶液（左と中央）による処理に対して化学的に安定であることを示し、１％のＨ２Ｏ２（右）による２４時間の処理後に極めてわずかな表面侵食を示すＮ（１ｓ）およびＣ（１ｓ）ＸＰＳデータである。
【図２Ｄ】熱溶媒中におけるＡｕ（１１１）膜上でのＮＨＣ−３（表１参照）の完全な安定性を示す（左）が、沸騰水中では膜の分解を示す（右）、Ｎ（１ｓ）およびＣ（１ｓ）ＸＰＳデータである。この結果は、ＮＨＣ−３から形成した表面の低い安定性を示すものである。
【図２Ｅ】ＮＨＣ−１終端Ａｕ（１１１）表面のドデカンチオールの１ｍＭ溶液による室温で２４時間処理の代表的なＸＰＳデータＸＰＳデータを示す。ＸＰＳスペクトルは、Ｓ（２ｐ）信号が認められないのでチオール組み込みのないことを示し、一方、Ｎ（１ｓ）およびＣ（１ｓ）スペクトルは、ＮＨＣ−１が結合したままで残っていることを示唆する。
【図３Ａ】アジド終端ＮＨＣ−６とＡｕ（１１１）との反応（表１参照）およびその後のプロパルギルアルコールとのＣｕ触媒クリック反応によるトリアゾールへの変換を示す。
【図３Ｂ】接触角７８±３°を示すアジド終端ＮＨＣ表面のＸＰＳ測定を示す。表面のＸＰＳ分析は、３つの予測された通りのＮ信号を示し、１つは、ＮＨＣ部分の２つの実質上等価な窒素原子に対するものであり、１つは、アジドの中央窒素（約４０６ｅＶの）に対するものあり、さらなる１つは、アジドの残りの２つの極めて類似している窒素原子に対するものである。
【図３Ｃ】プロパルギルアルコールとの反応後の同じ表面のＸＰＳ測定を示す。接触角は４５±３°に減少し、アルコール終端表面と一致し、Ｎ（１ｓ）のＸＰＳ分析は変化した。これはトリアゾール形成を示し、それにより、２つのタイプのみのＮ原子が観察され、４０６ｅＶのアジドの特徴的な中央Ｎ原子がなくなった。
【図３Ｄ】ドデカンチオールで保護したＡｕ（１１１）表面のＮＨＣ−１溶液による室温で２４時間処理に対する代表的ＸＰＳデータを示す。ＸＰＳスペクトルは、約４０％のＳ（２ｐ）信号が残っているのを示し（非対称のピークは、２つの電子の状態、Ｓ（２ｐ３／２）とＳ（２ｐ１／２）の存在に起因する）、Ｎ（１ｓ）信号が観察された。これにより、ＮＨＣにより約６０％のチオールが置換されたことが示された。
【図３Ｅ】ドデカンチオールで保護したＡｕ（１１１）表面のＮＨＣ−３溶液による室温で０分および２４時間の処理の代表的ＸＰＳデータを示す。ＸＰＳスペクトルは、２４時間後、約４５％のＳ（２ｐ）信号が残っているのを示し、最初は観察されなかったＮ（１ｓ）信号が２４時間後では観察された。このことにより、ＮＨＣによりチオールの約５５％が置換されたことが示された（非対称のピークは、２つの電子の状態、Ｓ（２ｐ３／２）とＳ（２ｐ１／２）の存在に起因する）。
【図４】Ａｕ（１１１）上のＮＨＣ−１について計算された種々の結合モードおよびＤＦＴにより計算されたＡｕ−Ｃ結合エネルギーを示す。アトップサイトを介した表面に対するＮＨＣの結合は、分子ＮＨＣ−Ａｕ錯体に対する予測された領域における結合長さを有する最も安定な錯体を可能にした（Ａｕ（１１１）上の単離ＮＨＣを特徴付けるベンズイミダゾリリデン単位の積層の安定化効果は、これらの計算で因子として何ら考慮されなかったことに留意されたい）。
【図５】秩序を乱されたＮＨＣ−３分子の存在を示すＡｕ（１１１）上のＮＨＣ−３の高倍率像を示す。この分子は、図２Ｂで観察された積層ではなく、小さい明るい領域として認められる。
【図６】低密度の暗い領域を示すＡｕ（１１１）上のＮＨＣ−１の低倍率像を示す。この領域は、より低い位置の金原子が取り除かれ、恐らくステップエッジに再分布されたサイトを示す（１つのステップエッジを示した）。
【図７Ａ】低密度の暗い領域を示すＡｕ（１１１）上のＮＨＣ−１の低倍率像を示す。この領域は、より低い位置の金原子が取り除かれ、恐らくステップエッジに再分布されたサイトを示す（１つのステップエッジを示した）。
【図７Ｂ】図６に比べて高密度の暗い領域を示すＡｕ（１１１）上のＮＨＣ−３の低倍率像を示す。この領域は、より低い位置の金原子が取り除かれ、おそらくステップエッジに再分布されたサイトを示す。これはＮＨＣ−１に比べてＮＨＣ−３のかさばったサイズにより促進されたと思われる。島状化も白色スポットにより示されたが、これはＮＨＣ−１よりもＮＨＣ−３の膜の場合より顕著であった。
【図８】３％のＨ２Ｏ２に２４時間曝露する前（背の高いピーク）と、分解を示した曝露後（小さいピーク）のＡｕ（１１１）上のＮＨＣ−１膜のＸＰＳデータを示す。
【図９】ｐＨ２（左）およびｐＨ１２（右）に２４時間曝露する前と後（重なり合ったピーク）のＡｕ（１１１）上のＮＨＣ−１膜のＸＰＳデータを示す。両ケース共、安定性を示した。
【図１０】Ａｕ（１１１）およびＡｕナノ粒子上のＮＨＣ−１の代表的な（実験および当てはめ）ＸＰＳデータを示す。上段は、Ａｕ（１１１）上の、Ｎ（１ｓ）およびＣ（１ｓ）、スペクトルの下段は、Ａｕナノ粒子上のＮ（１ｓ）、Ｃ（１ｓ）、およびＳ（２ｐ）のスペクトルを示す。
【図１１】Ａｕ（１１１）およびＡｕナノ粒子上のＮＨＣ−２（表１参照）の代表的な（実験および当てはめ）ＸＰＳデータを示す。上段は、Ａｕ（１１１）上の、Ｎ（１ｓ）およびＣ（１ｓ）、スペクトルの下段は、Ａｕナノ粒子上のＮ（１ｓ）、Ｃ（１ｓ）、およびＳ（２ｐ）のスペクトルを示す。
【図１２】金表面上のＮＨＣ−３の代表的ＸＰＳデータであり、実験および当てはめスペクトルを示す。上段は、Ａｕ（１１１）上のＮ（１ｓ）およびＣ（１ｓ）、スペクトルの下段は、Ａｕナノ粒子上のＮ（１ｓ）、Ｃ（１ｓ）、およびＳ（２ｐ）のスペクトルを示す。
【図１３】金表面上のＮＨＣ−４（表１参照）の代表的ＸＰＳデータで、実験および当てはめスペクトルを示す。上段は、フラットＡｕ（１１１）上の、Ｎ（１ｓ）およびＣ（１ｓ）、スペクトルの下段は、Ａｕナノ粒子上のＮ（１ｓ）、Ｃ（１ｓ）、およびＳ（２ｐ）のスペクトルを示す。
【図１４】金表面上のＮＨＣ−５（表１参照）の代表的ＸＰＳデータで、実験および当てはめスペクトルを示す。上段は、フラット金Ａｕ（１１１）上の、Ｎ（１ｓ）およびＣ（１ｓ）、スペクトルの下段は、Ａｕナノ粒子上のＮ（１ｓ）、Ｃ（１ｓ）、およびＳ（２ｐ）のスペクトルを示す。
【図１５】ＮＨＣ−３付着のＸＰＳ分光法結果を示す。これは、空気下の含水メタノール、空気下の無水メタノール、およびＮ２雰囲気下の無水メタノールに由来するＡｕ（１１１）上のＮＨＣ−３の炭酸水素塩から得られた。重なり合ったデータにより示されるように、これらのスペクトルは実験誤差範囲内で、差異はなかった。
【図１６】および１６Ｂは、６５℃で２４時間加熱（リン酸塩緩衝食塩水（ＰＢＳ）緩衝液中４サイクル）前（１６Ａ）と後（１６Ｂ）のＮＨＣ−１６カルベンチップ（表１参照）の表面プラズモン共鳴（ＳＰＲ）スキャンの比較を示す。
【図１７】図１７Ａは、市販ＨＰＡチップのＰＢＳ緩衝液中のＳＰＲデータを示す。図１７Ｂは、ＮＨＣ−１６カルベンチップのＰＢＳ緩衝液中のＳＰＲデータを示す。
【図１８Ａ】ＮＨＣにより官能化された金試料（例えば、ＮＨＣ−１０金試料（表１参照））が硝酸セリウムアンモニウムを分解することができることを示す実験の吸光度対時間のプロットを示す。この分解は水の酸化により起こっていると思われる。
【図１８Ｂ】ＮＨＣ−１５金試料（表１参照）が硝酸セリウムアンモニウムを分解することができることを示す実験の吸光度対時間のプロットを示す。この分解は水の酸化により起こっていると思われる。
【図１９】Ｎｉ箔上（上段パネル）およびＷワイヤー上（下段パネル）のＮＨＣ−１のＸＰＳスペクトルを示す。Ｎは、両方に存在するので、Ｎ含有ＮＨＣの付着を示している。
【図２０】ＮＨＣ−１コートパラジウムナノ粒子のＸＰＳスペクトルを示す。
【図２１】図２１Ａは、デカリン中で１００℃、２４時間処理する前（赤）および処理後（緑）の、炭酸水素塩前駆物質に由来するＡｕ（１１１）上に付着したＮＨＣ−ＸのＸＰＳスペクトルを示す。図２１Ｂは、デカリン中で１９０℃、２４時間処理する前（赤）および処理後（緑）の、炭酸水素塩前駆物質に由来するＡｕ（１１１）上に付着したＮＨＣ−ＸのＸＰＳスペクトルを示す。
【発明を実施するための形態】
【００３０】
詳細な説明
定義
別段の規定がない限り、本明細書で使用される全ての技術および科学用語は、本発明が属する当業者によって一般的に理解されている意味と同一の意味を有する。
【００３１】
本明細書および請求項で用いられる単数形の「ａ」、「ａｎ」、および「ｔｈｅ」は、文脈上別段の明確な記載がない限り、複数形の指示対象を包含する。
【００３２】
本明細書で使用する場合、用語の「含む（ｃｏｍｐｒｉｓｉｎｇ）」は、後に続くリストが非網羅的であり、任意のその他の追加の適切な項目、例えば、必要に応じて１つまたは複数のさらなる特徴、構成要素および／または成分を含んでも、または含まなくてもよいことを意味すると理解される。
【００３３】
本明細書で使用する場合、「置換された（ｓｕｂｓｔｉｔｕｔｅｄ）」は、その存在が所望の反応を促進するかもしくは改善すること、または所望の反応を妨害しない１つまたは複数の置換基部分を有することを意味する。「置換基」は、親分子実体に結合している１個または複数個の水素原子を置換していると考えることができる１個の原子または結合原子の集団である。置換基の例には、アルキル、アルケニル、アルキニル、アリール、ハロゲン化アリール、ヘテロアリール、シクロアルキル（非芳香環）、Ｓｉ（アルキル）３、Ｓｉ（アルコキシ）３、ハロ、アルコキシル、アミノ、アルキルアミノ、アルケニルアミノ、アミド、アミジン、ヒドロキシル、チオエーテル、アルキルカルボニル、アルキルカルボニルオキシ、アリールカルボニルオキシ、アルコキシカルボニルオキシ、アリールオキシカルボニルオキシ、カーボネート、アルコキシカルボニル、アミノカルボニル、アルキルチオカルボニル、ホスフェート、リン酸エステル、ホスホナート、ホスフィナート、シアノ、アシルアミノ、イミノ、スルフヒドリル、アルキルチオ、アリールチオ、チオカルボキシレート、ジチオカルボキシレート、スルフェート、スルファト、スルホネート、スルファモイル、スルホンアミド、ニトロ、ニトリル、アジド、ヘテロシクリル、エーテル、エステル、シリコン含有部分、チオエステルまたはこれらの組み合わせが挙げられる。置換基は、それ自体を置換可能である。例えば、アミノ置換基は、それ自体、上記定義のさらなる置換基、例えば、アルキル、アルケニル、アルキニル、アリール、ハロゲン化アリール、およびヘテロアリール、シクロアルキル（非芳香環）によって一置換または独立に二置換されてもよい。
【００３４】
本発明で使用する場合、「脂肪族」は、直鎖、分枝、または環状の炭化水素部分を意味し、アルキル、アルケニル、またはアルキニルであってよく、かつ、置換されていても、または非置換であってもよい。「アルケニル」は、直鎖、分枝、または環状である炭化水素部分を意味し、少なくとも１つの炭素−炭素二重結合を含む。「アルキニル」は、直鎖、分枝、または環状である炭化水素部分を意味し、少なくとも１つの炭素−炭素三重結合を含む。
【００３５】
本明細書で使用する場合、「アルキル」は、直鎖、分岐、または環状であり、飽和または不飽和炭化水素を意味し、一重結合炭素および水素原子のみから成り、非置換であっても、または１種または複数種の置換基、例えば、メチルまたはエチル基で置換されていてもよい。飽和直鎖または分枝鎖アルキル基の例としては、メチル、エチル、１−プロピル、２−プロピル、１−ブチル、２−ブチル、２−メチル−１−プロピル、２−メチル−２−プロピル、１−ペンチル、２−ペンチル、３−ペンチル、２−メチル−１−ブチル、３−メチル−１−ブチル、２−メチル−３−ブチル、２，２−ジメチル−１−プロピル、１−ヘキシル、２−ヘキシル、３−ヘキシル、２−メチル−１−ペンチル、３−メチル−１−ペンチル、４−メチル−１−ペンチル、２−メチル−２−ペンチル、３−メチル−２−ペンチル、４−メチル−２−ペンチル、２，２−ジメチル−１−ブチル、３，３−ジメチル−１−ブチルおよび２−エチル−１−ブチル、１−ヘプチルおよび１−オクチル、が挙げられるが、これらに限定されない。本明細書で使用する場合、用語の「アルキル」は、環状アルキルまたはシクロアルキル基を包含する。
【００３６】
本明細書で使われる用語の「シクロアルキル」は、非芳香族、飽和または部分飽和、単環式、二環式または三環式の少なくとも、３個の炭素原子を含む炭化水素環系を意味する。Ｃ３−Ｃｎシクロアルキル基の例としては、シクロプロピル、シクロブチル、シクロペンチル、シクロへキシル、シクロヘプチル、シクロオクチル、ノルボルニル、アダマンチル、ビシクロ［２．２．２］オクタ−２−エニル、およびビシクロ［２．２．２］オクチル、が挙げられるが、これらに限定されない。
【００３７】
本明細書で使用する場合、「アルケニル」は、直鎖、分枝、または環状である炭化水素部分を意味し、少なくとも１つの炭素−炭素二重結合を含み、非置換であっても、または１種または複数種の置換基で置換されていてもよい。「アルケニル」は、直鎖、分枝、または環状の炭化水素部分を意味し、少なくとも１つの炭素−炭素三重結合を含み、非置換であっても、または１種または複数種の置換基で置換されていてもよい。
【００３８】
本明細書で使用する場合、「アリール」および／または「芳香環」は、６〜１００個、いくつかの実施形態では６〜５０個、他の実施形態では６〜２５個、およびさらにその他の実施形態では６〜１５個の炭素原子からなる不飽和芳香族炭素環基の、またはそれらからなる縮合環系であっても、もしくはそうでなくてもよい、ベンゼンもしくはベンゼン誘導体に由来する炭化水素を意味する。アリールは、単一または複数の環を有することができる。本明細書で使用する場合、用語の「アリール」および／または「芳香環」は、置換アリールおよび／または置換芳香環を含んでもよい。例としては、フェニル、ナフチル、キシレン、フェニルエタン、置換フェニル、置換ナフチル、置換キシレン、置換４−エチルフェニル、などが挙げられるが、それらに限定されない。
【００３９】
本明細書で使用する場合、用語の［Ａｕ（１１１）］は、単独のまたは基体（例えば、雲母）上に支持された金の単結晶であって、特にその結晶の表面上にその原子のフラットな配向を有する単結晶を意味する。（１１１）は、１，１，１結晶面（ミラー指数ｘ＝ｙ＝ｚ＝＋１）を形成する露出表面原子の優先配列を意味する。
【００４０】
本明細書で使用する場合、「多結晶金」は、限定されないが、例えば、シリコンウエハ（シリコンウエハは、接着性改善のためにクロムまたはチタン層で予備コートされていてもよい）などの基体に接着された、同一のまたは異なる結晶構造の多数の小さい結晶を有する金試料を意味する。このような多結晶金は、電気化学用途に使用することができる。多結晶金の表面質感は上記で言及される平滑なＡｕ（１１１）より粗くてよいが、多結晶金の露出表面原子の優先配列は、通常（１１１）である。使用した多結晶試料のｒｍｓ粗さ（ｒｍｓ＝２乗平均平方根（ｒｏｏｔ  ｍｅａｎ  ｓｑｕａｒｅｄ））は、２．５ｎｍ未満であった。
【００４１】
本明細書で使用する場合、「環」は、炭素原子の芳香族または非芳香族の単環、二環、または縮合環系を意味し、置換されていても、または非置換であってもよい。用語の「環」に含まれるものには、上記で定義のシクロアルキルおよびアリールが挙げられる。
【００４２】
本明細書で使用する場合、「ヘテロアリール」または「複素環式芳香族」は、酸素、窒素、硫黄およびリンから選択されるヘテロ原子を含むアリール（縮合アリール環を含む）を意味する。「ヘテロ原子」は、炭素または水素ではない原子、例えば、窒素、酸素、硫黄、またはリンを意味する。ヘテロアリールまたは複素芳香族基としては、例えば、フラニル、チオフェニル、ピロリル、イミダゾイル、ベンズアミダゾイル、１，２−または１，３−オキサゾリル、１，２−または１，３−ジアゾリル、１、２、３−または１，２，４−トリアゾリル、などが挙げられる。
【００４３】
本明細書で使用する場合、「複素環」は、炭素原子、および酸素、窒素、硫黄およびリンから選択されるヘテロ原子の、芳香族または非芳香族の単環式または二環式環である。用語の「複素環」に含まれるものには、上記で定義のヘテロアリールが挙げられる。この用語には、環内に１種または複数種の二重および／または三重結合を含む単環式および二環式環も含まれる。３〜９員複素環の例としては、アジリジニル、オキシラニル、チイラニル、アジリニル、ジアジリジニル、ジアジリニル、オキサジリジニル、アゼチジニル、アゼチジノニル、オキセタニル、チエタニル、ピペリジニル、ピペラジニル、モルフォリニル、ピロリル、オキサジニル、チアジニル、ジアジニル、トリアジニル、テトラジニル、イミダゾリル、ベンズイミダゾリル、テトラゾリル、インドリル、イソキノリニル、キノリニル、キナゾリニル、ピロリジニル、プリニル、イソキサゾリル、ベンゾイソオキサゾリル、フラニル、フラザニル、ピリジニル、オキサゾリル、ベンゾオキサゾリル、チアゾリル、ベンズチアゾリル、チオフェニル、ピラゾリル、トリアゾリル、ベンゾジアゾリル、ベンゾトリアゾリル、ピリミジニル、イソインドリル、およびインダゾリルが挙げられるが、これらに限定されない。
【００４４】
本明細書で使用する場合、用語の「メシチル」は、メシチレンまたは１，３，５−トリメチルベンゼンから誘導される置換基を意味する。
【００４５】
本明細書で使用される「ジイソプロピルフェニル」は、置換基
【化１３】
2016536170.tif 000014
である。
【００４６】
本明細書で使用する場合、「ＮＨＣ」は、Ｎ−複素環式カルベンを意味する。本明細書での便宜上、特定のＮ−複素環式カルベンをＮＨＣ−１、ＮＨＣ−２、などと呼ぶ。これらのＮＨＣおよび金属上のＮＨＣの構造式および名称を、表１に示す。
【００４７】
本明細書で使用する場合、「化学的に誘導体化可能な基」は、これらに限定されないが、例えば、求電子／求核置換、付加、脱離、酸／塩基、還元、酸化、ラジカル、ペリ環状、ディールスアルダー、メタセシスまたはクリックケミストリー反応などの化学反応に関与可能な任意の官能基である。
【００４８】
本明細書で使用する場合、用語の「非置換」は、水素により占有されている、原子のいずれかの開放原子価を意味する。また、原子上の開放原子価位置の占有原子が指定されていない場合、それは水素である。
【００４９】
本明細書で使用される用語の「官能基」は、分子内にあって、その分子に特徴的な化学反応に関与する特定の原子団を意味する。したがって、官能基は、化学反応に関与する可能性がある分子内の部分である。
【００５０】
本明細書で使用する場合、「カルベン」は、電子的に中性の化学種であり、２個の非結合電子（すなわち、孤立電子対を形成）を有する炭素を含み、これは、「カルベン炭素」と呼ばれる。本出願の方法および材料で使用されるカルベンでは、２個の非結合電子を有するこの炭素は、金属表面に結合することになる２価の炭素であり、換言すれば、この炭素は、任意の種類の２個の置換基に共有結合し、かつ、スピン対形成可能（一重項状態）な２個の非結合電子を有し、それにより、その炭素は供与結合の形成に利用可能になる。
【００５１】
本明細書で使用する場合、「Ｎ−複素環式カルベン」は、上記で定義のカルベンを含む複素環式部分を意味し、これは、通常、１種または複数種のカルベンに隣接するヘテロ原子の存在により、電子および／もしくは共鳴安定化される、ならびに／またはカルベンに隣接する置換基により立体的に安定化される。このような安定化カルベンの非限定的実施例を下記に示す：
【化１４】
2016536170.tif 000015
【００５２】
当該技術分野の熟練研究者によく理解されているように、カルベンを安定化すると思われる多くの代替置換基が存在する。さらに、当該技術分野の熟練研究者には容易に明らかとなるように、２つの安定化置換基を使う場合には、必ずしも２つの置換基が同じである必要はない。
【００５３】
本明細書で使用する場合、「カルベン前駆物質」は、適切な条件下で、直接的に、または過渡的化学種もしくは中間体化学種を介して間接的に上記で定義のＮ−複素環式カルベンなどのカルベンをインサイツで生成する非カルベン化学種を意味する。 
【００５４】
本明細書で使用する場合、「自己組織化単分子層」は、吸着または化学吸着により蒸気または液相から表面上に自然に形成され、大きな実質的に秩序化された領域の状態に組織化される分子集合体である。
【００５５】
本明細書で使用する場合、用語の「複合材料」は、異なる物理的または化学的性質を有する２種以上の成分材料から作製される材料を意味する。このような材料は、従来の材料と比べると、強度が高く、軽量または安価であるなど、多くの理由で好ましい場合がある。典型的な複合材料は通常、しかし非排他的に、建物、橋および艇殻、自動車の車体および航空機体、ならびに保管用タンクなどの構造物に使われる。先進的な例では、要求の厳しい環境にある宇宙船に使われる。
【００５６】
本明細書で使用する場合、用語の「供与結合」は、結合を構成する２個の電子が同じ原子から来る場合の２個の原子間での結合（共有電子対）形成を意味する。
【００５７】
本明細書で使用する場合、上記で定義のように単分子層に関して使用される場合の用語の「均一な」は、単分子層が官能化表面のほぼ全体にわたり概ね一貫性がある、または大きな変動がないことを示す。
【００５８】
本明細書で使用する場合、用語の「安定性」は、本明細書に記載のカルベン単分子層の物理的および化学的両方の安定性を意味する。「物理的安定性」は、空気、湿気または熱の存在下および予測される用途の条件下でのカルベン単分子層の期待される有用性の時間的尺度に基づく、カルベン単分子層の改善された物理学的性質の保持を意味する。この物理的安定性は、チオ官能化表面などの他の自己組織化単分子層により官能化された表面と比較したものである。「化学的安定性」は、限定されないが、空気、酸素、水、酸、塩基、酸化剤、還元剤などを含む種々の化学薬品または化学薬品の混合物への曝露時の、カルベン単分子層の熱力学的安定性を意味する。化学的安定性は、正常な使用における環境中または条件下でカルベン単分子層により示される好ましくない化学反応性が無いことを意味してもよい。すなわち、カルベン単分子層は、空気、湿気または熱の存在下および予測される用途の条件下で、その期待される有用性の時間的尺度に基づくその有用な特性を保持する。この化学的安定性は、チオ官能化表面などの他の自己組織化単分子層により官能化された表面と比較して定めることができる。
【００５９】
本明細書で使用する場合、用語の「混入物」または「混入」は、任意の元素、原子もしくは分子化学種、またはこれらの組み合わせであって、それらの存在が本明細書に記載の複合材料を形成する所望の反応を妨害する、または最終の複合材料の所望の純度、安定性、または特性を阻害する化学種を意味する。
【００６０】
本明細書で使用する場合、「金属膜」は、０．１〜１００ｎｍ、または０．１〜１００μｍ、あるいは１００μｍを超える範囲の外側寸法（すなわち、膜厚）を有する金属層を意味する。
【００６１】
本明細書で使用する場合、「Ａｕ（ＮＰ）」は、金ナノ粒子を意味する。本明細書で使用する場合、「ナノ粒子」は、一緒にナノスケールの、任意で多面体の、幾何学的形状を形成する、１００ｎｍ未満の少なくとも１つの寸法を有する複数の金属原子である。金属ナノ粒子の性質は、通常、バルクの金属の性質から逸脱している。
【００６２】
本明細書で使用する場合、「単結晶金属」は、結晶格子が試料の端部まで連続的で途切れない完全な金属試料を意味する。
【００６３】
本明細書で使用する場合、用語の「浸漬すること」または「浸漬」は、金属含有材料を、金属含有材料の金属表面が完全にまたは部分的にカルベンおよび／またはカルベン前駆物質で覆われるように、本明細書に記載のカルベン、および／または本明細書に記載のカルベン前駆物質と接触させる任意の方法を意味すると理解されよう。浸漬することには、限定されないが、金属材料を溶液中に浸漬すること、溶液を金属表面上に注ぐもしくは流すこと、金属表面に溶液を噴霧すること、または表面にロールコーティングをすること、を含めることができる。
【００６４】
本明細書で使用する場合、用語の「蒸着すること」は、真空環境下、０℃以下、あるいは０〜２５℃、あるいは２５〜１００℃、あるいは１００℃以上の温度での、膜、コーティング、または自己組織化単分子層の表面上への付着を意味する。
【００６５】
本明細書で使用する場合、「マイクロエレクトロニクスデバイス」は、半導体材料から作製され、マイクロメートルまたはそれ未満のスケールで製造される非常に小さい電子設計および／または部品を意味する。このようなデバイスの例としては、トランジスタ、コンデンサー、インダクタ、抵抗器、ダイオード、絶縁体、コンダクタまたはこれらの組み合わせが挙げられるが、これらに限定されない。
【００６６】
本明細書で使用する場合、用語の「表面特性」は、本明細書に記載の複素環式カルベンにより官能化された結果として表面に付与される性質を意味する。前記表面特性の例としては、疎水性／親水性、伝導率、電気インピーダンス、圧電気、吸光度、輝度、蛍光、化学もしくは生化学的反応性、または発光が挙げられるが、これらに限定されない。
【００６７】
本明細書で使用する場合、用語の「センシング用途」は、信号および／または刺激を受けるおよび刺激に応答するために使用するシステム、方法、手順、および／または機器を意味する。センサーの例としては、下記を挙げることができるが、これらに限定されない：光学的センサー（例えば、吸光度、反射率、発光、蛍光、または光散乱効果に基づく）；電気化学センサー（例えば、ボルタンメトリー、電流測定、および電位差測定効果、化学増感電界効果トランジスタ、または電位差測定固体電解質ガスセンサーに基づく）；電気センサー（例えば、金属酸化物半導体または有機半導体に基づく）；質量センサー（例えば、圧電または表面音波効果に基づく）；磁気センサー（例えば、常磁性に基づく）；温度測定センサー（例えば、特定の化学反応熱、または吸着熱効果に基づく）；放射線センサー（例えば、吸光度または放射線放出に基づく）；バイオセンサー（例えば、信号伝達、生物学的認識配列、または検知される分析物に基づく）［Ｄ．Ｂｕｅｎｇｅｒ，Ｆ．Ｔｏｐｕｚ，Ｊ．Ｇｒｏｌｌ，Ｐｒｏｇｒｅｓｓ  ｉｎ  Ｐｏｌｙｍｅｒ  Ｓｃｉｅｎｃｅ  ３７，１６７８（２０１２）］。特定のセンシング用途には、表面プラズモン共鳴法が挙げられるが、これに限定されない。
【００６８】
本発明で使用する場合、略号の「ＸＰＳ」は、Ｘ線光電子分光法の意味で使用される。典型的なＸＰＳスペクトルは、検出された電子の結合エネルギーの関数としての、検出された電子の数のプロットである。各元素は、特徴的な結合エネルギー値の位置で特徴的な一連のＸＰＳピークを生成する。ピークにより、分析される表面上、または約１００ｎｍ下方に存在する各元素、および多くの場合その酸化状態、が特定される。ＸＰＳはそれぞれの特徴的ピーク中の検出された電子の数を表す。この数は、試料内の元素の量に関連し、これにより、混入物がある場合には、それが試料の表面に存在するか、または本体中に存在するかが明らかになる。
【００６９】
本明細書で使用する場合、用語の「金属チップ」はガラス基体に金属膜が付着した複合材料を意味し、市販の表面プラズモン共鳴機器に組み込むことができるように適切な結線を含む。
【００７０】
説明
反応性の表面結合アルキリデンの形成が報告されている［Ｅ．Ｍ．Ｚａｈｉｄｉ，ｅｔ  ａｌ．Ｎａｔｕｒｅ  ４０９，１０２３（２００１）；Ｇ．Ｓ．Ｔｕｌｅｖｓｋｉ，ｅｔ  ａｌ．Ｓｃｉｅｎｃｅ  ３０９，５９１（２００５）］。一例では、反応性金属アルキリデンを含むＮＨＣが金上で調製されたが、２０％のみの単分子層被覆しか達成されず、安定性または秩序化を示さなかった［Ａ．Ｖ．Ｚｈｕｋｈｏｖｉｔｓｋｉｙ，ｅｔ  ａｌ．Ｊ．Ａｍ．Ｃｈｅｍ．Ｓｏｃ．１３５，７４１８（２０１３）］。フラットなＡｕ表面上への非反応性ＮＨＣカルベンの別の報告では、近端Ｘ線吸収微細構造（ＮＥＸＡＦＳ）ＣＫ端分光法により秩序化されたＮＨＣ膜が推定されたが、安定性調査は行われず、誘導体化の可能性も示されなかった［Ｔ．Ｗｅｉｄｎｅｒ  ｅｔ  ａｌ．，Ａｕｓｔ．Ｊ．Ｃｈｅｍ．６４，１１７７（２０１１）］。ナノ粒子に関しては、ＮＨＣ−Ａｕ化学種の例が報告されたが、安定性は悪く、実現するのに厳密な条件が必要であるか、または未確認であった［Ｊ．Ｖｉｇｎｏｌｌｅ，ｅｔ  ａｌ．Ｃｈｅｍ．Ｃｏｍｍｕｎ．７２３０（２００９）；Ｅ．Ｃ．Ｈｕｒｓｔ，ｅｔ  ａｌ．Ｎｅｗ  Ｊ．Ｃｈｅｍ．３３，１８３７（２００９）；Ｒ．Ｔ．Ｗ．Ｈｕａｎｇ，ｅｔ  ａｌ．Ｄａｌｔｏｎ  Ｔｒａｎｓ．７１２１（２００９）］。
【００７１】
本出願は、カルベンにより官能化された金属表面を含む複合材料を提供する。一態様では、複合材料は、金属表面を有する金属含有成分を有し、その金属表面上にカルベン単分子層が生成されている。単分子層は、カルベン炭素と金属原子との間で形成される供与結合を介して、金属表面と相互作用する。本明細書に記載のように、このようなカルベン単分子層は、安定、で均一であり、かつ通常、混入物を含まない。特定の実施形態では、カルベン単分子層は自己組織化単分子層である。
【００７２】
均一性の点では、本明細書に記載のカルベンにより官能化された複合材料の例は、金属表面の処理面積全体にわたり均一性を示す単分子層を含む。本明細書に記載の実施例では、単分子層全体にわたり検出された変動は、最小限のものであった。
【００７３】
安定性の点では、本明細書記載の方法により生成された特定のカルベン単分子層は、種々の条件に対し安定であることが確認されている。特定のこれらの単分子層は、周囲条件下で少なくとも３ヶ月間分解しなかったので、安定であることが確定されている。特定の他の単分子層は、周囲条件下で少なくとも２ヶ月間分解しなかった。さらに、特定の単分子層は、２〜１２のｐＨの範囲の水溶液に少なくとも２４時間曝露した場合であっても安定であることを実証する調査を実施した。同様に、ＴＨＦの沸点（６６℃）での還流テトラヒドロフラン（「ＴＨＦ」）への、または沸騰水への複合材料の曝露は、特定の単分子層がＴＨＦおよび／または沸騰水への少なくとも２４時間の曝露に対し安定であることを示した。複合材料の１％Ｈ２Ｏ２への２４時間の曝露では、特定のカルベン単分子層の最小限の分解（５％未満）を生じた。
【００７４】
特定の実施形態では、本複合材料のカルベン単分子層は、１５重量％未満、または１０重量％未満、または５重量％未満、または２重量％未満、または１重量％未満、または０．５重量％未満の混入物を含む。特定の実施例では、本複合材料のカルベン単分子層は、約５重量％、またはそれ未満の混入物を含む。
【００７５】
カルベン単分子層は、金属表面と、カルベン含有液体組成物（またはカルベンの物理学的性質に応じて、可能なら、純粋な液体カルベン）とを接触させることにより（例えば、浸漬させることにより）製造することができる。あるいは、カルベン前駆物質から特定のカルベン単分子層を形成することができ、この方式では、カルベンをインサイツで形成する。
【００７６】
一実施形態では、特定のカルベン単分子層は、１種または複数種の式Ｉ
【化１５】
2016536170.tif 000016
［式中、
ｎは、１〜８、または１〜４の整数であり、
ｍは、０〜４の整数であり、
Ａは、非存在、脂肪族環、複素環、芳香環、縮合芳香族環系、芳香族複素環、および／または縮合芳香族複素環系であり、これらのそれぞれは置換されていてもよく、 
Ｘ−Ｌ−Ｚは、非存在であるか、または、
Ｘは、Ｃまたはヘテロ原子であり、
Ｌは、Ｃ１−Ｃ１０アルキレン、Ｃ１０−Ｃ２０アルキレン、Ｃ１−Ｃ１０アルケニレン、Ｃ１０−Ｃ２０アルケニレン、Ｃ１−Ｃ１０アルキニレン、Ｃ１０−Ｃ２０アルキニレン、またはデキストラン、単糖、複合糖、炭水化物、エーテル、チオエーテル、アミン、ポリアミン、ポリエーテル、および／またはポリチオエーテルなどの二価の部分であり、これらのそれぞれは置換されていてもよく、
Ｚは、Ｈ、脂肪族環、複素環、芳香環、縮合芳香族環系、芳香族複素環、縮合芳香族複素環系、有機金属錯体、遷移金属触媒、金属酸化物触媒、単糖、複合糖、炭水化物、または−ＯＨ、アジド、カルボン酸、塩化カルボニル、無水物、エステル、アルデヒド、アルコール、アミン、ハロゲン、エポキシド、チイラン、アジリジン、アミノ酸、核酸、アルケン、アルキン、共役ジエン、チオール、もしくはチオエステルなどの化学的に誘導体化可能な基であり、これらのそれぞれは置換されていてもよく、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、もしくはＣ１０−Ｃ２０アルキニル、Ｃ１−Ｃ１０アルコキシル、Ｃ１０−Ｃ２０アルコキシル、Ｃ３−Ｃ２０環状脂肪族部分、アリール、ヘテロアリール、エーテル、チオエーテル、アミン、ポリアミン、ポリエーテル、もしくはポリチオエーテルであり、これらのそれぞれは置換されていてもよく；または、Ｒ０の内の２個は、それらが結合している原子と一緒に、連結されて環もしくは複素環を形成し、これらのそれぞれは置換されていてもよく、および
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ３−Ｃ２０環状脂肪族部分、アリール、ヘテロアリール、エーテル、チオール、チオエーテル、アミン、ポリアミン、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環もしくは複素環を形成し、これらのそれぞれは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
のカルベンを含む。
【００７７】
一実施形態では、カルベンは、式Ｉａ
【化１６】
2016536170.tif 000017
［式中、
ｍは、０〜４の整数であり、
各Ｙは、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ３−Ｃ２０環状脂肪族部分、アリール、ヘテロアリール、エーテル、チオール、チオエーテル、アミン、ポリアミン、ポリエーテル、ポリチオエーテル、またはポリチオールであり、これらのそれぞれは置換されていてもよく、
Ｒ３およびＲ４は、独立に、Ｈ、ハロゲン、式Ｉで定義される置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ３−Ｃ２０環状脂肪族部分、Ｃ１−Ｃ１０アルコキシル、Ｃ１０−Ｃ２０アルコキシル、Ｃ３−Ｃ２０環状脂肪族部分、アリール、ヘテロアリール、エーテル、チオエーテル、アミン、ポリアミン、ポリエーテル、もしくはポリチオエーテルであり、これらのそれぞれは置換されていてもよく；または、Ｒ３もしくはＲ４のいずれか１個は、Ｒ１もしくはＲ２のいずれか１個と、それらが結合している原子と一緒に、連結されて環もしくは複素環を形成し、これらのそれぞれは置換されていてもよい］
の化合物である。
【００７８】
特定の実施形態では、Ｒ１およびＲ２は独立に、メチル、エチル、プロピル、ブチル、イソプロピル、フェニル、メシチル、またはジイソプロピルフェニルであり、これらのそれぞれは置換されていてもよい。
【００７９】
代替的実施形態では、特定の単分子層は、カルベン前駆物質から形成され、カルベン単分子層の調製中に、カルベンはインサイツで形成される。この実施形態の一実施例では、カルベン前駆物質と、金属表面とを接触させて（例えば、浸漬および／または熱分解により）カルベン単分子層を形成する。例えば、カルベン前駆物質が式ＩＩ
【化１７】
2016536170.tif 000018
［式中、
ｎは、１〜８、または１〜４の整数であり、
ｍは、０〜４の整数であり、
Ｂは、塩基として作用してもよい対イオンであり、
Ａは、非存在、脂肪族環、複素環、芳香環、縮合芳香族環系、芳香族複素環、および／または縮合芳香族複素環系であり、これらのそれぞれは置換されていてもよく、 
Ｘ−Ｌ−Ｚは、非存在であるか、または、
Ｘは、Ｃまたはヘテロ原子であり、
Ｌは、Ｃ１−Ｃ１０アルキレン、Ｃ１０−Ｃ２０アルキレン、Ｃ１−Ｃ１０アルケニレン、Ｃ１０−Ｃ２０アルケニレン、Ｃ１−Ｃ１０アルキニレン、Ｃ１０−Ｃ２０アルキニレン、またはデキストラン、単糖、複合糖、炭水化物、エーテル、チオエーテル、アミン、ポリアミン、ポリエーテル、および／またはポリチオエーテルなどの二価の部分であり、これらのそれぞれは置換されていてもよく、
Ｚは、Ｈ、脂肪族環、複素環、芳香環、縮合芳香族環系、芳香族複素環、縮合芳香族複素環系、有機金属錯体、遷移金属触媒、金属酸化物触媒、単糖、複合糖、炭水化物、または−ＯＨ、アジド、カルボン酸、塩化カルボニル、無水物、エステル、アルデヒド、アルコール、アミン、ハロゲン、エポキシド、チイラン、アジリジン、アミノ酸、核酸、アルケン、アルキン、共役ジエン、チオール、もしくはチオエステルなどの化学的に誘導体化可能な基であり、これらのそれぞれは置換されていてもよく、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ１−Ｃ１０アルコキシル、Ｃ１０−Ｃ２０アルコキシル、Ｃ３−Ｃ２０環状脂肪族部分、アリール、ヘテロアリール、エーテル、チオエーテル、アミン、ポリアミン、ポリエーテル、もしくはポリチオエーテルであり、これらのそれぞれは置換されていてもよく；または、Ｒ０の内の２個は、それらが結合している原子と一緒に、連結されて環もしくは複素環を形成し、これらのそれぞれは置換されていてもよく、および
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ３−Ｃ２０環状脂肪族部分、アリール、ヘテロアリール、エーテル、チオール、チオエーテル、アミン、ポリアミン、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環もしくは複素環を形成し、これらのそれぞれは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
の化合物であるか、
または、カルベン前駆物質が式ＩＩａ
【化１８】
2016536170.tif 000019
［式中、
ｍは、０〜４の整数であり、
Ｂは、塩基として作用してもよい対イオンであり、
各Ｙは、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、シクロアルキル、アリール、ヘテロアリール、エーテル、チオール、チオエーテル、アミン、ポリアミン、ポリエーテル、ポリチオエーテル、またはポリチオールであり、これらのそれぞれは置換されていてもよく、
Ｒ３およびＲ４は、独立に、Ｈ、ハロゲン、式ＩＩで定義される置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ１−Ｃ１０アルコキシル、Ｃ１０−Ｃ２０アルコキシル、Ｃ３−Ｃ２０環状脂肪族、アリール、ヘテロアリール、エーテル、チオエーテル、アミン、ポリアミン、ポリエーテル、もしくはポリチオエーテルであり、これらのそれぞれは置換されていてもよく；または、Ｒ３もしくはＲ４のいずれか１個は、Ｒ１もしくはＲ２のいずれか１個と、それらが結合している原子と一緒に、連結されて環もしくは複素環を形成し、これらのそれぞれは置換されていてもよい］
の化合物であるか、
または、カルベン前駆物質が式ＩＩＩ
【化１９】
2016536170.tif 000020
［式中、
ｎは、１〜４、または１〜８の整数であり、
ｍは、０〜４の整数であり、
Ｇは、過ハロゲン化アルキル、過ハロゲン化アルケニル、過ハロゲン化アルキニル、過ハロゲン化アリールまたはＯＲ'であり、Ｒ'は、脂肪族基、例えば、アルキル基であり、
Ａは、非存在、脂肪族環、複素環、芳香環、縮合芳香族環系、芳香族複素環、および／または縮合芳香族複素環系であり、これらのそれぞれは置換されていてもよく、
Ｘ−Ｌ−Ｚは、非存在であるか、または、
Ｘは、Ｃまたはヘテロ原子であり、
Ｌは、Ｃ１−Ｃ１０アルキレン、Ｃ１０−Ｃ２０アルキレン、Ｃ１−Ｃ１０アルケニレン、Ｃ１０−Ｃ２０アルケニレン、Ｃ１−Ｃ１０アルキニレン、Ｃ１０−Ｃ２０アルキニレン、またはデキストラン、単糖、複合糖、炭水化物、エーテル、チオエーテル、アミン、ポリアミン、ポリエーテル、および／またはポリチオエーテルなどの二価の部分であり、これらのそれぞれは置換されていてもよく、
Ｚは、Ｈ、脂肪族環、複素環、芳香環、縮合芳香族環系、芳香族複素環、縮合芳香族複素環系、有機金属錯体、遷移金属触媒、金属酸化物触媒、単糖、複合糖、炭水化物、または−ＯＨ、アジド、カルボン酸、塩化カルボニル、無水物、エステル、アルデヒド、アルコール、アミン、ハロゲン、エポキシド、チイラン、アジリジン、アミノ酸、核酸、アルケン、アルキン、共役ジエン、チオール、アルキルチオール、もしくはチオエステルなどの化学的に誘導体化可能な基であり、これらのそれぞれは置換されていてもよく、
各ＹまたはＹ'は、独立にＣまたはヘテロ原子であり、
各Ｒ０は、独立に、Ｈ、ハロゲン、上記で定義の置換基Ｘ−Ｌ−Ｚ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、もしくはＣ１０−Ｃ２０アルキニル、Ｃ１−Ｃ１０アルコキシル、Ｃ１０−Ｃ２０アルコキシル、Ｃ３−Ｃ２０環状脂肪族部分、アリール、ヘテロアリール、エーテル、チオエーテル、アミン、ポリアミン、ポリエーテル、もしくはポリチオエーテルであり、これらのそれぞれは置換されていてもよく；または、Ｒ０の内の２個は、それらが結合している原子と一緒に、連結されて環もしくは複素環を形成し、これらのそれぞれは置換されていてもよく、および
Ｒ１およびＲ２は、独立に、非存在、少なくとも１つの孤立電子対、Ｈ、Ｃ１−Ｃ１０アルキル、Ｃ１０−Ｃ２０アルキル、分岐Ｃ１−Ｃ１０アルキル、Ｃ１０−Ｃ２０アルケニル、Ｃ１−Ｃ１０アルキニル、もしくはＣ１０−Ｃ２０アルキニル、Ｃ３−Ｃ２０環状脂肪族部分、アリール、ヘテロアリール、エーテル、チオール、チオエーテル、アミン、ポリアミン、ポリエーテル、ポリチオエーテル、もしくはポリチオールであり、これらのそれぞれは置換されていてもよく；または、Ｒ１もしくはＲ２の内の１個は、Ｒ０の内の１個と、それらが結合している原子と一緒に、連結されて環もしくは複素環を形成し、これらのそれぞれは置換されていてもよく、
Ａが非存在であるか、または非芳香族の場合、点線は任意の二重結合であり、および／または
Ａが非存在である場合、各Ｙ'は、独立に、上記で定義のＲ０またはＸ−Ｌ−Ｚに結合する］
の化合物であるか、
または、カルベン前駆物質が式ＩＩＩａ
【化２０】
2016536170.tif 000021
［式中、
ｍは、０〜４の整数であり、
Ｇは、過ハロゲン化アルキル、過ハロゲン化アルケニル、過ハロゲン化アルキニル、過ハロゲン化アリールまたはＯＲ'であり、Ｒ'は、脂肪族基、例えば、アルキル基であり、
各ＹまたはＹ'は、独立にＣまたはヘテロ原子であり、
Ｙ２およびＹ３は、独立にＣまたはヘテロ原子であり、かつ、点線は任意の二重結合であり、
Ｒ１およびＲ２は、独立に、非存在、少なくとも１つの孤立電子対、Ｈ、Ｃ１−Ｃ１０アルキル、Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、シクロアルキル、アリール、ヘテロアリール、エーテル、チオール、チオエーテル、アミン、ポリアミン、ポリエーテル、ポリチオエーテル、またはポリチオールであり、これらのそれぞれは置換されていてもよく、 
Ｒ３およびＲ４は、独立に、Ｈ、ハロゲン、式ＩＩＩで定義される置換基Ｘ−Ｌ−Ｚ、Ｃ１−Ｃ１０アルキル、Ｃ１０−Ｃ２０アルキル、分岐Ｃ１−Ｃ１０アルキル、分岐Ｃ１０−Ｃ２０アルキル、Ｃ１−Ｃ１０アルケニル、Ｃ１０−Ｃ２０アルケニル、Ｃ１−Ｃ１０アルキニル、Ｃ１０−Ｃ２０アルキニル、Ｃ１−Ｃ１０アルコキシル、Ｃ１０−Ｃ２０アルコキシル、Ｃ３−Ｃ２０環状脂肪族、アリール、ヘテロアリール、エーテル、チオエーテル、アミン、ポリアミン、ポリエーテル、もしくはポリチオエーテルであり、これらのそれぞれは置換されていてもよく；または、Ｒ３もしくはＲ４のいずれか１個は、Ｒ１もしくはＲ２のいずれか１個と、それらが結合している原子と一緒に、連結されて環もしくは複素環を形成し、これらのそれぞれは置換されていてもよい］
の化合物である場合に、このプロセスは好適である。
【００８０】
一実施例では、カルベン前駆物質は上記で定義の通りであり、Ｒ１およびＲ２は独立に、メチル、エチル、プロピル、ブチル、イソプロピル、フェニル、メシチル、またはジイソプロピルフェニルであり、これらのそれぞれは置換されていてもよい。
【００８１】
代替的実施形態では、特定のカルベン単分子層は、カルベン、または上記で定義のカルベン前駆物質を金属表面上に蒸着することにより調製される。
【００８２】
カルベンにより官能化された複合材料は、金属表面を含む材料から調製される。材料は、固体金属、金属膜、金属シートまたは金属ナノ粒子（純粋または混合金属）であってよい。さらなる実施例では、金属表面は、支持材料上の金属膜または層、金属粒子またはナノ粒子の表面、固体金属の表面または単結晶金属の表面であってよい。金属表面には、鋼（ステンレス鋼を含む）、真鍮、青銅、タングステンカーバイド、カルシウムカーバイド、またはこれらの任意の組み合わせなどの合金を含めることができる。択一的に、または組み合わせて、金属表面には、Ｆｅ、Ｒｈ、Ｉｒ、Ｎｉ、Ｐｄ、Ｐｔ、Ｃｒ、Ｃｕ、Ａｇ、Ａｕ、Ｗ、またはこれらの任意の組み合わせを含めることができる。金属表面が固体支持体上の膜または層である一実施例では、固体支持体には、例えば、雲母、アルミナ、シリカ、チタニア、シリコン、ガラスまたは酸化インジウムスズを含めることができる。本明細書に記載の多くの調査では、金が金属の一例として使用されている。金は、Ｏ２と反応して酸化物を形成しないという理由、および清浄な表面を有する単結晶として得ることができるという理由から、表面調査用として選択された。本明細書でのその他の調査では、パラジウム、銅、ニッケルおよびタングステンが使われる。金、パラジウム、ニッケル、銅およびタングステンは、単に、カルベンでコーティングすることができる金属の例として使用されたものであり、限定を意味するものではない。
【００８３】
特定の実施形態では、カルベンにより官能化された複合材料は、１種または複数種の化学的に誘導体化可能な基を含むカルベンまたはカルベン前駆物質を使って、本明細書に記載のようにして調製される。このようなカルベンまたはカルベン前駆物質を使って調製される複合材料は、化学的に誘導体化可能な基を処理することにより化学的に改質して、例えば、所望の複合材料特性を得ることができるカルベン単分子層を含む。
【００８４】
本出願のカルベンにより官能化された複合材料は、種々の用途での使用に有用であり、または種々の用途で使用されるように構成することができる。一般に、本明細書に記載の工程および材料を使って材料の金属表面の性質を変えることができる。例えば、その表面特性（例えば、表面濡れ性）を変えることにより、金属表面を保護することにより、金属表面を化学的に活性化もしくは不活性化して選択された試薬もしくは試薬の組み合わせに対し反応性もしくは非反応性にすることにより、または既存の化学基または部分を金属表面から追い出すことにより（例えば、チオ含有化合物または基）、材料の金属表面を改質することが望ましい場合がある。より具体的には、本明細書中に記載する工程および材料は、以下の非限定的適用例において使用することができる：
−半導体表面上でのナノパターンの作製；
−電子またはマイクロエレクトロニクスデバイスの製造；
−薬物送達；
−例えば、非特異的吸着を介した、ＤＮＡ、タンパク質、脂質またはグルコースなどの生体分子を含む分子の電気化学的検出；
−例えば、非特異的吸着を介して、分子、または具体的にはＤＮＡ、タンパク質、脂質もしくはグルコースなどの生体分子を検出するための表面プラズモン共鳴；
−電気化学センサーの作製；
−センシング用途；
−生体分子などの分子の比色分析；または
−例えば、酸化または腐食からの金属表面の保護。
【００８５】
本明細書で記載されるのは、限定されないが、化学的に誘導体化可能な安定な単分子層膜を生成する、Ｎ−複素環式カルベンなどのカルベンを使って金属−炭素供与結合を形成することにより金属表面を官能化するための新規方法である。理論に制約されるのを望むわけではないが、カルベン−炭素のアトップ金原子の選択は、得られる官能化表面が新規結合様式およびリガンドクラスにより特徴付けられることを意味し、空気、溶媒、および高温中において現行の金属−チオール系より安定である（例えば、気相中では、Ａｕ−Ｃは５５７ｋＪ／ｍｏｌ、Ａｕ−Ｓは２９５ｋＪ／ｍｏｌである）ことが示唆されている。
【００８６】
ナノパターン形成半導体表面、薬物送達、および生体分子検出などの多くの技術用途に対する１つの重要な因子は、表面の官能化であり、単層の分子が表面に化学的に結合して表面の物理的および化学的性質を変えることである。したがって、本明細書に記載の改質カルベンを使った表面官能化方法が開発され、金（図１〜４）、パラジウム（図２０）、銅、タングステンおよびニッケル（図１９）で実証されており、また、銀、パラジウム、およびその他の金属にも適用することができる。バルク金属、薄膜、原子的に秩序化された表面、および金属ナノ粒子などの種々の金属表面がこの官能化の対象とされてきた。本明細書に記載の表面官能化方法によって、任意の官能基を金属表面にグラフト化して安定で均一な単分子層（自己組織化単分子層としても知られる）を形成可能であろう。
【００８７】
金を官能化する１つの方法であって、銀や銅には次善の策となる方法は、それらをアルカンチオールの溶液に曝露することである［Ｃ．Ｄ．Ｂａｉｎ，Ｅ．Ｄ．Ｔｒｏｕｇｈｔｏｎ，Ｙ．−Ｔ．Ｔａｏ，Ｊ．Ｅｖａｌｌ，Ｇ．Ｍ．Ｗｈｉｔｅｓｉｄｅｓ，Ｒ．Ｇ．Ｎｕｚｚｏ，Ｊ．Ａｍ．Ｃｈｅｍ．Ｓｏｃ．１１１，３２１（１９８９）］。アルカンチオールは、金属−硫黄結合を介して金属に結合して、連続的で秩序化されたアルカンチオールの単層を表面に自然に形成し、自己組織化単分子層（ＳＡＭ）を生ずる。あるいは、アルカンチオールを電気化学的に表面上に付着させることができる。この方法の１つの記載変形例は、黒鉛または金表面がジアゾニウム塩の電気化学的付着により官能化され、Ａｕ−Ｃ結合が形成されるものである［Ｊ．Ｐｉｎｓｏｎ，ｅｔ  ａｌ．Ｃｈｅｍ．Ｓｏｃ．Ｒｅｖ．３４，４２９，（２００５）］。これらの官能化表面膜は、アルカンチオールの場合より秩序化が少なく、連続性が少ない傾向があり、また、２層以上の厚さになる傾向がある。これらの膜の安定性に関しては報告されていない。ジアゾニウム塩を使ったＡｕ−Ｃ結合を介した金ナノ粒子の官能化は、ラジカル中間体が形成され、反応して無秩序化多層分子膜を形成することにより制限される［Ｌ．Ｌａｕｒｅｎｔｉｕｓ，ｅｔ  ａｌ．ＡＣＳ  Ｎａｎｏ．５，４２１９（２０１１）］。
【００８８】
他の研究者は、炭化モリブデン（ＭｏＣ）またはルテニウム（Ｒｕ）表面をアルキリデン種で官能化するのに成功している［Ｇ．Ｓ．Ｔｕｌｅｖｓｋｉ，ｅｔ  ａｌ．Ｓｃｉｅｎｃｅ  ３０９，５９１（２００５）；Ｇ．Ａ．Ｏｚｉｎ，ｅｔ  ａｌ．Ｎａｎｏｃｈｅｍｉｓｔｒｙ：  Ａ  Ｃｈｅｍｉｃａｌ  Ａｐｐｒｏａｃｈ  ｔｏ  Ｎａｎｏｍａｔｅｒｉａｌｓ，ＲＳＣ  Ｐｕｂｌｉｓｈｉｎｇ，Ｃａｍｂｒｉｄｇｅ，ＵＫ，（２００５）］。 これらのケースでは、結合は金属−炭素二重結合を介するものであった。
【００８９】
その他の技術を使って、半導体、ガラスまたは金属酸化物表面上にＳＡＭを形成することができる［Ｇ．Ｓ．Ｔｕｌｅｖｓｋｉ，ｅｔ  ａｌ．Ｓｃｉｅｎｃｅ  ３０９，５９１（２００５）］。いくつかの事例では、シロキサン結合（Ｃ−Ｓｉ−Ｏ）が形成される。しかし、このような技術は、純金属表面を官能化するには効果的でない。純金属表面の官能化は、いくつかの利点があり、電気化学的に検出される対象のリガンド（または分析物）の結合を可能とする。金は生体適合性であり、相対的に不活性な金属であるために、魅力的である。
【００９０】
アルカンチオールの使用に対する制限は、それらが不安定な場合があるという点である。アルカンチオールは７０℃以上の温度でバルクＡｕまたは薄いＡｕ膜表面から脱着することが予測される。アルカンチオールは、より高温の疎水性溶媒中で特に不安定であり［Ｃ．Ｄ．Ｂａｉｎ，ｅｔ  ａｌ．Ｊ．Ａｍ．Ｃｈｅｍ．Ｓｏｃ．１１１，３２１（１９８９）］、また１週間以内に室温の空気中で分解が始まることが知られている。また、アルカンチオールは、アミンまたはその他のチオールと置換されやすい場合がある。これにより、アミノ酸またはタンパク質種が表面に結合することになり、インビボ生物学系中でチオールが充満する場合、特定の問題が起こることがある。チオール単分子層は、空気中、室温で早ければ１〜２週後に、酸化により分解が始まることが示されている［Ｃ．Ｖｅｒｉｃａｔ，ｅｔ  ａｌ．Ｊ．Ｐｈｙｓ．Ｃｏｎｄｅｎｓ．Ｍａｔｔｅｒ  ２０，１８４００４（２００８）；Ｙ．Ｌｉ，，ｅｔ  ａｌ．Ｊ．Ａｍ．Ｃｈｅｍ．Ｓｏｃ．，１１４，２４２８（１９９２）；Ｍ．Ｈ．Ｓｃｈｏｅｎｆｉｓｃｈ，ｅｔ  ａｌ．Ｊ．Ａｍ．Ｃｈｅｍ．Ｓｏｃ．１２０，４５０１（１９９８）；Ｊ．Ｂ．Ｓｃｈｌｅｎｏｆｆ，ｅｔ  ａｌ．Ｊ．Ａｍ．Ｃｈｅｍ．Ｓｏｃ．１１７，１２５２８（１９９５）］。これにより、このような表面の安定性が制限され、したがって、チオール単分子層の表面を保護する能力も制限される。さらに、Ａｕ−Ｓ結合は、特定のＡｕ−Ｃ結合構成に比べて低品位の伝導体である場合があり［Ｊ．Ｍ．Ｓｅｍｉｎａｒｉｏ，ｅｔ  ａｌ．Ｊ．Ａｍ．Ｃｈｅｍ．Ｓｏｃ．１２３，５６１６（２００１）］、炭化水素系化合物の金属への炭素−金属結合を介した結合、特に、本明細書に記載のカルベンにより示されるような、非局在化した電子系に隣接する結合が、電子デバイスで使われる任意の金属／有機界面で高伝導率を維持するのに役立つ可能性がある。
【００９１】
一般に、アルキリデンは、良好な伝導体（非限定的例としては、ＲｕまたはＭｏＣが挙げられる）である基体上で安定な単分子層を形成する。しかし、金とは異なり、ＲｕとＭｏＣはマイクロエレクトロニクス製造産業の一部として組み込まれる通常の材料ではない。アルキリデンは、ＲｕまたはＭｏＣに比べて、金上で安定な単分子層を形成しないと思われ、したがって、アルキリデンの使用は、本明細書に記載のＮ−複素環式カルベンを使う場合ほど簡単ではない可能性がある。
【００９２】
ＭｏＣ上の場合、Ｍｏ＝Ｃ二重結合は真空中で約６００℃まで安定であると思われる。アルキリデン単分子層のＲｕ上での周囲条件下の安定性は、本明細書に記載の金カルベン単分子層と類似である。アルキリデンは室温の非水性溶媒中で安定である。しかし、本明細書に記載の金カルベン単分子層は、より高温でのこのような溶媒中で安定であり、沸騰水中でも少なくとも２４時間安定である。これらは、ＳＡＭが表面上の触媒反応の構造支持体として機能する場合には、ＳＡＭが耐えることができなければならない条件である。アルキリデン単分子層は主にメタセシス反応用触媒のプラットフォームとして利用され、この場合には炭素−金属結合それ自体が反応に関与する。これとは対照的に、本明細書に記載の金上のカルベン単分子層は、非反応性となるように特に設計されており、したがって、触媒活性を含む金属表面の種々の特性を変えることができる他の官能基を支持する構造的プラットフォームとしてそれらを機能させることができ、その結果、はるかに広範囲の用途への適用を支援することになるはずである。加えて、本明細書で考察のカルベンは、結合相手の金属の種類という観点でははるかに汎用性に優れている。本明細書に記載のカルベン単分子層は各種方法で除去することができる。例えば、本明細書に記載のカルベンを表面から除去するために、下層金属膜の一部または全てと一緒にそれらを物理的に摩損させる、または強力な酸化条件、例えば、限定されないが、２４時間の３％Ｈ２Ｏ２への曝露を行うことができる。さらに、本明細書に記載のカルベンは、加熱（約１９０℃）および溶媒としてのデカリンなどを用いて除去することができるということが明らかになっている。
【００９３】
本明細書に記載の表面官能化方法を使って、表面チオエーテルの置換によるＳＡＭ形成によってＡｕ表面またはナノ粒子を官能化することができるということが実証されている。得られたカルベン官能化表面は、ＸＰＳ分析により表面上にＳが認められないことが確認されたように（図１Ａ〜Ｄ）、チオールまたはチオエーテルの組み込みに対し安定であることが明らかになった。Ａｕ表面またはナノ粒子は表面チオールの置換により官能化可能であるが、一部のチオールは残されているということも示された。
【００９４】
これらのカルベンＳＡＭにより官能化された金属表面の安定性が実証された。金表面に結合したカルベンは、硫黄リガンドによる交換に対し耐性があり、Ａｕ−Ｃ結合はＡｕ−Ｓ結合より安定性が高いことを示している。ナノ粒子は周囲条件下で少なくとも１５週間安定であり、表面はＴＨＦなどの非水性溶媒中で７０℃、２４時間まで安定であった。カルベンにより改質された表面は、空気下、水中で２４時間沸騰後も安定であり、また、室温でおよび１００℃下のｐＨ２およびｐＨ１２で安定であり、さらに、１％の過酸化水素中での一晩の処理で８５％の膜が生き残ったことが示された（図８〜９）。
【００９５】
これらのカルベン単分子層により官能化された金属表面の表面特性を調節する能力は、表面に疎水性または親水性を付与するようにカルベン骨格を修飾することにより実証された（図３）。前記カルベン単分子層を改質し、表面特性に影響を与える能力は、センシング用途に適する。
【００９６】
この表面の官能化に必要なＮＨＣは、極低温ではない条件下で、または種々の単一化学薬品への曝露時に、多くの場合激しく分解するその他のカルベンに比べて安定である。比較すると、ＮＨＣは、瓶に詰める、結晶化する、およびさらには蒸留することにも充分に安定である。ＮＨＣは、窒素下の通常のフリーザー中で４年間を超える期間中貯蔵することができ、何ら分解の徴候を示さないことが明らかになった。
【００９７】
さらに、本明細書に記載のＮＨＣの前駆物質は、周囲条件下で安定であり、所望のカルベンへの変換は、通常は塩基および濾過による処理が必要となる。得られる溶液を使って、直接に金属上に自己組織化単分子層を形成することができる。単分子層形成は、金基体を所望のカルベンの溶液に浸漬することにより、ほんの数時間またはそれ未満の時間で起こることが示された。したがって、金上への安定な単分子層の調製は簡単かつ容易に実現することができる。 
【００９８】
金属表面上の反応性カルベン（アルキリデン）に関する数件の調査が行われており、これらは反応性金属−炭素二重結合を介して結合する［Ｅ．Ｍ．Ｚａｈｉｄｉ，ｅｔ  ａｌ．，Ｎａｔｕｒｅ  ４０９，１０２３（２００１）；Ｇ．Ｓ．Ｔｕｌｅｖｓｋｉ，ｅｔ  ａｌ．，Ｓｃｉｅｎｃｅ  ３０９（５７３４），５９１−５９４（２００５）］が、金属表面に対し一重結合を形成して非反応性表面を生ずる、安定で瓶詰め可能なＮＨＣ型カルベンについてはほとんど報告が存在しなかった。
【００９９】
ＮＨＣ型カルベンに関しては、２件の報告がある［Ｔ．Ｗｅｉｄｎｅｒ  ｅｔ  ａｌ．，Ａｕｓｔ．Ｊ．Ｃｈｅｍ．６４，１１７７（２０１１）；Ａ．Ｖ．Ｚｈｕｋｈｏｖｉｔｓｋｉｙ，ｅｔ  ａｌ．Ｊ．Ａｍ．Ｃｈｅｍ．Ｓｏｃ．１３５，７４１８（２０１３）］。より最近の報告では、追加の反応性金属アルキリデンを含むＮＨＣが金上に調製された。しかし、２０％の単分子層被覆率が達成されたに過ぎず、安定性または秩序化に関しては示されなかった。フラットＡｕ表面上へのＮＨＣに関する唯一の他の報告では、ＮＥＸＡＦＳ  ＣＫ端分光法により秩序化されたＮＨＣフィルムが推定されたが、安定性調査は行われず、誘導体化の可能性も示されなかった。ナノ粒子に関しては、ＮＨＣ−Ａｕ化学種の例が記載されている［Ｊ．Ｖｉｇｎｏｌｌｅ，ｅｔ  ａｌ．Ｃｈｅｍ．Ｃｏｍｍｕｎ．７２３０（２００９）；Ｅ．Ｃ．Ｈｕｒｓｔ，ｅｔ  ａｌ．Ｎｅｗ  Ｊ．Ｃｈｅｍ．３３，１８３７（２００９）；Ｒ．Ｔ．Ｗ．Ｈｕａｎｇ，ｅｔ  ａｌ．Ｄａｌｔｏｎ  Ｔｒａｎｓ．７１２１（２００９）］。これらの報告では、官能化表面の安定性は、低いか、もしくは複数の溶解／沈殿サイクルによるエイジングを必要とすると判断されたか、またはほとんど評価されなかった。
【０１００】
本明細書に記載のカルベンにより官能化された金属表面に対し想定される多くの用途が存在する。Ａｕ上のＳＡＭが市販用に定常的に使われる１つの用途は、表面プラズモン共鳴法（ＳＰＲ）である。ＳＰＲでは、適切なタンパク質または抗体で官能化された薄いＡｕ膜を使って溶液中の生体分子を次のように検出する：溶液からの分析物は膜上に吸着されると膜の反射率が変化し、そうすると吸着された分析物の量を光学的に検出することができる。現行では、チオールＳＡＭを使ってＡｕ膜が官能化されており、これは分解を受けやすい。Ｎ−複素環式カルベン単分子層は、チオールと置き換わることが可能であり、原理的には、より安定で、より長い検出器寿命を有する膜を形成するはずである。さらに、ＳＰＲ検出チップは、官能性を保存するために窒素下のフリーザー中で貯蔵する必要があり、６〜１２ヶ月間の保存可能期間を有する。チオールＳＡＭをＮＨＣ  ＳＡＭに置き換えることにより、周囲条件下で貯蔵可能な、より長い保存可能期間を有する検出器を提供することができる。Ａｕ膜上のＮＨＣ−１６を使って、ＮＨＣにより官能化された金属表面が、市販のアルカンチオール系Ａｕ膜の場合より大きい安定性と再現性を伴って、脂質被覆層膜を吸着すること（ＳＰＲを用いて測定）が示された（表５ならびに図１５および１６）。
【０１０１】
官能化された金ナノ粒子も同様に、比色分析による分子の検出または分析に有望であることが示された［Ｊ．Ｌｉｕ，ｅｔ  ａｌ．Ａｇｎｅｗ．Ｃｈｅｍ．，Ｉｎｔ．Ｅｄ．４５，９０，（２００６）］。ナノ粒子は分析物に結合するように設計されたＤＮＡアプタマーで官能化される。結合すると、ナノ粒子は凝集し、色が変化する。
【０１０２】
商業用途への開発が少ないその他の用途、例えば、癌治療への官能化Ａｕナノ粒子の使用などにも可能性がある［Ｂ．Ｋａｎｇ，ｅｔ  ａｌ．Ｊ．Ａｍ．Ｃｈｅｍ．Ｓｏｃ．１３２，１５１７，（２０１０）］。この場合、より安定なＮ−複素環式カルベンにより官能化された表面の使用により、形成された任意の薬剤化合物の保存可能期間を延ばすことができる。有機分子の金属への結合は、新規電子デバイスを作製する上での重要なステップでもある。表面上の安定なパターンを形成する能力が、半導体産業のボトムアップ手法における重要なステップとなる可能性がある［Ｒ．Ｋ．Ｓｍｉｔｈ，ｅｔ  ａｌ．Ｐｒｏｇ．Ｓｕｒｆ．Ｓｃｉ．７５，１，（２００４）；Ｒａｈｕｌ  Ｂｈｕｒｅ，ｅｔ  ａｌ．ＡＣＳ  Ｓｙｍｐｏｓｉｕｍ  Ｓｅｒｉｅｓ，Ｖｏｌ．１０５４  Ｃｈａｐｔｅｒ  ４（２０１０）；Ａ．Ｋｕｍａｒ，ｅｔ  ａｌ．Ｌａｎｇｍｕｉｒ  １０，１４９８（１９９４）］。さらに、本明細書に記載のカルベンＳＡＭを使用して、金属および非金属両方の表面を含む材料を選択的に官能化するのに役立てることができる。例えば、カルベン単分子層をナノスケール保護基として適用し、金属表面をコーティングして、選択的エッチングまたは非金属表面の官能化を可能とした後、カルベンＳＡＭを選択的に除去することができる。
【０１０３】
想定される用途には、電気触媒を含む担持触媒分野における、カルベンにより官能化された表面の使用が含まれ、この場合、金属表面上のカルベンＳＡＭは、それ自体が活性金属触媒でさらに官能化される。例えば、金膜上のＮＨＣ−１０を使って、この化合物が酸性水溶液中での硝酸セリウムアンモニウムの再現可能で繰り返し可能な分解をうまく触媒することが示され、これは、水の酸化により起こると思われる（図１８Ａ）。さらなる実施形態では、カルベンにより官能化された表面を用いて、Ｈ２生産またはＣＯの酸化などの触媒反応に有用な触媒を固定化（ｉｍｍｏｂｉｚｅｄ）または結合することができる。当該技術分野の熟練研究者の技術であれば容易であるように、遷移金属触媒などの適切な触媒の選択は、触媒される反応の種類に応じて行われることになる。
【０１０４】
さらなる実施形態では、本明細書に記載の複合材料は、電気化学的に安定である（Ｃ．Ｍ．Ｃｒｕｄｄｅｎ，ｅｔ  ａｌ．Ｎａｔｕｒｅ  Ｃｈｅｍ．６，４０９−４１４（２０１４）、この文献は、その全体が本明細書に組み込まれる）。
【０１０５】
本明細書に記載の発明のより良好な理解を得るために、次の実施例が示される。これらの実施例は、単に例示目的であることを理解されたい。したがって、これらの実施例は、いかなる意味においても本発明の範囲を限定するものではない。上記一般式を有するいくつかのＮＨＣの例が本明細書で提供される。安定性のデータは表３に要約されている。ＮＨＣコートパラジウムのキャラクタリゼーションデータは表４に提示されている。合成情報およびキャラクタリゼーションが、実施例で提供される。ＨＰＡセンサーチップと代表的ＮＨＣセンサーチップとの比較は表５Ａと５Ｂに提供される。加えて、金属表面上のＮＨＣに関する成功適用事例の詳細が提供される。さらなる情報は、追加の材料を含む、Ｃｒｕｄｄｅｎ，Ｃ．Ｍ．，Ｈｏｒｔｏｎ，Ｊ．Ｈ．ｅｔ  ａｌ．Ｎａｔｕｒｅ  Ｃｈｅｍ．６（５）：４０９−４１４（２０１４）を参照されたい。
【実施例】
【０１０６】
カルベンの合成および付着は、酸素および水分量２ｐｐｍ以下の窒素雰囲気下のグローブボックス（Ｍ．Ｂｒａｕｎ）中で実施した。使用前に、ＰｕｒｅＳｏｌｖ  Ｓｏｌｖｅｎｔ  Ｐｕｒｉｆｉｃａｔｉｏｎシステムで溶媒を精製し、蒸留、脱ガスおよび４Åモレキュラーシーブを通して貯蔵した。他に指定されない限り、反応物質は、Ａｌｄｒｉｃｈ  Ｃｈｅｍｉｃａｌ  Ｃｏｍｐａｎｙ（Ｏａｋｖｉｌｌｅ，Ｏｎｔａｒｉｏ，Ｃａｎａｄａ）から入手した。王水中での溶解を介した金金属の酸化によりテトラクロロ金酸［ＨＡｕＣｌ４］を合成した。濃硝酸および塩酸（ｖ／ｖ比１：３）の混合物として、王水を調製した。金ワイヤーを、固形物が残らないように適切な量の王水溶液に溶解した。その溶液の注意深い蒸発により、２４時間後に黄色固形物として塩化金酸四水和物を得た。Ｇｅｏｒｇ  Ａｌｂｅｒｔ  ＰＶＤ−Ｂｅｓｃｈｉｃｈｔｕｎｇｅｎ  ｏｆ  Ｈａｕｐｔｓｔｒ，ＧｅｒｍａｎｙからＡｕ（１１１）を購入した。多結晶金は、シリコンウエハに接着させた金を意味する（Ｗｅｓｔｅｒｎ  ｎａｎｏｆａｂｒｉｃａｔｉｏｎ  ｆａｃｉｌｉｔｙ，Ｕｎｉｖｅｒｓｉｔｙ  ｏｆ  Ｗｅｓｔｅｒｎ  Ｏｎｔａｒｉｏ，Ｌｏｎｄｏｎ，ＯＮ，Ｃａｎａｄａから入手可能）。接着性を改善するために、ウエハをクロムまたはチタン層でプレコートした。
【０１０７】
Ｂｒｕｋｅｒ  Ａｖａｎｃｅ−４００または５００ＭＨｚ分光装置（Ｍｉｌｔｏｎ，Ｏｎｔａｒｉｏ，Ｃａｎａｄａから入手可能）で１Ｈおよび１３Ｃ｛１Ｈ｝核磁気共鳴（ＮＭＲ）スペクトルを記録した。残留プロトン化溶媒を内部標準（Ｃ６Ｄ６、７．１５ｐｐｍ；ＣＤＣｌ３、７．２４ｐｐｍ、ＣＤ２Ｃｌ２、５．３２ｐｐｍ）として使用して化学シフトをテトラメチルシランから低磁場のデルタ（δ）単位で百万分率（ｐｐｍ）により表して報告した。溶媒を内部標準（Ｃ６Ｄ６、１２８．０ｐｐｍ；ＣＤＣｌ３、７７．２３ｐｐｍ、ＣＤ２Ｃｌ２、５３．８ｐｐｍ）として使用して化学シフトを上記のように報告した。全ての２Ｄスペクトル（ｇｓ−ＣＯＳＹ、ｇｓ−ＨＳＱＣ、ｇｓ−ＨＭＢＣ）を、フェーズセンシティブモードで取得した。全データを取得し、処理し、Ｂｒｕｋｅｒ  ＸＷｉｎＮＭＲとＡＣＤ  Ｌａｂｓソフトウェアおよび標準パルスシーケンスライブラリーを使って表示した。特に示していない限り、全ての測定を２９８Ｋで実施した。
【０１０８】
Ｍｉｃｒｏｍａｓｓ  Ｐｌａｔｆｏｒｍ  ＬＣＺ  ４０００システム（Ｗａｔｅｒｓ，Ｍｉｓｓｉｓｓａｕｇａ，Ｏｎｔａｒｉｏ，Ｃａｎａｄａから入手可能）を使って質量分析を実施した。Ｆｌａｓｈ  ２０００  ＣＨＮＳ−Ｏ分析器（Ｔｈｅｒｍｏ  Ｓｃｉｅｎｔｉｆｉｃから入手可能）を使って元素分析を実施した。１５ｋＶのアノード電位および２０ｍＡの放出電流によるＭｇＫαＸ線（１２５３．６ｅＶ）と、７５°の表面／検出器取り出し角を用いて、Ｔｈｅｒｍｏ  Ｍｉｃｒｏｌａｂ  ３１０Ｆ超高真空（ＵＨＶ）表面分析装置（Ｔｈｅｒｍｏ  Ｓｃｉｅｎｔｉｆｉｃから入手可能）を使ってＸＰＳ測定を実施した。全スペクトルの結合エネルギーを８４．０ｅＶのＡｕ４ｆ線に較正した。全ピークのバックグラウンド除去法として、シャーリー（Ｓｈｉｒｌｅｙ）バックグラウンド減算アルゴリズムを使用した。パウエルピークフィッティングアルゴリズムを使い、スコフィールドのＸＰＳ相対感度因子を使って異なる元素間でピーク面積を正規化した［Ｓｃｏｆｉｅｌｄ，Ｊ．Ｈ．Ｈａｒｔｒｅｅ−Ｓｌａｔｅｒ  ｓｕｂｓｈｅｌｌ  ｐｈｏｔｏｉｏｎｉｚａｔｉｏｎ  ｃｒｏｓｓ−ｓｅｃｔｉｏｎｓ  ａｔ  １２５４  ａｎｄ  １４８７  ｅＶ．Ｊ．Ｅｌｅｃｔｒｏｎ  Ｓｐｅｃｔｒｏｓｃ．Ｒｅｌａｔ．Ｐｈｅｎｏｍ．８，１２９−１３７（１９７６）］。単一元素の絶対ピーク強度が異なる試料間で比較される場合は、標準的試料サイズおよび分析チャンバー内のＸ線源および検出器に対する方位を使った。既知の表面濃度のＡｕチオールＳＡＭを使った較正により、ピーク面積は試料試験間で±５％以内で再現可能であることが示された。
【０１０９】
カスタムＰａｎ−ｓｔｙｌｅ  ＳＴＭを使って、室温の超高真空中で走査型トンネル顕微鏡（ＳＴＭ）測定を実施した。機械的に形成された白金−イリジウムチップを全ての実験に使用した。Ｓｉｇｎａｌ  Ｒａｎｇｅｒ  Ａ８１０  ＤＳＰおよびＮａｎｏｎｉｓ  ＨＶＡ４高電圧アンプを使用し、制御ソフトウェアとしてＧＸＳＭ［Ｚａｈｌ，Ｐ．，ｅｔ  ａｌ．Ｊ．Ｖａｃ．Ｓｃｉ．Ｔｅｃｈ．Ｂ  ２８，Ｃ４Ｅ３９（２０１０）］を使った。 
【０１１０】
実施例１：Ｎ−複素環式カルベンの合成
実施例１Ａ：１，３−ジヒドロ−１，３−ビスイソプロピル−２Ｈ−ベンズイミダゾール−２−イリデン、（「ＩＰｒＢｅｎｚ」または「ＮＨＣ−１」）の合成
１，３−ジイソプロピル−１Ｈ−ベンゾ［ｄ］イミダゾール−３−イウムヨウ化物（３１７ｍｇ、０．９０８ｍｍｏｌ）［Ｈｕｙｎｈ，Ｈ．Ｖ．，ｅｔ  ａｌ．Ｏｒｇａｎｏｍｅｔａｌｌｉｃｓ  ２５，３２６７−３２７４（２００６）］をグローブボックス中で、１０ｍＬの無水ＴＨＦに溶解した。ＫＯｔＢｕ（１０８ｍｇ、０．９０８ｍｍｏｌ）のＴＨＦ（２０ｍＬ）中溶液を１時間かけて滴下した。反応物をさらに１時間撹拌した。次に、ＴＨＦを減圧下で蒸発させ、得られた残留物をトルエンに溶解し、セライト（登録商標）を通して濾過した。濾液を留去して、所望の遊離カルベンを黄色の油として６８％収率で得た。
2016536170.tif 000022
【０１１１】
実施例１Ｂ：２，４−ジヒドロ−２，４，５−トリフェニル−３Ｈ−１，２，４−トリアゾール−３−イリデン（「Ｅｎｄｅｒｓカルベン」または「ＮＨＣ−２」）；１，３−ジヒドロ−１，３−ビス（２，４，６−トリメチルフェニル）−２Ｈ−イミダゾール−２−イリデン（「ＩＭｅｓ」またはＮＨＣ−３）；１，３−ビス（２，４，６−トリメチルフェニル）−２−イミダゾリジニリデン（「ＳＩＭｅｓ」または「ＮＨＣ−４」）；および１，３−ジヒドロ−１，３−ビス（２，６−ジイソプロピルフェニル）−２Ｈ−イミダゾール−２−イリデン（「ＩＰｒ」またはＮＨＣ−５）の合成
これらのカルベンは、Ｅｎｄｅｒｓ，Ｄ．，ｅｔ  ａｌ．Ａｎｇｅｗ．Ｃｈｅｍ．Ｉｎｔ．Ｅｄ．３４，１０２１（１９９５）；Ａｒｄｕｅｎｇｏ，Ａ．Ｊ．，ｅｔ  ａｌ．Ｊ．Ａｍ．Ｃｈｅｍ．Ｓｏｃ．１１４，５５３０（１９９２）；Ａｒｄｕｅｎｇｏ，Ａ．Ｊ．，ｅｔ  ａｌ．Ｔｅｔｒａｈｅｄｒｏｎ  ５５，１４５２３−１４５３４（１９９９）；ａｎｄ  Ｊａｆａｒｐｏｕｒ，Ｊ．，ｅｔ  ａｌ．Ｊ．Ｏｒｇａｎｏｍｅｔ．Ｃｈｅｍ．６０６，４９−５４（２０００）に記載のものと類似の方法を使って調製された。構造式を表１に示す。当業者なら分かるように、遊離ＮＨＣの構造式は、金上のＮＨＣの構造式に着目し、カルベン炭素を金表面に連結している結合を結合の非存在に変更し、カルベン炭素上に孤立電子対を付与することにより導くことができる。
【０１１２】
実施例１Ｃ：１，３−ジイソプロピル−５−（１２−（アジド）ドデシルオキシ）−１Ｈ−ベンゾ［ｄ］イミダゾール−２−イリデン、（「ＮＨＣ−６」）の５段階合成
（ｉ）４−（１２−ブロモドデシルオキシ）−２−ニトロアニリンの合成：
４−アミノ−３−ニトロフェノール（６１６ｍｇ、４ｍｍｏｌ）および１，１２−ジブロモドデカン（２．６２４ｇ、８ｍｍｏｌ）の無水アセトニトリル（４０ｍＬ）中溶液に、炭酸カリウム（５５２ｍｇ、４ｍｍｏｌ）を加えた。混合物をアルゴン下、８０℃で８時間攪拌した。その後、溶媒を蒸発させ、ヘキサン−酢酸エチル勾配混合物を使ってフラッシュクロマトグラフィーにより粗生成物を分離した。収量：１．１３０ｇ（７０％）。Ｃ１８Ｈ２９ＢｒＮ２Ｏ３に対する計算分析値：Ｃ、５３．８７；Ｈ、７．２８；Ｎ、６．９８。実測値：Ｃ、５３．３１；Ｈ、７．１２；Ｎ、７．１０。
2016536170.tif 000023
【０１１３】
（ｉｉ）５−（１２−ブロモドデシルオキシ）−１Ｈ−ベンゾ［ｄ］イミダゾールの合成：
この合成手順は、Ｈａｎａｎ，Ｅ．Ｊ．，ｅｔ  ａｌ．Ｓｙｎｌｅｔｔ，２７５９−２７６４（２０１０）から修正した。ギ酸（２５ｍＬ）を、４−（１２−ブロモドデシルオキシ）−２−ニトロアニリン（２．００５ｇ、５ｍｍｏｌ）、鉄粉末（２．７９０ｇ、５０ｍｍｏｌ）、および塩化アンモニウム（２．６７０ｇ、５０ｍｍｏｌ）のイソプロパノール（３５ｍＬ）中混合物に添加した。得られた混合物をアルゴン下８０℃で３時間攪拌した後、室温まで冷却し、濾過した。得られた固形物質をイソプロパノール（３ｘ５ｍＬ）で洗浄した。得られた濾液を蒸発乾固させ、残留物を飽和ＮａＨＣＯ３（２０ｍＬ）とＣＨＣｌ３（２０ｍＬ）との間で分配した。水相をクロロホルム（３ｘ２０ｍＬ）でさらに抽出した。合わせた非水性層を減圧下で蒸発させて生成物を得て、これをそれ以上精製せずに次の工程で使用した。収量：１．７３５ｇ（９１％）。Ｃ１９Ｈ２９ＢｒＮ２Ｏに対する計算分析値：Ｃ、５９．８４；Ｈ、７．６６；Ｎ、７．３５。実測値：Ｃ、５８．０７；Ｈ、７．８５；Ｎ、７．３４。Ｃ１９Ｈ２９Ｎ２ＯＢｒに対するＥＳ−ＭＳ（ｍ／ｚ）：３８０．１４７５、計算値：３８０．１４６３。
2016536170.tif 000024
【０１１４】
（ｉｉｉ）５−（１２−アジドドデシルオキシ）−１Ｈ−ベンゾ［ｄ］イミダゾールの合成：
５−（１２−ブロモドデシルオキシ）−１Ｈ−ベンゾ［ｄ］イミダゾール（３８１ｍｇ、１ｍｍｏｌ）をＤＭＳＯ（５ｍＬ）中のアジ化ナトリウム（７８ｍｇ、１．２ｍｍｏｌ）と一緒に４時間撹拌した。得られた混合物を２５ｍＬのＮａＨＣＯ３飽和水溶液中に注ぎ込み、遠心分離した。所望の生成物を沈殿物からＣＨＣｌ３（３ｘ２５ｍＬ）で抽出した。収量２３７ｍｇ（６９％）。Ｃ１９Ｈ２９Ｎ５Ｏに対するＥＳ−ＭＳ（ｍ／ｚ）：３４３．２３８７、計算値：３４３．２３７２。
2016536170.tif 000025
【０１１５】
（ｉｖ）１，３−ジイソプロピル−５−（１２−（アジド）ドデシルオキシ）−ベンゾ［ｄ］イミダゾリウムヨウ化物の合成：
５−（１２−アジドドデシルオキシ）−１Ｈ−ベンゾ［ｄ］イミダゾール（３４．４ｍｇ、０．１ｍｍｏｌ）およびＣｓ２ＣＯ３（３９ｍｇ、０．１１ｍｍｏｌ）のアセトニトリル（４ｍＬ）中の懸濁液に、２−ヨードプロパン（２５０μＬ、２．５ｍｍｏｌ）をゆっくりと添加した。混合物を密閉窒素雰囲気下の耐圧チューブ中、９０℃で２４時間攪拌した。過剰の２−ヨードプロパン、溶媒および揮発物を減圧下で蒸発させた。得られた油をジエチルエーテル（２ｍＬ）を用いてトリチュレートして所望の生成物を灰色粉末として得た。収量：３６ｍｇ（６５％）。Ｃ２５Ｈ４２Ｎ５Ｏに対するＥＳ−ＭＳ（ｍ／ｚ）：４２８．３３９７、計算値：４２８．３３８９。
2016536170.tif 000026
【０１１６】
（ｖ）１，３−ジイソプロピル−５−（１２−（アジド）ドデシルオキシ）−１Ｈ−ベンゾ［ｄ］イミダゾール−２−イリデン（「ＮＨＣ−６」）の合成：
グローブボックス中で、１，３−ジイソプロピル−５−（１２−（アジド）ドデシルオキシ）−ベンゾ［ｄ］イミダゾリウムヨウ化物（５．５ｍｇ、０．０１ｍｍｏｌ）を、撹拌を加えながら丸底フラスコ中の２ｍＬの無水ＴＨＦに溶解することにより、遊離カルベンを得た。別に、０．７ｍＬの無水ＴＨＦ中に溶解したＫＯｔＢｕ（１．１ｍｇ、０．０１ｍｍｏｌ）の塩基性溶液を調製した。両溶液を−４０℃に冷却した。その後、塩基性溶液を３０分かけて滴下した。反応物をさらに１時間撹拌した。次に、ＴＨＦを減圧下で蒸発させ、得られた固形物をトルエンに溶解し、セライト（登録商標）を通して濾過し、表面官能化に直接使用した。
【０１１７】
実施例１Ｄ：５−（ドデシルオキシ）−１，３−ジイソプロピル−１Ｈ−ベンゾ［ｄ］イミダゾール−３−イウム炭酸水素塩（ＮＨＣ−１炭酸水素塩）の４段階合成：
（ｉ）４−（ドデシルオキシ）−２−ニトロアニリン：
４−アミノ−３−ニトロフェノール（１．５４０ｇ、１０ｍｍｏｌ）および１−ジブロモドデカン（２．７３９ｇ、２．６３３ｍＬ、１１ｍｍｏｌ）の無水アセトニトリル（５０ｍＬ）中溶液に、炭酸カリウム（１．３８０ｇ、１０ｍｍｏｌ）を加えた。混合物をアルゴン下、８０℃で８時間攪拌した。その後、溶媒を蒸発させ、ヘキサン−酢酸エチル勾配混合物を使ってフラッシュクロマトグラフィーにより粗生成物を分離した。収量：２．４４４ｇ（７６％）。Ｃ１８Ｈ３０Ｎ２Ｏ３に対する計算分析値：Ｃ、６７．０５；Ｈ、９．３８；Ｎ、８．６９。実測値：Ｃ、６６．４４；Ｈ、９．４２；Ｎ、８．６１。Ｃ１８Ｈ３０Ｎ２Ｏ３に対するＴＯＦ  ＭＳ（ｍ／ｚ）： ３２２．２２４７、計算値：３２２．２２５６。
2016536170.tif 000027
【０１１８】
（ｉｉ）５−（ドデシルオキシ）−１Ｈ−ベンゾ［ｄ］イミダゾール：
ギ酸（３５ｍＬ）を、４−（ドデシルオキシ）−２−ニトロアニリン（２．２５７ｇ、７ｍｍｏｌ）、鉄粉末（３．９０６ｇ、７０ｍｍｏｌ）、および塩化アンモニウム（３．７３８ｇ、７０ｍｍｏｌ）のイソプロパノール（４９ｍＬ）中混合物に添加した。得られた混合物を８０℃で３時間攪拌した後、室温まで冷却し、濾別した。フィルター上の固相をイソプロピルアルコール（３ｘ５ｍＬ）で洗浄した。濾液を蒸発乾固させ、３０ｍＬの飽和重炭酸ナトリウム溶液を加えた（泡沫状）。その後、重炭酸ナトリウム（粉末）をｐＨが６になるまで、何度かに分けて加えた。次に、懸濁液をクロロホルム（５ｘ３０ｍＬ）で抽出した。合わせた非水性層を無水硫酸マグネシウム上で乾燥させ、留去して１．７１５ｇの生成物を得た。収率８１％。Ｃ１９Ｈ３０Ｎ２Ｏに対する計算分析値：Ｃ、７５．４５；Ｈ、１０．００；Ｎ、９．２６。実測値：Ｃ、７５．０９；Ｈ、１０．０３；Ｎ、９．０８。Ｃ１９Ｈ３０Ｎ２Ｏに対するＴＯＦ  ＭＳ（ｍ／ｚ）：３０２．２３４８、計算値：３０２．２３５８。
2016536170.tif 000028
【０１１９】
（ｉｉｉ）５−（ドデシルオキシ）−１，３−ジイソプロピル−１Ｈ−ベンゾ［ｄ］イミダゾール−３−イウムヨウ化物：
５−（ドデシルオキシ）−１Ｈ−ベンゾ［ｄ］イミダゾール（３０２．４ｍｇ、１ｍｍｏｌ）およびＣｓ２ＣＯ３（３２５．８ｍｇ、１ｍｍｏｌ）のアセトニトリル（５０ｍＬ）中の懸濁液に、２−ヨードプロパン（４．２５ｇ、２．５ｍＬ、２５ｍｍｏｌ）をゆっくりと添加した。混合物を窒素雰囲気下の還流冷却器付フラスコ中で、９０℃で２４時間攪拌した。その後、過剰の２−ヨードプロパン、溶媒および揮発性副産物を減圧下で蒸発させた。残留固形物をジエチルエーテル（２ｘ４ｍＬ）中でトリチュレートおよび超音波処理し、その後デカントした。その後の減圧下での乾燥により灰色がかった白色粉末として所望の生成物を得た（３４２ｍｇ、６６％収率）。Ｃ２５Ｈ４３Ｎ２ＯＩに対する計算分析値：Ｃ、５８．３６；Ｈ、８．４２；Ｎ、５．４４。実測値：Ｃ、５６．８０；Ｈ、８．３９；Ｎ、５．５２。Ｃ２５Ｈ４３Ｎ２Ｏに対するＴＯＦ  ＭＳ（ｍ／ｚ）：３８７．３３８９、計算値：３８７．３３７５。
2016536170.tif 000029
【０１２０】
（ｉｖ）５−（ドデシルオキシ）−１，３−ジイソプロピル−１Ｈ−ベンゾ［ｄ］イミダゾール−３−イウム炭酸水素塩：
５−（ドデシルオキシ）−１，３−ジイソプロピル−１Ｈ−ベンゾ［ｄ］イミダゾール−３−イウムヨウ化物（２５７．１ｍｇ、０．５ｍｍｏｌ）および無水ＫＨＣＯ３（５５．０ｍｇ、０．５５ｍｍｏｌ）の無水ＭｅＯＨ（１２ｍＬ）中混合物を、室温で４８時間撹拌した。得られた黄色溶液を濾過し、その濾液を減圧下で蒸発乾固させた。残留物をジクロロメタン（６ｍＬ）で抽出し、その溶液をセライト（登録商標）パッドを通して濾過した。濾液を蒸発乾固して、黄色の固形物として生成物を得た（２０３ｍｇ、９０％）。Ｃ２５Ｈ４３Ｎ２Ｏに対する飛行時間型質量分析（「ＴＯＦ  ＭＳ」）（ｍ／ｚ）： ３８７．３３８９、計算値：３８７．３３７５。
2016536170.tif 000030
【０１２１】
実施例１Ｅ：ベンズイミダゾール炭酸塩合成用の一般的実験プロトコル
【化２１】
2016536170.tif 000031
［ｉＰｒ２ＢＩＭＹ（Ｈ）］［ＨＣＯ３］（「ＮＨＣ−１の炭酸塩」）の調製：
Ｔａｔｏｎ，Ｆeｖｒｅ，Ｍ．，ｅｔ  ａｌ．Ｊ．Ａｍ．Ｃｈｅｍ．Ｓｏｃ．２０１２，１３４（１５），６７７６−６７８４  ａｎｄ  Ｆeｖｒｅ，Ｍ．，ｅｔ  ａｌ．Ｊ．Ｏｒｇ．Ｃｈｅｍ．２０１２，７７（２２），１０１３５−１０１４４に類似の手順に従った。１，３−ジイソプロピル−１Ｈ−ベンゾ［ｄ］イミダゾール−３−イウムヨウ化物（２５８ｍｇ、０．７８１ｍｍｏｌ）およびＫＨＣＯ３（８６．１ｍｇ、０．８５９ｍｍｏｌ）を室温、減圧下で数時間乾燥した。５ｍＬの無水メタノールをアルゴン下で加え、これを室温で４８時間攪拌した。メタノールを減圧下で除去し、５ｍＬのジクロロメタンを加えた。この懸濁液をセライト（登録商標）を通して濾過し、得られた濾液を減圧下で蒸発させた。得られた粉末をヘキサンで洗浄して灰色がかった白色の粉末を得た（９９＋％収率）。
【０１２２】
上記手順を使って、その他のＮＨＣの炭酸塩を調製した。
【０１２３】
本発明の当業者ならわかるように、ＮＨＣの炭酸塩用の１Ｈ  ＮＭＲおよび１３Ｃ  ＮＭＲキャラクタリゼーションデータは、対応する調製原料のＮＨＣヨード塩のキャラクタリゼーションデータと実質的に同じである。この理由から、質量分析を使って炭酸塩が得られたことを示した。代表的キャラクタリゼーションデータとしてＮＨＣ−１の炭酸塩のものを下記に示す。
【０１２４】
［ｉＰｒ２ＢＩＭＹ（Ｈ）］［ＨＣＯ３］としても知られるＮＨＣ−１の炭酸塩：
2016536170.tif 000032
ＨＣＯ３−のプロトンは重水素化溶媒との急速交換に起因してＮＭＲの時間尺度で観察できなかった。Ｎ２ＣＨは同じ理由によるブロード信号のために観察できなかった。１３Ｃ  ＮＭＲ（１５０．８ＭＨｚ、メタノール−ｄ４）δ 21.1, 51.4, 113.6, 126.2, 132.9。高解像度質量分析：ポジティブモード：［Ｃ１３Ｈ１９Ｎ２］＋［Ｍ］＋に対する計算値  ２０３．１５４３；実測値  ２０３．１５３２；ネガティブモード：［ＨＣＯ３］−に対する計算値  ６０．９９３１、実測値  ６０．９９３９。
【０１２５】
実施例１Ｆ：１，３−ジメチルベンズイミダゾリウム炭酸水素塩、［Ｍｅ２ＢＩＭＹ（Ｈ）］［ＨＣＯ３］、ＮＨＣ−１７の合成 
【化２２】
2016536170.tif 000033
１，３−ジメチルベンズイミダゾリウムヨウ化物［Ｒｏｄｒｉｇｕｅｚ−Ｃａｓｔｉｌｌｏ，Ｍ．ｅｔ  ａｌ．，Ｄａｌｔｏｎ  Ｔｒａｎｓ．２０１４，４３，５９７８−５９８２］（２００ｍｇ、０．７３０ｍｍｏｌ）およびＫＨＣＯ３（７６．７１ｍｇ、０．７６６ｍｍｏｌ）を減圧下、室温で数時間乾燥した。無水メタノール（５ｍＬ）をアルゴン下で加え、得られた混合物を室温で４８時間攪拌した。混合物を減圧下で減容化し、ジクロロメタン（５ｍＬ）を加えて懸濁液を形成した。この懸濁液をセライト（登録商標）を通して濾過し、濾液を集めた。濾液を減圧下で減容化し、粉末を得た。その粉末をヘキサンで洗浄し、灰色がかった白色の粉末を濾過により集めた（ＮＨＣ−１７、１１２．５ｍｇ、７４％）。
2016536170.tif 000034
ＨＣＯ３−のプロトンおよび炭素は重水素化溶媒との急速交換が原因で観察できなかった。ＨＲＭＳ（ＥＳＩ）：ポジティブモード：［Ｃ１１Ｈ１５Ｎ２］＋に対する計算値  １４７．０９１７；実測値  １４７．０９１０；ネガティブモード：［ＣＯ３］−に対する計算値  ５９．９８４７、実測値  ５９．９８６１。ＸＰＳ：実測Ｎ：Ｃ比  ２：１０；予測Ｎ：Ｃ比  ２：９。
【０１２６】
実施例２：金表面上へのカルベンの付着
グローブボックス中で、無水トルエン中のＮＨＣ−カルベンの１ｍＭ溶液中への金基体の室温で４時間の浸漬により自己組織化単分子層を調製した。その後、無水ＴＨＦ（５ｘ２ｍＬ）で基体を濯ぎ、窒素ガス流下で乾燥させた。
【０１２７】
安定な単分子層を形成するＮＨＣの能力を試験するために、雲母上のＡｕ（１１１）膜およびチオエーテル保護金ナノ粒子を代表的ＮＨＣ、すなわち、ＮＨＣ−１、ＮＨＣ−２、ＮＨＣ−３、ＮＨＣ−４、ＮＨＣ−５Ａ、ＮＨＣ−５Ｂ、ＮＨＣ−６、ＮＨＣ−７、ＮＨＣ−８、ＮＨＣ−９、ＮＨＣ−１０、ＮＨＣ−１１、ＮＨＣ−１３、ＮＨＣ−１４、ＮＨＣ−１５、ＮＨＣ−１６、ＮＨＣ−１７、およびＮＨＣ−１８（構造式は表１を参照されたい）で処理した。
【０１２８】
各カルベンは、カルベンまたは対応する炭酸塩を適切な溶媒中に溶かした溶液へＡｕ（１１１）またはＡｕナノ粒子を単純に室温で浸漬させた後に、Ａｕ表面と反応することが明らかになった。構造にかなりの変化があるにもかかわらず、Ｘ線光電子分光法（ＸＰＳ）で測定したＣ／Ｎ比は、誤差範囲内で代表的ＮＨＣと一致し、表面との完全な反応を示している（表２Ａおよび２Ｂを参照されたい）。走査型トンネル顕微鏡（ＳＴＭ）も使用して選択した膜を分析した（図２Ｂおよび５）。
【０１２９】
ＸＰＳデータは、ＮＨＣのトルエン中１ｍＭ溶液による室温でのわずか４時間の処理による、金ナノ粒子表面からの硫化ドデシルの完全な除去を示した（図１Ａおよび１Ｂを参照されたい）。ＮＨＣ−１（ＩＰｒＢｅｎｚ）を硫化ドデシルで保護した金ナノ粒子と反応させた後に取得したＸＰＳスペクトルは、Ｓ（２ｐ）ＸＰＳ信号が観察されなかったことを示し、ＸＰＳの検出限界内で、硫化ドデシルのＮＨＣ−１による完全な置換を示した（図１Ｃ）。同様に、ＮＨＣで保護したＡｕナノ粒子が形成されると、検出限界内では、硫化ドデシルでの処理では硫黄の取り込みは認められなかった。ドデカンチオールなどのチオールの場合もまた、ＮＨＣ終端Ａｕ（１１１）からの代表的カルベンの除去ができなかった。ＮＨＣ−１で保護したＡｕ（１１１）表面を室温においてドデカンチオールの１ｍＭ溶液で２４時間処理した後のＸＰＳで硫黄は検出されなかった（図２Ｅ）。
【０１３０】
ＮＨＣでの処理により硫化ドデシルは完全に除去されたが、最初にドデカンチオールで官能化された金表面はＮＨＣによる置換に対する抵抗性がより高かった。ドデカンチオールで保護したＡｕ（１１１）表面の、ＮＨＣ−１またはＮＨＣ−３溶液への２４時間の曝露後に、Ｓ（２ｐ）信号の６０％のみの減少が観察された（図３Ｄおよび３Ｅ）。Ｓ（２ｐ）信号の減少に伴い、Ｎ（１ｓ）信号が出現し、ＮＨＣがＡｕ表面上に付着したことを示したが、硫化ジアルキルの場合と同一条件下では、完全なチオール置換は達成されなかった。理論に束縛されることを意図するものではないが、後述のように、硫化物に対してチオールの立体容積が低いことおよびカルベンと比べたチオールの特異的結合様式がこの現象の原因であろうと考えられた。
【０１３１】
実施例３：ｐＨ安定性試験の調査
チオール系ＳＡＭの安定性は秩序化と密接に関係し［Ｃ．Ｖｅｒｉｃａｔ，Ｍ．Ｅ．Ｖｅｌａ，Ｇ．Ｂｅｎｉｔｅｚ，Ｐ．Ｃａｒｒｏ，Ｒ．Ｃ．Ｓａｌｖａｒｅｚｚａ，Ｃｈｅｍ．Ｓｏｃ．Ｒｅｖ．３９，１８０５（２０１０）］、ＮＨＣ−１系膜は分子レベルの秩序化を示したので、これらの膜の安定性を調査した。ＮＨＣ−１から形成されたＳＡＭは、沸騰溶媒（例えば、ＴＨＦ）中の２４時間の加熱後に、ＸＰＳの変化を示さなかった。安定性試験結果については、図２Ｃおよび表３を参照されたい。また、ＮＨＣ−１のＳＡＭは、沸騰水中で空気中２４時間の加熱時に、認識可能な変化を示さず、熱および酸化安定性を実証した。１％のＨ２Ｏ２で２４時間の処理時にも、大部分の表面がまだ残っていた。３％のＨ２Ｏ２で分解が観察された（図８を参照されたい）が、８０±５％の膜が１％のＨ２Ｏ２で２４時間の処理に生き残ったという事実は注目に値するものであり、これはチオール系ＳＡＭでは可能ではないであろう。また、ＮＨＣ−１の膜は、ｐＨ２〜１２の範囲の水溶液中で２４時間の処理に完全に安定である（図９および表３を参照されたい）。
【０１３２】
より嵩高いカルベン３を用いてＳＡＭを生成した場合、沸騰ＴＨＦ（６６℃）に対しても完全な安定性が観察された（図２Ｄ）が、沸騰水中で５０％を越える膜の減少が観察された（図２Ｄ）。これらの観察はＳＴＭ像で認められたＮＨＣ−１系膜のより高い秩序化と一致した。通常のアルキルチオール系ＳＡＭと同様に、安定性が金チオレート結合とアルキル基間のファンデルワールス相互作用の両方により与えられる［Ｒ．Ｇ．Ｎｕｚｚｏ，ｅｔ  ａｌ．Ｊ．Ａｍ．Ｃｈｅｍ．Ｓｏｃ．１０５，４４８１（１９８３）；Ｂ．Ｄ．Ｇａｔｅｓ，ｅｔ  ａｌ．Ｃｈｅｍ．Ｒｅｖ．１０５，１１７１（２００５）；Ｊ．Ｃ．Ｌｏｖｅ，ｅｔ  ａｌ．Ｃｈｅｍ．Ｒｅｖ．，１０５，１１０３（２００５）；Ｕ．Ｄｒｅｃｈｓｌｅｒ，ｅｔ  ａｌ．Ｃｈｅｍ．-Ｅｕｒ．Ｊ．１０，５５７０（２００４）；Ｃ．Ｄ．Ｂａｉｎ，ｅｔ  ａｌ．Ｊ．Ａｍ．Ｃｈｅｍ．Ｓｏｃ．１１１，３２１（１９８９）］場合には、付与された積層能力は、ＮＨＣ−１ベースのベンズイミダゾール系ＳＡＭに対する安定性を向上させた。加えて、ＮＨＣ−３上のメシチル置換基に比べてＮＨＣ−１のより小さいイソプロピルウィングチップ（ｗｉｎｇ−ｔｉｐ）置換基は表面上でより大きな充填密度をもたらした可能性がある。
【０１３３】
ＮＨＣ−１により官能化された金表面は、新たに調製された特定のｐＨの非緩衝溶液中に２４時間浸漬された。実験をＮ２ガス下で実施し、大気中ＣＯ２の吸着によるｐＨ変化の可能性を最小限にした。この時間経過後、官能化表面を脱イオン水（３ｘ２ｍＬ）で濯ぎ、Ｎ２ガス流中で乾燥した。ＮａＯＨおよびＨＣｌ溶液を使ってｐＨ値を調節した。非緩衝溶液を用いて、溶液に由来する緩衝液イオンの吸着作用が生ずる可能性を回避した。極端なｐＨ２および１２下で行う場合を除いて、全溶液のイオン強度を１０−３Ｍで維持した。これらの安定性試験の結果のまとめについては、表３を参照されたい。
【０１３４】
実施例４：金表面上でのカルベン前駆物質由来カルベンの付着
実施例４Ａ：初期調査
報告文献の手順に従って、ビス（メシチル）イミダゾリウム塩（ＩＭｅｓＨＣＯ３）を５２％収率で調製した。［Ｔａｔｏｎ，Ｄ．，ｅｔ  ａｌ．Ｊ．Ａｍ．Ｃｈｅｍ．Ｓｏｃ．２０１２，１３４，６７７６］。３つの異なるＩＭｅｓＨＣＯ３−金付着方法を調査した：（１）ＩＭｅｓＨＣＯ３（４ｍｇ）を空気中で含水メタノールに溶解し、金スライドをメタノール性溶液に完全に浸漬した。アルゴン下、室温で４８時間、反応をそのままにしておいた。その後、金スライドを４ｍＬのメタノールで洗浄し、空気下で乾燥し、ＸＰＳデータを記録した；（２）ＩＭｅｓＨＣＯ３（２ｍｇ）を大気雰囲気下で無水メタノールに溶解し、金スライドをメタノール性溶液に完全に浸漬した。アルゴン下、室温で４８時間、反応をそのままにしておいた。その後、金スライドを４ｍＬのメタノールで１５回洗浄し、空気下で乾燥し、ＸＰＳデータを記録した；（３）ＩＭｅｓＨＣＯ３（２ｍｇ）をアルゴン下で無水メタノールに溶解し（シュレンクラインを使って）、金スライドをメタノール性溶液に完全に浸漬した。アルゴン下、室温で４８時間、反応をそのままにしておいた。その後、金スライドを４ｍＬのメタノールで１５回洗浄し、空気下で乾燥し、ＸＰＳデータを記録した。ＸＰＳスペクトルは、３つ全ての金表面上でのＮＨＣ−３カルベンの付着を明確に示し、全実験において信号強度の差異は観察されなかった（図１５を参照されたい）。
【０１３５】
実施例４Ｂ：種々のＮＨＣの炭酸塩を含むカルベン前駆物質の調査
例えば、ベンズイミダゾールの炭酸塩およびいくつかのその誘導体などのカルベン前駆物質化合物の調査を実施した。炭酸塩および炭酸塩の溶液は空気中で安定するので、ＮＨＣの炭酸塩は金属表面上にカルベン自己組織化単分子層を形成するための改善された手段を提供する。さらに、ＮＨＣの炭酸塩は、水または酸素を除くための何ら特別な処理を受けていない溶媒中で実施可能な付着を可能とする。したがって、カルベン単分子層前駆物質（例えば、ＮＨＣの炭酸塩）は、周囲条件下で貯蔵することができ、カルベン自己組織化単分子層を調製するのに、特別な条件（水または酸素の除外など）は必要ない。これは、酸素低減雰囲気下（例えば、グローブボックス中）で貯蔵する必要があり、かつ嫌気性条件下で乾燥表面と反応させる必要がある単純なカルベンに対する改善である。
【０１３６】
ＮＨＣの炭酸塩を使った調製により得られたＡｕ上のカルベン自己組織化単分子層は、ＮＨＣから調製した自己組織化単分子層と全く同じＸＰＳスペクトルおよび極端なｐＨ、溶媒および酸化剤（Ｈ２Ｏ２）に対する安定性を示した。
【０１３７】
自己組織化単分子層は、室温で最大２４時間の、対応するメタノール中炭酸水素塩前駆物質の溶液（最大２ｍＭ）中への金基体の浸漬により調製された。その後、基体をメタノール（５ｘ２ｍＬ）で濯ぎ、窒素ガス流下で乾燥させた。
【０１３８】
実施例５：ナノ粒子の調査
実施例５Ａ：金ナノ粒子の調製
水（５．１ｍＬ）中の５２ｍｇの塩化金酸四水和物、０．１２６ｍｍｏｌを、トルエン（３．０６ｍＬ）中の臭化テトラオクチルアンモニウム（１６７ｍｇ、０．３０６ｍｍｏｌ）の溶液に加えた。水層が無色になるまで、得られた混合物を激しく撹拌した。この後に、硫化ドデシル（１７０ｍｇ、０．４５９ｍｍｏｌ）のトルエン（１１．５ｍＬ）中溶液を加え、さらに５分間撹拌した。ホウ化水素ナトリウム（６９．５ｍｇ、１．８３７ｍｍｏｌ）の水（１８ｍＬ）中溶液の１分割量をその混合物に加え、同時に撹拌した。赤橙色から暗い紫がかった茶色への急速な色の変化が観察され、コロイド形成を示した。溶液をさらに１時間撹拌した後、非水性層を分離し、室温での回転蒸発（ナノ粒子の分解を防ぐため）により最小量まで減らした。その後、コロイドを無水エタノール中に懸濁させ、室温で一晩放置し、沈殿させた。得られた溶液を遠心分離（２５００ｒｐｍ、１時間）し、デカントして減圧下乾燥させた。次に、ナノ粒子をエタノール（３ｘ１０ｍＬ）中に懸濁し、遠心分離して、乾燥後、−４０℃で固体の形態で貯蔵した。
【０１３９】
実施例５Ｂ：金ナノ粒子中でのＮＨＣによる硫化ドデシルの交換の調査
硫化ドデシル（３ｍｇ）により安定化された金ナノ粒子をグローブボックス中で不活性雰囲気下、無水トルエン（５ｍＬ）に溶解した後、金に対し２０倍モル過剰のカルベンを加えた。前記混合物を室温で一晩反応させた。ナノ粒子（ＮＨＣ−１安定化のものを除く）を遠心分離により集め、トルエン（３ｘ０．５ｍＬ）で洗浄し、減圧下乾燥した。トルエン中のＮＨＣ−１安定化ナノ粒子を、ヘキサン（２ｍＬ）と混合し、遠心分離により集め、ヘキサン（３ｘ０．５ｍＬ）で洗浄し、遠心分離および減圧下乾燥を行った。
【０１４０】
実施例５Ｃ：硫化ドデシル安定化Ｐｄナノ粒子のＮＨＣによる官能化を含む、パラジウムナノ粒子中のＮＨＣの調査
Ｂｒｕｓｔ  ｅｔ  ａｌ．［Ｂｒｕｓｔ，Ｍ．，ｅｔ  ａｌ．，Ｊｏｕｒｎａｌ  ｏｆ  ｔｈｅ  Ｃｈｅｍｉｃａｌ  Ｓｏｃｉｅｔｙ−Ｃｈｅｍｉｃａｌ  Ｃｏｍｍｕｎｉｃａｔｉｏｎｓ  １９９４，８０１］により示された方法によりＰｄＣｌ２からパラジウムナノ粒子を調製した。硫化ドデシルを２相調製における安定剤として使用した。ＰｄＣｌ２（０．２４ｍＭ）を１０ｍｌの希釈したＨＣｌ（０．５Ｍ）と混合し、Ｐｄ溶液を形成した。別に、臭化テトラオクチルアンモニウム（ＴＯＡＢｒ）（０．３０ｇ）、相間移動触媒、を２０ｍＬのトルエンに加えた。このＴＯＡＢｒ混合物をＰｄ溶液に加え、得られた反応混合物を２０分間激しく撹拌した。０．５ｍＭの硫化ドデシルを反応混合物に加え、さらに２０分間撹拌した。ＮａＢＨ４の水溶液（５ｍＬの水中の１ｍＭ）を、反応混合物に添加して、Ｐｄ（ＩＩ）イオンをＰｄ（０）へ還元した。数秒内に、反応混合物が暗黒色に変化し、Ｐｄ（０）の生成が確認された。攪拌を２時間続けて、硫化ドデシル安定化Ｐｄナノ粒子（「Ｐｄ−ＮＰ」）を生成させた。ナノ粒子のサイズを安定化剤の濃度を変えることにより制御した。表４に安定化剤の濃度と得られたＰｄナノ粒子のサイズを示す。
【０１４１】
得られた硫化ドデシル安定化Ｐｄナノ粒子をＮＨＣ−１溶液で処理した。硫化ドデシル安定化Ｐｄナノ粒子（６ｍｇ）を、５分間の超音波処理により２ｍＬのトルエン中に分散させた。２ｍＬのイソプロパノール中の１０ｍＭのＮＨＣ−１溶液を調製した。その後、２ｍＬのＰｄナノ粒子分散液および２ｍＬのＮＨＣ−１溶液を一緒に混合した。反応混合物を激しく撹拌しながら室温で２４時間維持した。この時間帯の後に、ナノ粒子を遠心分離により分離した。次いで、超音波処理器を使ってナノ粒子をトルエンで洗浄した後で、遠心分離により分離した。この洗浄および分離を３回くり返して、緩く結合したまたは動きやすい試薬を除去した。
【０１４２】
図２０は、ＮＨＣ終端Ｐｄナノ粒子のＸＰＳデータを示す。全てのナノ粒子粒度分布のスペクトルは同一であった。ＸＰＳスペクトルのＳ２ｐピークの存在からも明らかなように、ＮＨＣ−１−Ｐｄナノ粒子において残留Ｓが認められた。強力なＮ１ｓ信号も観察され、これはＮＨＣ−１のＰｄナノ粒子表面への結合と一致する。ＸＰＳにより決定したＮ：ＳおよびＣ：Ｎの相対的原子比率を表４に示す。２つのより小さいナノ粒子のＣ：Ｎ比率は、６．５の予測化学量論値（ＮＨＣのみが表面上にある場合）よりわずかに大きい。Ａｕナノ粒子とは異なり、Ｓ信号はＰｄナノ粒子では、完全にはなくならなかった。しかし、同様に、硫化ドデシルはもはや大量には存在しないと考えられた。そうでなければ、はるかに大きいＣ：Ｎ比率が観察されたはずである。実験結果の相対的に小さいＮ：Ｓ比率は、一部のＳが残っていることを示した。理論に束縛されることを意図するものではないが、発明者らは、ナノ粒子の外殻内に一部のＰｄＳが存在する可能性があることを示唆している。
【０１４３】
実施例６：計算的調査
密度汎関数理論（ＤＦＴ）計算を行って、（１１１）表面（図４）を提供している金スラブ上のＮＨＣ−１の構造的特徴および結合エネルギーを調査した。スラブを構築するために、下記の方法に従って、金の面心立方（ｆｃｃ）単位格子を最適化した。得られた格子定数は４．１０７Åであり、これは文献値の４．０８０Å［Ｃ．Ｋｉｔｔｅｌ  Ｉｎｔｒｏｄｕｃｔｉｏｎ  ｔｏ  Ｓｏｌｉｄ  Ｓｔａｔｅ  Ｐｈｙｓｉｃｓ，７ｔｈ  ｅｄ．（Ｊｏｈｎ  Ｗｉｌｅｙ  ＆  Ｓｏｎｓ，Ｎｅｗ  Ｙｏｒｋ，１９９６）］とよく一致している。Ａｕ（１１１）面をバルク構造から開裂させ、得られた六方格子を横方向に２回繰り返した。これらの計算で使ったスラブは４層の厚さであった。これらの試験は、表面エネルギーが１ｍＪ／ｍ２より良好な値に収斂するためにはこの厚さで充分であることを示した。その後、モノマーをスラブのアトップ、ブリッジング、および３回対称サイトの上面に追加した。これらの構造を緩和させ、同時にそれらのバルク位置で固定されたスラブ底部の２層中の金原子の位置を保持した。露出スラブに対して類似の計算を行った。すなわち、上部２層中の原子を緩和させ、同時に底部２層中の原子を固定位置で保持し、また、モノマーに対しても類似の計算を行ったが、この場合、全原子を緩和させた。スラブモデルによる計算で使用した格子の高さは、少なくとも１０Åの真空空間が周期的な像の間に確実に存在するように選択した。加えて、双極子補正技術［Ｂｅｎｇｔｓｓｏｎ，Ｌ．Ｐｈｙｓｉｃａｌ  Ｒｅｖｉｅｗ  Ｂ  ５９，１２３０１（１９９９）］を用いて、スラブの直角方向に沿った周期的な像の間の擬似静電相互作用を除去した。
【０１４４】
ＰＢＥｓｏｌ交換相関関数［Ｐｅｒｄｅｗ，Ｊ．Ｐ．，ｅｔ  ａｌ．Ｐｈｙｓ．Ｒｅｖ．Ｌｅｔｔ．１００，１３６４０６（２００８）］を使って全てのＤＦＴ計算を行った。内殻電子を、全原子に対するスカラー相対論的効果を含むｐｒｏｊｅｃｔｏｒ  ａｕｇｍｅｎｔｅｄ波動関数ポテンシャル［Ｂｌoｃｈｌ，Ｐ．Ｅ．Ｐｈｙｓｉｃａｌ  Ｒｅｖｉｅｗ  Ｂ，５０，１７９５３（１９９４）］で処理した。価電子状態を、４０Ｒｙ（リュードベリ定数）の動力学的エネルギーカットオフまで拡張した平面波基底系で表し、４００Ｒｙの動力学的エネルギーカットオフを使って増強電荷を表した。この理論のレベルでは、選択化合物の実験的Ａｕ−Ｃ結合長さを０．０１２Å以内で再現する［Ｘｕ，Ｘ．，ｅｔ  ａｌ．Ｏｒｇａｎｏｍｅｔａｌｌｉｃｓ  ３２，１６４（２０１３）］。３ｘ３ｘ１セットのｋ点をスラブを含む計算に使用した。これらの詳細は、調査した系の全体エネルギーを１ｍｅＶ／原子より良好に収斂させるのに充分であった。全計算をＱｕａｎｔｕｍ−Ｅｓｐｒｅｓｓｏシミュレーションパッケージ［Ｇｉａｎｎｏｚｚｉ，Ｐ．，ｅｔ  ａｌ．Ｊ．Ｐｈｙｓ．：Ｃｏｎｄｅｎｓｅｄ  Ｍａｔｔｅｒ  ２１，３９５５０２（２００９）］で実施した。
【０１４５】
実施例６Ａ：Ｃ−Ａｕ結合強度に関するＤＦＴ調査
Ａｕ（１１１）表面のＮＨＣ−１の結合をＤＦＴ法によりシミュレーションし、チオールＳＡＭに比べて非常に異なった結合モードで特徴付けを行った。強度の詳細と、ＮＨＣ−１の雲母上のＡｕ（１１１）膜との相互作用の性質を図４に示す。チオール改質金表面に関しては、チオールは通常、３回対称ホロー（四面体）サイトを介して金に結合することが予測され［Ｈ．Ｈaｋｋｉｎｅｎ，Ｎａｔｕｒｅ  Ｃｈｅｍ．４，４４３（２０１２）］、１２７ｋＪ／ｍｏｌの結合エネルギーが報告された［Ｄ．Ｊ．Ｌａｖｒｉｃｈ，ｅｔ  ａｌ．Ｊ．Ｐｈｙｓ．Ｃｈｅｍ．Ｂ  １０２，３４５６（１９９８）］。しかし、現在のＤＦＴ調査に関しては、計算により、この配置はＮＨＣ−金表面にとって最も安定性の小さい構成になり、７０．３ｋＪ／ｍｏｌのＡｕ−Ｃ結合強度になることが示された（図４、右）。ＮＨＣ−１は、単一金−炭素結合を介してアトップサイトに結合するのを好み（図４、中央）、１４９ｋＪ／ｍｏｌの計算結合強度で、チオールのＡｕ（１１１）上の強度より２２ｋＪ／ｍｏｌ大きい値であった［Ｈ．Ｈaｋｋｉｎｅｎ  Ｎａｔｕｒｅ  Ｃｈｅｍ．４，４４３（２０１２）］。Ａｕ−Ｃ結合長さを２．１１８Åと計算したが、これは分子状金−ＮＨＣ化学種で観察された値と完全にと一致した［Ｘ．Ｘｕ，ｅｔ  ａｌ．Ｏｒｇａｎｏｍｅｔａｌｌｉｃｓ  ３２，１６４（２０１３）］。
【０１４６】
ＤＦＴ結果は、ＮＨＣで保護したＡｕ（１１１）表面はチオールの吸着に影響されないが、チオール終端表面は完全にはＮＨＣで置換されない可能性があるという観察と一致した。理論に束縛されることを意図するものではないが、両方の化学種が表面上の異なる結合サイトについて競合し、小さいチオールは、より低位の３回対称ホローサイトに位置し、より容易にその位置で維持されるが、一方、より大きいＮＨＣはその上部のアトップサイトに位置するということが示唆された。ＸＰＳ分析により測定されたように、予め形成されたＮＨＣ−Ａｕ表面が記載された条件下でのチオールによる処理により影響を受けないという事実は、（ｉ）金−カルベン結合は、少なくとも金−チオール結合と同じ強度であった；および（ｉｉ）形成されると、ＮＨＣ表面被覆は充分に緻密で、ドデカンチオールを用いた場合でさえ、その侵入、およびＮＨＣで被覆されていないサイトへの結合が阻止されたことを示す。
【０１４７】
実施例７：単分子層形成のＳＴＭキャラクタリゼーション
Ａｕ（１１１）膜上に付着したＮＨＣ−１のＳＴＭ像のキャラクタリゼーションを分子レベル解像度を有する密充填ＳＡＭにより行った（図２Ａ）。膜全体にわたる局所的秩序化は明らかであった。炭酸塩に由来するＡｕ（１１１）膜上に付着したＮＨＣ−１のＳＴＭ像のキャラクタリゼーションを、分子レベル解像度を有し、数千の単位格子にわたり長距離秩序を示す密充填ＳＡＭにより行った（図２Ｂ）。個々の要部は約４．８Åｘ３．４Åであり、通常、より短い軸に沿って整列していた（図２Ａ）。これは、表面上に垂直に位置し、隣接分子とπスタックを形成するカルベンのベンズイミダゾール部分と一致した。
【０１４８】
ＳＴＭ像は、１Ａｕ層の深さのより暗い領域の存在を示したが、これは未反応のＡｕ（１１１）膜上には存在しなかった。これらの領域はＡｕ表面の再構成が起こった領域であり、アルカンチオールで処理したＡｕ（１１１）表面上でよく見られる「エッチピット」に類似していた［Ｃ．Ｖｅｒｉｃａｔ，ｅｔ  ａｌ．，Ｃｈｅｍ．Ｓｏｃ．Ｒｅｖ．３９，１８０５（２０１０）］。これらはＳＡＭそれ自体の欠陥ではなく、積層ＮＨＣが暗い部分内に観察されることもある（図２Ａを参照されたい）。Ａｕ（１１１）上のＮＨＣ−１のＳＴＭ像（図２Ａおよび２Ｂ）では、島の存在する証拠は見つからなかった。しかし、Ａｕ（１１１）上のＮＨＣ−３のＳＴＭ像には、島は明確に存在した（図５を参照されたい）。より暗い領域の密度は、ＮＨＣ−１から調製した膜と比較して、ＮＨＣ−３では大きかった（図６および７を参照されたい）。この観察は、島状化に関連する高密度のステップエッジが存在するためには、ＮＨＣの嵩高いメシチル側鎖に適応することが必要であると思われることから、良好な秩序化が少ないＳＡＭを形成するＮＨＣ−３と一致した。Ａｕ（１１１）上のＮＨＣ−３の膜は、秩序化構造中に自己組織化されなかったＩＭｅｓ単位（小さな明るいスポット）が特徴であった（図５）。ＮＨＣ−３のメシチル側鎖は、ＮＨＣ−１のイソプロピル基よりかなり嵩高いので、Ａｕ（１１１）表面において組織化が少なく、より緩やかに充填されたＳＡＭが予測された。
【０１４９】
実施例８：表面官能化
芳香族置換およびＳＮ２−化学により、ＮＨＣ−１の類似体であるカルベンＮＨＣ−６の調製が可能となった。ＮＨＣ−６では、アジド官能基で終端化されたアルキル鎖がベンズイミダゾール単位に結合している（図３Ａ）。ＮＨＣ−６由来のＡｕ（１１１）上のＳＡＭを調製し、得られたアジド終端表面をＸＰＳおよび接触角測定により調査した（図３）。Ａｕ（１１１）上のＮＨＣ−６の膜を親水性のアルキンプロパルギルアルコールの存在下でＣｕ水溶液に曝露した場合、予測されたヒュスゲン環化付加（クリック反応）が起こり、ＳＡＭ上にトリアゾール化学種が形成される（図３Ａ）。この反応の成功を、ＸＰＳおよび接触角測定によりモニターした（図３Ｂおよび３Ｃ）。後者の技術により、７８±３°の接触角を有するアジド終端表面が、４５±３°の予測接触角を有するアルコール終端表面に変換されたことが確認された。Ｃｕまたはアルキンの非存在下の同じ表面の処理では、接触角の認識可能な変化は認められなかった。
【０１５０】
ＮＨＣ−６で改質されたＡｕ（１１１）表面のＸＰＳ分析は、スペクトルのＮ（１ｓ）領域で３つの異なる信号を示した。これらは、Ｎ−複素環式カルベン環を構成する２つの実質上同一の窒素原子である、アジドの２つの末端窒素原子と、非常に特徴的なアジドの中央窒素とに帰属された（図３Ｂ）。この後者の原子は、２つの他の電気陰性窒素原子により隣接されているので、その他の原子よりかなり高いエネルギーであるように見えた。表面上で起きたヒュスゲン付加環化の成功と一致して、表面のプロパルギルアルコールおよびＣｕ触媒への曝露後にこの信号はなくなった（図３Ｃ）。この反応の後、ＸＰＳスペクトルのＮ（１ｓ）領域は、２つのみの異なるタイプのＮ原子により特徴付けられ、これは、アジドからトリアゾールへの変換に一致し、また、接触角の変化はアルコール終端表面の変化に一致した。
【０１５１】
実施例９：ＮＨＣ−１６を使ったＳＰＲ実験および市販「ＨＰＡ」チップとの比較
ＮＨＣ−１６自己組織化単分子層を半加工品のＡｕチップ（半加工品のＡｕはＢｉａｃｏｒｅ，Ｇｅｎｅｒａｌ  Ｅｌｅｃｔｒｉｃ，Ｐｉｔｔｓｂｕｒｇｈ，ＰＡ，ＵＳＡから入手可能）上に付着させることにより、表面プラズモン共鳴（ＳＰＲ）チップを調製した。その後、得られたチップを疎水性層でコートした。これを使ってその表面上にモデル脂質層を形成することができる。このような脂質層は、ＳＰＲによる生体分子の検出用として使用することができる。レシチン吸着を介して前記ＮＨＣ−１６コートチップの脂質層を形成する効力を、市販の疎水性会合（ＨＰＡ）チップ（Ｂｉａｃｏｒｅから入手可能）の効力と比較した。この市販のＨＰＡチップの表面を、金表面上の長鎖オクタデカンチオール自己組織化単分子層のフラットな準結晶性疎水層でコートした。
【０１５２】
実施例９Ａ：安定性試験
ＮＨＣ−１６カルベンコートチップを、広範囲のｐＨ条件下でＨＰＡチップと同様にして動作させた。しかし、２つの重要な差異があった。カルベンコートチップは安定であった。チップをリン酸塩緩衝食塩水（ＰＢＳ）緩衝液に曝露した。ＰＢＳ緩衝液は、ＳＰＲチップが、周囲温度、またはそれを越える温度の通常の実験で定常的に曝露されることになる溶媒である。６５℃で２４時間のＰＢＳ緩衝液への曝露後、カルベンコートチップの性能は影響を受けなかった。対照的に、ＨＰＡチップはこれらの条件下で破壊された。
【０１５３】
実施例９Ｂ：性能
カルベンコートチップは、曝露時すぐにレシチンの単層の形成を可能としたので、より良好な性能を示した。対照的にＨＰＡチップは最初に多層化レシチン小胞を吸着したため、それをさらに使用する前に、ＨＰＡチップの表面を洗い流す必要があった。カルベンコートチップのレシチン層は、実験毎に高い再現性を示した。カルベンコートチップ上のレシチン層は、ＢＳＡタンパク質の吸着に対し高度に抵抗性であった。ＢＳＡは、露出Ａｕへの非特異的結合をすることでよく知られるタンパク質である。すなわち、ＢＳＡは、強力なファンデルワールス力に起因して疎水性表面に無差別に物理的吸着をする。ＢＳＡなどの非特異的結合タンパク質は露出した疎水性サイトが残っている不完全な被覆層上に吸着することが予測されるはずであることから、これは、ＮＨＣ−１６コートチップの被覆層が完全であることを示している。この観点において、カルベンコートチップの性能は、市販ＨＰＡチップに匹敵するかまたはそれより優っていた。ＨＰＡチップとＮＨＣチップとの間のデータ比較を行うためには、表５Ａおよび５Ｂを参照されたい。特に、カルベンコートチップは、市販のＨＰＡチップよりも頑強であり、良好な性能を示した。
【０１５４】
実施例９Ｃ：脂質小胞の調製
小単層小胞（ＳＵＶ）をリン酸緩衝液（１００ｍＭのＮａ２ＨＰＯ４／ＮａＨ２ＰＯ４、１５０ｍＭのＮａＣｌ、ｐＨ７．４）中で調製した。一般的プロトコルを、次の通りとした：
バイアル中で、卵黄Ｌ−α−ホスファチジルコリン（９．０ｍｇ、２ｍＭ）をクロロホルム／メタノール（２／１、ｖ／ｖ）に溶解した。溶媒混合液を窒素流下で少なくとも３０分間蒸発させ、バイアルの底部に薄い脂質膜を得た。その後、脂質膜を2時間減圧下で完全に乾燥させて溶媒混合液を除去した。乾燥脂質膜を６．０ｍＬのランニングバッファーを加えることにより水和し、次いで、全脂質膜がバイアル壁から取り外されるまで混合物を完全にボルテックスした。乳状の均一な懸濁液が得られた。脂質懸濁液をドライアイス／アセトン浴中で８分間凍結し、続いて水浴（８０℃、８分間）で解凍した。この凍結−解凍サイクルを８回繰り返した。その後、得られた混合物を懸濁液がミルク状からほぼ透明に変わるまで超音波処理して、約３０〜約３５ｎｍの径の小単層小胞の均一な懸濁液を得た。
【０１５５】
実施例９Ｄ：脂質単分子層の形成および再生
チップセンサーチップの室温への平衡化後に、チップをドッキングさせ、ランニングバッファーを供給した。全注入用溶液を新しく調製し、０．２μｍ気孔フィルターを通して濾過し、使用に先立ち完全に脱気した。４０ｍＭのｎ−オクチルβ−Ｄ−グルコピラノシド（ＯＧ）の１０μＬ／分の流量で５分間の注入によりセンサー表面をあらかじめ調整した。ＳＵＶを直ちに２５分間注入し、続けて、緩衝液を使って５分間の解離を行った。すべての緩やかに結合した小胞を除去するために、１分間の緩衝液による濯ぎの流量を１００μＬ／分まで高め、続いて、１０μＬ／分の５０ｍＭの水酸化ナトリウムによる５分間の洗浄を行った。おそらく脂質単分子層に相当すると思われる安定なベースラインを得た。０．１ｍｇ／ｍＬのＢＳＡを１０μＬ／分の流量で５分間注入して、非特異的結合の量を評価することにより、脂質による表面被覆の程度を評価した。［Ｍ．Ａ．Ｃｏｏｐｅｒ  ｅｔ  ａｌ．Ｂｉｏｃｈｉｍｉｃａ  ｅｔ  Ｂｉｏｐｈｙｓｉｃａ  Ａｃｔａ  １３７３，１０１−１  １  １  （１９９８）］。各結合サイクルの後で、４０ｍＭのＯＧを５分間注入することによりセンサー表面を再生した。卵ＰＣ  ＳＵＶとの結合と、ＯＧによる再生とのくり返しサイクルにより、センサーチップの安定性をアッセイした。表５Ａおよび５Ｂで示される結果は、広範囲のｐＨ条件下で、カルベンチップはいくつかの点で市販ＨＰＡチップより性能が優れていることを示す。第１に、カルベンチップではＮａＯＨ洗浄後のホスファチジルコリン含量の減少度がかなり小さく、ホスファチジルコリンが最初にカルベンチップ上に単分子層を形成することを示し、一方、ＨＰＡチップ上では、ホスファチジルコリンは、ＮａＯＨ洗浄中に除去される、被覆層の品質の妨げとなる一連の小胞を形成する。第２に、実験間のより小さい標準偏差（％）からも明らかなように、実質上全ての場合における含量の再現性は、カルベンの方が優れている。第３に、ＢＳＡの表面への結合の程度は、カルベンチップ上の方がより小さく、表面上にホスファチジルコリンの完全な単分子層が形成されていることを示す。これは、より大きな程度のＢＳＡ結合があり、露出した疎水性サイトが残っていることを示すＨＰＡチップとは対照的である。
【０１５６】
実施例１０：水の酸化触媒用の支持体としてのカルベン
炭酸塩カルベン前駆物質を使って、金上でのアジド終端カルベン単分子層自己組織化を行った。その後に、アジドに対し「クリック」反応を行って、選択したリガンド系を結合した。次に、Ｉｒ系水の酸化触媒を表面上に配位結合させた。形成されると、水の酸化に対する触媒の活性が硝酸アンモニウムセリウム法（「ＣＡＮ」）により実証された。この方法は、犠牲酸化を使用して水を酸化する。
【０１５７】
スキーム１に示す変換を実施した（ＮＨＣ−１０まで）。中間体化合物１〜６ならびにＮＨＣ−７およびＮＨＣ−８のキャラクタリゼーションをＸＰＳおよび／またはＮＭＲ分光法により行った。ＮＨＣ−１０は、可視・紫外光吸収分光法を使ったＣＡＮによる予備実験に使用した。これらの実験は、ＮＨＣ−１０がＣＡＮの破壊に対し実際に活性であり、この反応中にバブル、おそらく水の酸化、が観察され、ある程度再利用されることが可能であることを示す。
【化２３】
2016536170.tif 000035
化合物２を、１．５４１ｇの化合物１（１０ｍｍｏｌ）および１当量のＫ２ＣＯ３（１．３８２ｇ、１０ｍｍｏｌ）をアルゴンガス下で乾燥丸底フラスコに入れることにより作製した。３０ｍＬの無水アセトニトリルをフラスコに添加し、全ての化合物１が溶解するまで混合物を撹拌した。３当量の１，６−ジブロモヘキサン（４．６ｍＬ、３０ｍｍｏｌ、Ｓｉｇｍａ−Ａｌｄｒｉｃｈから入手可能）を加えた。得られた混合物の温度を８０℃まで上げ、一晩撹拌した。混合物を室温まで冷却し濾過し、減圧下でロータリーエバポレーター（Ｂｕｃｈｉ）を使って濃縮した。得られた残留物を、第１溶出剤としてヘキサンを使用するシリカフラッシュカラムを通した。１００ｍＬの溶媒の後、溶出液を７：３のヘキサン：酢酸エチルに変更した。減圧下でロータリーエバポレーターを使って減容した。鮮赤色固体を得た（化合物２、７６％収率）。
2016536170.tif 000036
【０１５８】
化合物３を、化合物２（１．１９１４ｇまたは５ｍｍｏｌ）、鉄粉末（２．７９２５ｇ、１０当量、５０ｍｍｏｌ）、および塩化アンモニウム（２．６７４ｇ、１０当量、５０ｍｍｏｌ）を丸底フラスコに入れることにより調製した。イソプロパノール（約４０ｍＬ）を化合物２が溶解するまでフラスコに加えた。その後、ギ酸（１９ｍＬ、１００当量、５００ｍｍｏｌ）をゆっくり加えた。得られた混合物の温度を９０℃まで上げ、アルゴンガス下で３時間撹拌した。混合物を室温まで冷却した。鉄粉末を濾過により分離し、３ｘ１５ｍＬのイソプロパノールで洗浄した。合わせた濾液を収集し、減圧下で減容した。残っている全てのギ酸が反応完了するまで、得られた残留物をＮａＨＣＯ３と混合した。反応混合物をジクロロメタンで分配し、その非水性層を集めた。水層をジクロロメタンで３回洗浄した。合わせた非水性層をＭｇＳＯ４上で乾燥させて濾過し、減圧下で減容した。深いオレンジ色の固体を得た（化合物３、６９％収率）。
2016536170.tif 000037
【０１５９】
化合物３（０．７４２９ｇ、２．５ｍｍｏｌ）を、ＮａＮ３（０．１７８８ｇ、１．１当量、２．７５ｍｍｏｌ）および２５ｍＬの無水ジメチルスルホキシド（ＤＭＳＯ）を含む乾燥丸底フラスコに入れることにより、化合物４を作製した。この混合物を室温で４時間攪拌した。反応の進行を薄層クロマトグラフィーで追跡した。全ての出発材料が消費されると、ＮａＨＣＯ３の飽和溶液（５０ｍＬ）を混合物に加えた。その後、混合物を濾過し、濾液を取り出した。得られた固形物を３ｘ２５ｍＬのジクロロメタンで洗浄し、その濾液を集めて、減圧下で減容した。深いオレンジ色の固体を得た（化合物４、６７％収率）。
2016536170.tif 000038
【０１６０】
０．３８８ｇの４（１．５ｍｍｏｌ）および０．４８８７ｇのＣｓ２ＣＯ３（１当量、１．５ｍｍｏｌ）をアルゴンガス下で乾燥耐圧チューブに入れることにより化合物５を作製した。アセトニトリル（５ｍＬ）を加え、続けて、３．７５ｍＬのヨウ化イソプロピル（２５当量、３７．５ｍｍｏｌ）を滴下した。チューブをテフロン（登録商標）リッドで密閉した。反応フラスコの温度を９０℃まで上げ、その温度で保持して一晩撹拌した。チューブを室温まで冷却させ、ＮａＢＦ４（１．６４７ｇ）を素早く添加した。チューブを再密閉し、４８時間撹拌した。混合物を濾過し、集めた固形物をジクロロメタンで洗浄した。合わせた濾液を収集し、減圧下で減容した。化合物５の粘着性粗製固形物を、酢酸エチルとヘキサンの混合物を使って結晶化した。この固形物をさらなる精製を行わないで次のステップに直接使用した。
2016536170.tif 000039
【０１６１】
テフロン（登録商標）キャッピングされたバイアル中に、生成物５を入れ、５ｍＬの無水メタノール中の０．１０２ｇのＫＨＣＯ３を添加することにより化合物６を調製した。これを室温で４８時間撹拌した。この混合物を減圧下で減容した後、５ｍＬのジクロロメタンを加えた。その後、これをセライトを通して濾過し、ヘキサンで結晶化して粘着性残留物を得た。次に、これを超音波処理を加えながら追加のヘキサンで洗浄して、固相６を得た。
2016536170.tif 000040
【０１６２】
無水メタノール（４ｍＬ）中に、化合物６（１．８８ｍｇ）を入れて溶解することによりＮＨＣ−７を作製した。その後、この溶液を金・オン・マイカチップ（Ｇｅｏｒｇ  Ａｌｂｅｒｔ  ＰＶＤ−Ｂｅｓｃｈｉｃｈｔｕｎｇｅｎ  ｏｆ  Ｈａｕｐｔｓｔｒ，Ｇｅｒｍａｎｙから入手可能）を入れたバイアルに加えた。テフロン（登録商標）キャップでバイアルを密閉した。バイアルおよびその内容物を一晩そのまま放置した。翌朝、金チップを１５０ｍＬのメタノールで洗浄し、乾燥した。次に、チップの表面のＸＰＳを測定した。ＸＰＳ比率：ＮＢＺＭＤＺ：ＮＡＺＬ：ＮＡＺＣ：ＣＲ：ＣＡｒは、２：２：１：１４：８で、全体で２２炭素原子あたり５窒素原子となり、化学量論的比（２：２：１：１２：７）に近い。
【０１６３】
ＮＨＣ−８を、ＫＯｔＢｕ（０．００２ｇ）を２ｍＬの無水ＤＭＳＯに溶解することにより作製した。その後、フェニルアセチレン（０．０１ｍＬ）を加え、溶液をかきまぜて混合した。ＮＨＣ−７をその溶液中に浸漬し、バイアルをテフロン（登録商標）キャップで密閉し、混合物を室温で一晩放置した。その後、金表面を１５０ｍＬのメタノールで洗浄し、乾燥した。
【０１６４】
ジフェニルヨードニウムテトラフルオロホウ酸塩（０．０３７ｇ）およびＣｕＳＯ４（０．８ｍｇ、５ｍｏｌ％）をバイアルに入れ、それらを２ｍＬのジメチルホルムアミド（ＤＭＦ）に溶解することにより、ＮＨＣ−９を作製した。次に、その溶液にＮＨＣ−８を加え、バイアルをテフロン（登録商標）キャップで密閉した。バイアルの内容物の温度を１００℃に上げ、一晩保持した。翌朝、バイアルを室温まで冷却し、金チップを１５０ｍＬのメタノールで洗浄し、乾燥した。この表面のＸＰＳは、現在実施中である。
【０１６５】
ＮＨＣ−９をシュレンクフラスコ中に入れ、アルゴンガス雰囲気下のグローブボックス中に置くことにより、ＮＨＣ−１０を調製した。次に、１０ｍｇの［ＩｒＣｐ＊Ｃｌ２］２を極小限の量の無水テトラヒドロフラン（ＴＨＦ）を含むフラスコに加えた。ＮａＨＭＤＳ（ナトリウムビス（トリメチルシリル）アミド；ヘキサメチルジシラザンナトリウム（（ＣＨ３）３Ｓｉ）２ＮＮａとしても知られる）（１８ｍｇ）を別のバイアルに加えた。それをＴＨＦ中に溶解し、バイアルをゴム栓で封をした。その後、シュレンクフラスコおよびバイアルをグローブボックスから取り出した。シュレンクフラスコを標準的シュレンクライン技術に従ってアルゴンガス下に置き、ドライアイス浴を使って−７８℃に冷却した。１０分後、バイアル中の、同様にアルゴンガス下にあるＮａＨＭＤＳ溶液をシュレンクフラスコにシリンジを使って滴下した。得られた溶液を一晩かけてゆっくりと室温まで上げた。翌朝、金チップを溶液から取り出し、１５０ｍＬのＴＨＦで洗浄し、乾燥した。この表面のＸＰＳは、現在実施中である。
【０１６６】
実施例１１：混合単分子層のクリック反応
２５％のＮＨＣ−８が金表面上に存在し、残りのＳＡＭが６炭素鎖アルキル誘導体から構成される（表１では、これらをまとめて、ＮＨＣ−１１と名付ける）場合の実験を行った。この表面上でクリック反応を行い、成功したと見なした。すなわち、クリック反応は、ＮＨＣ−８で起こり、６−炭素誘導体では起こらなかった。したがって、「希釈された」触媒を使うことができ、この場合、表面上の２５％の分子のみが活性触媒（イリジウムを含む）であり、残りの７５％は、触媒に似ている「フィラー」である。「フィラー」の存在は、触媒とフィラーとの間の相互作用は、触媒と別の触媒との間の相互作用に類似しているために、触媒とフィラーの混合物がＳＡＭを形成するのを可能とする。以下に示す実験から得た比率は、化合物（触媒とフィラー）が（２５：７５の比率）で混合されたのと同じ比率で混合物が付着したことを立証する。この混合カルベンの単分子層のＸＰＳでは、Ｃ：Ｎの予測比率は２１．７：２．７；実測比率は２３：３であった。
【０１６７】
実施例１２：硝酸アンモニウムセリウムおよびＵＶ光吸収検出を使った水の酸化調査
これらの実験は、ＮＨＣ終端金属試料が水を酸化することができることを実証することを意図している。犠牲酸化剤の硝酸アンモニウムセリウム（「ＣＡＮ」）を、酸化サイクルを完結するため、および非還元ＣＡＮの特徴である可視・紫外分光法ピークをモニターすることにより反応の進行を追跡するためという両方の目的のために使用した。
【０１６８】
第１の実験では、石英キュベット中で、雲母上のＮＨＣ終端金試料を、０．５Ｍの硝酸（図１８Ａの「酸」）中の７．５ｍＭの硝酸アンモニウムセリウム（ＣＡＮ）の新しい溶液中に入れた。金試料を、１００％ＮＨＣ−１５、２５％ＮＨＣ−１０と７５％ＮＨＣ−１５、または１００％ＮＨＣ−１０でコートした。キュベットを可視・紫外分光法分光装置中に設置し、４２０ｎｍの波長で、１５秒毎に６時間、吸光度を測定した。時間の進展と共に、ＣＡＮの濃度が減少し、バブルが形成されるのが観察された。これらの結果は、水の酸化を示す（図１８Ａを参照されたい）。
【０１６９】
第２の実験では、０．５ＭのＨＮＯ３に溶かした７．５ｍＭの硝酸セリウムアンモニウム（ＣＡＮ）の１０ｍＬの溶液を新しく調製し、３．８ｍＬの溶液を石英キュベットに加えた。シリコン上のＮＨＣ終端金試料を溶液中に入れ、１００％ＮＨＣ−１５でコートした。溶液の吸光度を、４２０ｎｍの波長で、１５秒毎に３時間測定した。この後で、１５．６ｍｇのＣＡＮを直接キュベットに加え、１５秒毎に３時間、４２０ｎｍの波長で吸光度を再度測定した。合計５回の実験の測定をするまでこれを繰り返した（図１８Ｂを参照されたい）。
【０１７０】
実施例１３：ニッケルおよびタングステン上へのＮＨＣの付着
ニッケル（Ｎｉ）箔を１ｃｍ２の小片に切断した。タングステン（Ｗ）ワイヤー（２ｍｍ径）を１ｃｍ長さに切断した。これらの金属試料をアセトンで、その後エタノールで清浄化した。エタノールに溶かしたＮＨＣ−１の炭酸塩（１〜２ｍｍｏｌ）の溶液を調製した。Ｎｉ箔およびＷワイヤー試料をそれぞれ、５ｍＬのＮＨＣ−１溶液中に、２５℃で２４時間浸漬した。その後、各ＮｉおよびＷ試料をそれぞれの溶液から取り出し、エタノールで濯ぎ、風乾した。得られたＸＰＳスペクトルは、ＮＨＣ−１が金属の表面上に付着したことを示した。図１９を参照されたい。
【０１７１】
実施例１５：１００℃および１９０℃でのデカリン中のカルベン単分子層の安定性
ＮＨＣ−１により官能化した表面をＡｃｅ  Ｇｌａｓｓ耐圧チューブ中に入れ、２ｍＬのデカリンを加えた。チューブを窒素ガスでパージし、密閉して１００℃、または１９０℃で２４時間加熱した。この時間経過後、試料を室温まで冷却し、ヘキサン（２ｘ５ｍＬ）、エーテル（２ｘ５ｍＬ）およびエタノール（２ｘ５ｍＬ）で濯ぎ、窒素ガス流下で乾燥し、ＸＰＳで分析した。１００℃処理試料は、認識可能な変化を示さなかったが、１９０℃で処理した試料は分解を示した（図２１Ａおよび２１Ｂを参照されたい）。
【０１７２】
（表１）金属上のＮＨＣの構造的情報
2016536170.tif 000041
2016536170.tif 000042
2016536170.tif 000043
2016536170.tif 000044
2016536170.tif 000045
2016536170.tif 000046
【０１７３】
（表２Ａ）ＮＨＣをＡｕ（１１１）表面およびＡｕナノ粒子と反応させて得られた生成物のＸＰＳデータ
2016536170.tif 000047
【０１７４】
（表２Ｂ）Ａｕ上に自己組織化した種々のカルベンの炭酸塩のＣおよびＮのＸＰＳスペクトル
2016536170.tif 000048
【０１７５】
（表３）自己組織化単分子層の安定性試験：示した条件への曝露前後の、炭酸水素塩前駆物質に由来する、Ａｕ（１１１）上に付着したＮＨＣ−１膜
2016536170.tif 000049
2016536170.tif 000050
【０１７６】
（表４）ＮＨＣ−１置換Ｐｄナノ粒子のキャラクタリゼーション
2016536170.tif 000051
【０１７７】
（表５Ａ）示した緩衝液中での４サイクルのあいだのＨＰＡセンサーチップおよびＮＨＣ−１６カルベンセンサーチップのＰＣ（ホスファチジルコリン）ＳＵＶ（３５ｎｍ）の含量
2016536170.tif 000052
【０１７８】
（表５Ｂ）チップ安定性試験：ＰＢＳ緩衝液（ｐＨ７．４）中、オーブン内で６５℃で２４時間後の４サイクルのあいだの、ＨＰＡセンサーチップおよびカルベンセンサーチップのＰＣ  ＳＵＶ（３５ｎｍ）の含量
2016536170.tif 000053
表５Ａおよび５Ｂに対する注記：
数値は、ｎ＝４の場合の標準偏差（ＳＤ）および相対標準偏差（ＲＳＤ）付き応答単位として与えられている。より低いパーセンテージは、データセットにおけるより低い変動を示す。同様に、より高いパーセンテージは、データセットのより大きい変動を示す。
ＰＢＳ：１００ｍＭのＮａ２ＨＰＯ４／ＮａＨ２ＰＯ４、１５０ｍＭのＮａＣｌ。
クエン酸塩：１００ｍＭのクエン酸／Ｎａ２ＨＰＯ４。
ＨＥＰＥＳ：１０ｍＭのＮ−（２−ヒドロキシエチル）１−ピペラジン−Ｎ'−（２−エタンスルホン酸）、１００ｍＭのＮａＣｌ。
ＴＥ：１０ｍＭのトリス塩酸、１ｍＭのＥＤＴＡ。
ＣＡＰＳ：１０ｍＭの３−（シクロヘキシルアミノ）−１−プロパンスルホン酸、１５０ｍＭのＮａＣｌ。
【０１７９】
本明細書で言及した全ての出版物、特許および特許出願は、本発明が属する当業者の技術のレベルを示し、あたかもそれぞれ個別の出版物、特許または特許出願が具体的かつ個別に、参照により組み込まれると示されているのと同程度に参照により本明細書に組み込まれる。
【０１８０】
本発明は前述のように記載されているが、同内容は様々に変更可能であることは明らかであろう。このような変更は、本発明の趣旨および範囲からの乖離であると見なされるべきではなく、また、全てのこのような修正は、当業者には明らかであるように、添付の特許請求の範囲内に含まれることが意図されている。
【図１Ａ】
2016536170.tif 000066
【図１Ｂ】
2016536170.tif 000067
【図１Ｃ】
2016536170.tif 000068
【図１Ｄ】
2016536170.tif 000069
【図２Ａ】
2016536170.tif 000070
【図２Ｂ】
2016536170.tif 000071
【図２Ｃ】
2016536170.tif 000072
【図２Ｄ】
2016536170.tif 000073
【図２Ｅ】
2016536170.tif 000074
【図３Ａ】
2016536170.tif 000075
【図３Ｂ】
2016536170.tif 000076
【図３Ｃ】
2016536170.tif 000077
【図３Ｄ】
2016536170.tif 000078
【図３Ｅ】
2016536170.tif 000079
【図４】
2016536170.tif 000080
【図５】
2016536170.tif 000081
【図６】
2016536170.tif 000082
【図７Ａ】
2016536170.tif 000083
【図７Ｂ】
2016536170.tif 000084
【図８】
2016536170.tif 000085
【図９】
2016536170.tif 000086
【図１０】
2016536170.tif 000087
【図１１】
2016536170.tif 000088
【図１２】
2016536170.tif 000089
【図１３】
2016536170.tif 000090
【図１４】
2016536170.tif 000091
【図１５】
2016536170.tif 000092
【図１６】
2016536170.tif 000093
【図１７】
2016536170.tif 000094
【図１８Ａ】
2016536170.tif 000095
【図１８Ｂ】
2016536170.tif 000096
【図１９】
2016536170.tif 000097
【図２０】
2016536170.tif 000098
【図２１】
2016536170.tif 000099
【国際調査報告】
2016536170.tif 000100
2016536170.tif 000101